(57)【要約】微細化、高集積化された半導体装置を提供する。第１の領域、第２の領域、および第１の領域と第２の領域と隣接する第３の領域を有する酸化物半導体と、酸化物半導体上の第１の絶縁体と、第１の絶縁体上の導電体と、酸化物半導体、第１の絶縁体、および導電体上の第２の絶縁体と、第２の絶縁体上の第３の絶縁体と、を有し、第１の領域は、第１の絶縁体と接し、かつ第１の絶縁体、および導電体を介して、第３の絶縁体と重畳し、第２の領域は、第２の絶縁体と接し、かつ第２の絶縁体を介して、第３の絶縁体と重畳し、第２の絶縁体は金属酸化物であり、第３の絶縁体は水素、または窒素を含む。
2018167601.tif 000002
【特許請求の範囲】
【請求項１】
第１の領域、第２の領域、および前記第１の領域と前記第２の領域と隣接する第３の領域を有する酸化物半導体と、
前記酸化物半導体上の第１の絶縁体と、
前記第１の絶縁体上の導電体と、
前記酸化物半導体、前記第１の絶縁体、および前記導電体上の第２の絶縁体と、
前記第２の絶縁体上の第３の絶縁体と、を有し、
前記第１の領域は、前記第１の絶縁体と接し、かつ前記第１の絶縁体、および前記導電体を介して、前記第３の絶縁体と重畳し、
前記第２の領域は、前記第２の絶縁体と接し、かつ前記第２の絶縁体を介して、前記第３の絶縁体と重畳し、
前記第２の絶縁体は金属酸化物であり、
前記第３の絶縁体は水素、または窒素を含む膜であることを特徴とする半導体装置。
【請求項２】
第１の領域、第２の領域、第３の領域、第４の領域、および第５の領域を有する酸化物半導体と、
前記酸化物半導体上の第１の絶縁体と、
前記第１の絶縁体上の第１の導電体と、
前記酸化物半導体、前記第１の絶縁体、および前記第１の導電体上の第２の絶縁体と、
前記第２の絶縁体上の第３の絶縁体と、
前記第３の絶縁体上の第２の導電体と、を有し、
前記第１の領域、および前記第２の領域は、前記第２の絶縁体と接し、かつ前記第２の絶縁体を介して、前記第３の絶縁体と重畳し、
前記第５の領域は、前記第１の絶縁体と接し、かつ前記第１の絶縁体、および前記第１の導電体を介して、前記第３の絶縁体と重畳し、
前記第３の領域は、前記第５の領域と前記第１の領域との間に配置され、
前記第４の領域は、前記第５の領域と前記第２の領域との間に配置され、
前記第２の導電体は、前記第２の絶縁体、および前記第３の絶縁体を介して、前記第１の領域と重畳し、
前記第２の絶縁体は金属酸化物であり、
前記第３の絶縁体は水素、または窒素を含む膜であることを特徴とする半導体装置。
【請求項３】
請求項１または請求項２において、
前記第２の絶縁体は、酸化アルミニウムであることを特徴とする半導体装置。
【請求項４】
請求項１または請求項２において、
前記第３の絶縁体は、窒化シリコンであることを特徴とする半導体装置。
【請求項５】
請求項１または請求項２において、
前記第２の絶縁体の膜厚は０．５ｎｍ以上３．０ｎｍ以下であることを特徴とする半導体装置。
【請求項６】
請求項１または請求項２において、
前記第２の絶縁体は、ＡＬＤ法により、成膜されたことを特徴とする半導体装置。
【請求項７】
第１の領域、第２の領域、および前記第１の領域と前記第２の領域と隣接する第３の領域を有する第１の酸化物半導体と、前記第１の酸化物半導体上の第１の絶縁体と、前記第１の絶縁体上の第１の導電体と、を有する第１のトランジスタと、
第４の領域、第５の領域、および前記第４の領域と前記第５の領域と隣接する第６の領域を有する第２の酸化物半導体と、前記第６の領域と重畳する第２の絶縁体と、前記第２の絶縁体上の第２の導電体と、を有する第２のトランジスタと、
前記第１の酸化物半導体、前記第２の酸化物半導体、前記第１の絶縁体、前記第２の絶縁体、前記第１の導電体、および前記第２の導電体上の第３の絶縁体と、
前記第３の絶縁体上の第４の絶縁体と、を有し、
前記第１の領域は、前記第１の絶縁体と接し、かつ前記第１の絶縁体、および前記第１の導電体を介して、前記第３の絶縁体と重畳し、
前記第４の領域は、前記第１の絶縁体と接し、かつ前記第１の絶縁体、および前記第２の導電体を介して、前記第３の絶縁体と重畳し、
前記第２の領域、および前記第５の領域は、前記第３の絶縁体と接し、かつ前記第３の絶縁体を介して、前記第４の絶縁体と重畳し、
前記第６の領域は単層である領域を有し、
前記第３の絶縁体は金属酸化物であり、
前記第４の絶縁体は水素、または窒素を含む膜であることを特徴とする半導体装置。
【請求項８】
請求項７において、
前記第３の絶縁体は、酸化アルミニウムであることを特徴とする半導体装置。
【請求項９】
請求項７または請求項８において、
前記第４の絶縁体は、窒化シリコンであることを特徴とする半導体装置。
【請求項１０】
請求項７または請求項８において、
前記第３の絶縁体の膜厚は０．５ｎｍ以上３．０ｎｍ以下であることを特徴とする半導体装置。
【請求項１１】
請求項７または請求項８において、
前記第３の絶縁体は、ＡＬＤ法により、成膜されたことを特徴とする半導体装置。
【発明の詳細な説明】
【技術分野】
【０００１】本発明の一態様は、半導体装置、ならびに半導体装置の作製方法に関する。または、本発明の一態様は、半導体ウエハ、モジュールおよび電子機器に関する。【０００２】なお、本明細書等において半導体装置とは、半導体特性を利用することで機能しうる装置全般を指す。トランジスタなどの半導体素子をはじめ、半導体回路、演算装置、記憶装置は、半導体装置の一態様である。表示装置（液晶表示装置、発光表示装置など）、投影装置、照明装置、電気光学装置、蓄電装置、記憶装置、半導体回路、撮像装置および電子機器などは、半導体装置を有すると言える場合がある。【０００３】なお、本発明の一態様は、上記の技術分野に限定されない。本明細書等で開示する発明の一態様は、物、方法、または、製造方法に関するものである。または、本発明の一態様は、プロセス、マシン、マニュファクチャ、または、組成物（コンポジション・オブ・マター）に関するものである。
【背景技術】
【０００４】近年、半導体装置の開発が進められ、ＬＳＩやＣＰＵやメモリが主に用いられている。ＣＰＵは、半導体ウエハから切り離された半導体集積回路（少なくともトランジスタおよびメモリ）を有し、接続端子である電極が形成された半導体素子の集合体である。【０００５】ＬＳＩやＣＰＵやメモリなどの半導体回路（ＩＣチップ）は、回路基板、例えばプリント配線板に実装され、様々な電子機器の部品の一つとして用いられる。【０００６】また、絶縁表面を有する基板上に形成された半導体薄膜を用いてトランジスタを構成する技術が注目されている。当該トランジスタは集積回路（ＩＣ）や画像表示装置（単に表示装置とも表記する。）のような電子デバイスに広く応用されている。トランジスタに適用可能な半導体薄膜としてシリコン系半導体材料が広く知られているが、その他の材料として酸化物半導体が注目されている。【０００７】また、酸化物半導体を用いたトランジスタは、非導通状態において極めてリーク電流が小さいことが知られている。例えば、酸化物半導体を用いたトランジスタのリーク電流が低いという特性を応用した低消費電力のＣＰＵなどが開示されている（特許文献１参照。）。【０００８】また、トランジスタのキャリア移動度の向上を目的として、電子親和力（または伝導帯下端準位）が異なる酸化物半導体層を積層させる技術が開示されている（特許文献２および特許文献３参照。）。【０００９】また、近年では電子機器の小型化、軽量化に伴い、トランジスタなどを高密度に集積した集積回路の要求が高まっている。また、集積回路を含む半導体装置の生産性の向上が求められている。【００１０】また、トランジスタに適用可能な半導体薄膜として、シリコン系半導体材料が広く知られているが、その他の材料として酸化物半導体が注目されている。酸化物半導体としては、例えば、酸化インジウム、酸化亜鉛などの一元系金属の酸化物のみでなく、多元系金属の酸化物も知られている。多元系金属の酸化物の中でも、特に、Ｉｎ−Ｇａ−Ｚｎ酸化物（以下、ＩＧＺＯとも呼ぶ。）に関する研究が盛んに行われている。【００１１】ＩＧＺＯに関する研究により、酸化物半導体において、単結晶でも非晶質でもない、ＣＡＡＣ（ｃ−ａｘｉｓ  ａｌｉｇｎｅｄ  ｃｒｙｓｔａｌｌｉｎｅ）構造およびｎｃ（ｎａｎｏｃｒｙｓｔａｌｌｉｎｅ）構造が見出された（非特許文献１乃至非特許文献３参照。）。非特許文献１および非特許文献２では、ＣＡＡＣ構造を有する酸化物半導体を用いてトランジスタを作製する技術も開示されている。さらに、ＣＡＡＣ構造およびｎｃ構造よりも結晶性の低い酸化物半導体でさえも、微小な結晶を有することが、非特許文献４および非特許文献５に示されている。【００１２】さらに、ＩＧＺＯを活性層として用いたトランジスタは極めて低いオフ電流を持ち（非特許文献６参照。）、その特性を利用したＬＳＩおよびディスプレイが報告されている（非特許文献７および非特許文献８参照。）。
【先行技術文献】
【特許文献】
【００１３】
【特許文献１】特開２０１２−２５７１８７号公報
【特許文献２】特開２０１１−１２４３６０号公報
【特許文献３】特開２０１１−１３８９３４号公報
【非特許文献】
【００１４】
【非特許文献１】Ｓ．Ｙａｍａｚａｋｉ  ｅｔ  ａｌ．，“ＳＩＤ  Ｓｙｍｐｏｓｉｕｍ  Ｄｉｇｅｓｔ  ｏｆ  Ｔｅｃｈｎｉｃａｌ  Ｐａｐｅｒｓ”，２０１２，ｖｏｌｕｍｅ  ４３，ｉｓｓｕｅ  １，ｐ．１８３−１８６
【非特許文献２】Ｓ．Ｙａｍａｚａｋｉ  ｅｔ  ａｌ．，“Ｊａｐａｎｅｓｅ  Ｊｏｕｒｎａｌ  ｏｆ  Ａｐｐｌｉｅｄ  Ｐｈｙｓｉｃｓ”，２０１４，ｖｏｌｕｍｅ  ５３，Ｎｕｍｂｅｒ  ４Ｓ，ｐ．０４ＥＤ１８−１−０４ＥＤ１８−１０
【非特許文献３】Ｓ．Ｉｔｏ  ｅｔ  ａｌ．，“Ｔｈｅ  Ｐｒｏｃｅｅｄｉｎｇｓ  ｏｆ  ＡＭ−ＦＰＤ’１３  Ｄｉｇｅｓｔ  ｏｆ  Ｔｅｃｈｎｉｃａｌ  Ｐａｐｅｒｓ”，２０１３，ｐ．１５１−１５４
【非特許文献４】Ｓ．Ｙａｍａｚａｋｉ  ｅｔ  ａｌ．，“ＥＣＳ  Ｊｏｕｒｎａｌ  ｏｆ  Ｓｏｌｉｄ  Ｓｔａｔｅ  Ｓｃｉｅｎｃｅ  ａｎｄ  Ｔｅｃｈｎｏｌｏｇｙ”，２０１４，ｖｏｌｕｍｅ  ３，ｉｓｓｕｅ  ９，ｐ．Ｑ３０１２−Ｑ３０２２
【非特許文献５】Ｓ．Ｙａｍａｚａｋｉ，“ＥＣＳ  Ｔｒａｎｓａｃｔｉｏｎｓ”，２０１４，ｖｏｌｕｍｅ  ６４，ｉｓｓｕｅ  １０，ｐ．１５５−１６４
【非特許文献６】Ｋ．Ｋａｔｏ  ｅｔ  ａｌ．，“Ｊａｐａｎｅｓｅ  Ｊｏｕｒｎａｌ  ｏｆ  Ａｐｐｌｉｅｄ  Ｐｈｙｓｉｃｓ”，２０１２，ｖｏｌｕｍｅ  ５１，ｐ．０２１２０１−１−０２１２０１−７
【非特許文献７】Ｓ．Ｍａｔｓｕｄａ  ｅｔ  ａｌ．，“２０１５  Ｓｙｍｐｏｓｉｕｍ  ｏｎ  ＶＬＳＩ  Ｔｅｃｈｎｏｌｏｇｙ  Ｄｉｇｅｓｔ  ｏｆ  Ｔｅｃｈｎｉｃａｌ  Ｐａｐｅｒｓ”，２０１５，ｐ．Ｔ２１６−Ｔ２１７
【非特許文献８】Ｓ．Ａｍａｎｏ  ｅｔ  ａｌ．，“ＳＩＤ  Ｓｙｍｐｏｓｉｕｍ  Ｄｉｇｅｓｔ  ｏｆ  Ｔｅｃｈｎｉｃａｌ  Ｐａｐｅｒｓ”，２０１０，ｖｏｌｕｍｅ  ４１，ｉｓｓｕｅ  １，ｐ．６２６−６２９
【発明の概要】
【発明が解決しようとする課題】
【００１５】本発明の一態様は、微細化または高集積化が可能な半導体装置を提供することを課題の一つとする。本発明の一態様は、良好な電気特性を有する半導体装置を提供することを課題の一つとする。本発明の一態様は、生産性の高い半導体装置を提供することを課題の一つとする。【００１６】本発明の一態様は、長期間においてデータの保持が可能な半導体装置を提供することを課題の一つとする。本発明の一態様は、情報の書き込み速度が速い半導体装置を提供することを課題の一つとする。本発明の一態様は、設計自由度が高い半導体装置を提供することを課題の一つとする。本発明の一態様は、消費電力を抑えることができる半導体装置を提供することを課題の一つとする。本発明の一態様は、新規な半導体装置を提供することを課題の一つとする。【００１７】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１８】本発明の一態様は、第１の領域、第２の領域、および第１の領域と第２の領域と隣接する第３の領域を有する酸化物半導体と、酸化物半導体上の第１の絶縁体と、第１の絶縁体上の導電体と、酸化物半導体、第１の絶縁体、および導電体上の第２の絶縁体と、第２の絶縁体上の第３の絶縁体と、を有し、第１の領域は、第１の絶縁体と接し、かつ第１の絶縁体、および導電体を介して、第３の絶縁体と重畳し、第２の領域は、第２の絶縁体と接し、かつ第２の絶縁体を介して、第３の絶縁体と重畳し、第２の絶縁体は金属酸化物であり、第３の絶縁体は水素、または窒素を含む膜である半導体装置である。【００１９】本発明の一態様は、第１の領域、第２の領域、第３の領域、第４の領域、および第５の領域を有する酸化物半導体と、酸化物半導体上の第１の絶縁体と、第１の絶縁体上の第１の導電体と、酸化物半導体、第１の絶縁体、および第１の導電体上の第２の絶縁体と、第２の絶縁体上の第３の絶縁体と、第３の絶縁体上の第２の導電体と、を有し、第１の領域、および第２の領域は、第２の絶縁体と接し、かつ第２の絶縁体を介して、第３の絶縁体と重畳し、第５の領域は、第１の絶縁体と接し、かつ第１の絶縁体、および導電体を介して、第３の絶縁体と重畳し、第１の領域、および第５の領域は、第２の領域を挟んで配置され、第３の領域は、第５の領域と第１の領域との間に配置され、第４の領域は、第５の領域と第２の領域との間に配置され、第２の導電体は、第２の絶縁体、および第３の絶縁体を介して、第１の領域と重畳し、第２の絶縁体は金属酸化物であり、第３の絶縁体は水素、または窒素を含む膜である半導体装置である。【００２０】また、上記態様において、第２の絶縁体は、酸化アルミニウムであってもよい。【００２１】また、上記態様において、第３の絶縁体は、窒化シリコンであってもよい。【００２２】また、上記態様において、第２の絶縁体の膜厚は０．５ｎｍ以上３．０ｎｍ以下であってもよい。【００２３】また、上記態様において、第２の絶縁体は、原子層堆積（ＡＬＤ法）により、成膜されてもよい。【００２４】本発明の一態様は、第１の領域、第２の領域、および第１の領域と第２の領域と隣接する第３の領域を有する第１の酸化物半導体と、第１の酸化物半導体上の第１の絶縁体と、第１の絶縁体上の第１の導電体と、を有する第１のトランジスタと、第４の領域、第５の領域、および第４の領域と第５の領域と隣接する第６の領域を有する第２の酸化物半導体と、第６の領域と重畳する第２の絶縁体と、第２の絶縁体上の第２の導電体と、を有する第２のトランジスタと、第１の酸化物半導体、第２の酸化物半導体、第１の絶縁体、第２の絶縁体、第１の導電体、および第２の導電体上の第３の絶縁体と、第３の絶縁体上の第４の絶縁体と、を有し、第１の領域、および第４の領域は、第１の絶縁体と接し、かつ第１の絶縁体、および導電体を介して、第３の絶縁体と重畳し、第２の領域、および第５の領域は、第３の絶縁体と接し、かつ第３の絶縁体を介して、第４の絶縁体と重畳し、第６の領域は単層である領域を有し、第３の絶縁体は金属酸化物であり、第４の絶縁体は水素、または窒素を含む膜である半導体装置である。
【発明の効果】
【００２５】本発明の一態様により、微細化または高集積化が可能な半導体装置を提供することができる。本発明の一態様により、良好な電気特性を有する半導体装置を提供することができる。本発明の一態様により、生産性の高い半導体装置を提供することができる。【００２６】または、長期間においてデータの保持が可能な半導体装置を提供することができる。または、データの書き込み速度が速い半導体装置を提供することができる。または、設計自由度が高い半導体装置を提供することができる。または、消費電力を抑えることができる半導体装置を提供することができる。または、新規な半導体装置を提供することができる。【００２７】なお、これらの効果の記載は、他の効果の存在を妨げるものではない。なお、本発明の一態様は、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２８】
【図１】本発明の一態様に係る半導体装置の上面図、および断面図。
【図２】本発明の一態様に係る半導体装置の断面図。
【図３】本発明の一態様に係る半導体装置の作製方法を示す上面図、および断面図。
【図４】本発明の一態様に係る半導体装置の作製方法を示す上面図、および断面図。
【図５】本発明の一態様に係る半導体装置の作製方法を示す上面図、および断面図。
【図６】本発明の一態様に係る半導体装置の作製方法を示す上面図、および断面図。
【図７】本発明の一態様に係る半導体装置の作製方法を示す上面図、および断面図。
【図８】本発明の一態様に係る半導体装置の作製方法を示す上面図、および断面図。
【図９】本発明の一態様に係る半導体装置の作製方法を示す上面図、および断面図。
【図１０】本発明の一態様に係る半導体装置の作製方法を示す上面図、および断面図。
【図１１】本発明の一態様に係る半導体装置の作製方法を示す上面図、および断面図。
【図１２】本発明の一態様に係る半導体装置の上面図、および断面図。
【図１３】本発明の一態様に係る半導体装置の上面図、および断面図。
【図１４】本発明の一態様に係る半導体装置の上面図、および断面図。
【図１５】本発明の一態様に係る半導体装置の作製方法を示す上面図、および断面図。
【図１６】本発明の一態様に係る半導体装置の作製方法を示す上面図、および断面図。
【図１７】本発明の一態様に係る半導体装置の作製方法を示す上面図、および断面図。
【図１８】本発明の一態様に係る半導体装置の作製方法を示す上面図、および断面図。
【図１９】本発明の一態様に係る半導体装置の上面図、および断面図。
【図２０】本発明の一態様に係る半導体装置の上面図、および断面図。
【図２１】本発明の一態様に係る半導体装置の上面図、および断面図。
【図２２】本発明の一態様に係る半導体装置の上面図、および断面図。
【図２３】本発明の一態様に係る半導体装置の回路図および断面図。
【図２４】本発明の一態様に係る半導体装置の回路図および断面図。
【図２５】本発明の一態様に係る記憶装置の構成を示す断面図。
【図２６】本発明の一態様に係る半導体装置の断面図。
【図２７】本発明の一態様に係る記憶装置の構成を示す断面図。
【図２８】本発明の一態様に係る半導体装置の断面図。
【図２９】本発明の一態様に係る半導体装置の上面図。
【図３０】本発明の一態様に係る半導体装置の作製方法を示す断面図。
【図３１】本発明の一態様に係る半導体装置の作製方法を示す断面図。
【図３２】本発明の一態様に係る半導体装置の作製方法を示す断面図。
【図３３】本発明の一態様に係る記憶装置の回路図および断面図。
【図３４】本発明の一態様に係る半導体装置の断面図。
【図３５】本発明の一態様に係る記憶装置の構成を示す断面図。
【図３６】本発明の一態様に係る記憶装置の構成例を示すブロック図。
【図３７】本発明の一態様に係る記憶装置の構成例を示す回路図。
【図３８】本発明の一態様に係る記憶装置の構成例を示すブロック図。
【図３９】本発明の一態様に係る記憶装置の構成例を示すブロック図、および回路図。
【図４０】本発明の一態様に係る半導体装置の構成例を示すブロック図。
【図４１】本発明の一態様に係る半導体装置の構成例を示すブロック図、回路図、および半導体装置の動作例を示すタイミングチャート。
【図４２】本発明の一態様に係る半導体装置の構成例を示すブロック図。
【図４３】本発明の一態様に係る半導体装置の構成例を示す回路図、および半導体装置の動作例を示すタイミングチャート。
【図４４】本発明の一態様に係るＡＩシステムの構成例を示すブロック図。
【図４５】本発明の一態様に係るＡＩシステムの応用例を説明するブロック図。
【図４６】本発明の一態様に係るＡＩシステムを組み込んだＩＣの構成例を示す斜視模式図。
【図４７】本発明の一態様に係る電子機器を示す図。
【図４８】本実施例に係るトランジスタのＶｇ−Ｉｄ測定結果を示す図。
【発明を実施するための形態】
【００２９】以下、実施の形態について図面を参照しながら説明する。ただし、実施の形態は多くの異なる態様で実施することが可能であり、趣旨およびその範囲から逸脱することなくその形態および詳細を様々に変更し得ることは当業者であれば容易に理解される。したがって、本発明は、以下の実施の形態の記載内容に限定して解釈されるものではない。
【００３０】また、図面において、大きさ、層の厚さ、または領域は、明瞭化のために誇張されている場合がある。よって、必ずしもそのスケールに限定されない。なお図面は、理想的な例を模式的に示したものであり、図面に示す形状または値などに限定されない。例えば、実際の製造工程において、エッチングなどの処理により層やレジストマスクなどが意図せずに目減りすることがあるが、理解を容易とするために省略して示すことがある。また、図面において、同一部分または同様な機能を有する部分には同一の符号を異なる図面間で共通して用い、その繰り返しの説明は省略する場合がある。また、同様の機能を指す場合には、ハッチパターンを同じくし、特に符号を付さない場合がある。
【００３１】また、特に上面図（「平面図」ともいう。）や斜視図などにおいて、発明の理解を容易とするため、一部の構成要素の記載を省略する場合がある。また、一部の隠れ線などの記載を省略する場合がある。
【００３２】また、本明細書等において、トランジスタとは、ゲートと、ドレインと、ソースとを含む少なくとも三つの端子を有する素子である。そして、ドレイン（ドレイン端子、ドレイン領域またはドレイン電極）とソース（ソース端子、ソース領域またはソース電極）の間にチャネル形成領域を有しており、チャネル形成領域を介してソースとドレインとの間に電流を流すことができるものである。なお、本明細書等において、チャネル形成領域とは、電流が主として流れる領域をいう。
【００３３】また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができる場合がある。
【００３４】なお、チャネル長とは、例えば、トランジスタの上面図において、半導体（またはトランジスタがオン状態のときに半導体の中で電流の流れる部分）とゲート電極とが互いに重なる領域、またはチャネルが形成される領域における、ソース（ソース領域またはソース電極）とドレイン（ドレイン領域またはドレイン電極）との間の距離をいう。なお、一つのトランジスタにおいて、チャネル長が全ての領域で同じ値をとるとは限らない。すなわち、一つのトランジスタのチャネル長は、一つの値に定まらない場合がある。そのため、本明細書では、チャネル長は、チャネルの形成される領域における、いずれか一の値、最大値、最小値または平均値とする。
【００３５】チャネル幅とは、例えば、半導体（またはトランジスタがオン状態のときに半導体の中で電流の流れる部分）とゲート電極とが互いに重なる領域、またはチャネルが形成される領域における、ソースとドレインとが向かい合っている部分の長さをいう。なお、一つのトランジスタにおいて、チャネル幅がすべての領域で同じ値をとるとは限らない。すなわち、一つのトランジスタのチャネル幅は、一つの値に定まらない場合がある。そのため、本明細書では、チャネル幅は、チャネルの形成される領域における、いずれか一の値、最大値、最小値または平均値とする。
【００３６】なお、トランジスタの構造によっては、実際にチャネルの形成される領域におけるチャネル幅（以下、「実効的なチャネル幅」ともいう。）と、トランジスタの上面図において示されるチャネル幅（以下、「見かけ上のチャネル幅」ともいう。）と、が異なる場合がある。例えば、ゲート電極が半導体の側面を覆う場合、実効的なチャネル幅が、見かけ上のチャネル幅よりも大きくなり、その影響が無視できなくなる場合がある。例えば、微細かつゲート電極が半導体の側面を覆うトランジスタでは、半導体の側面に形成されるチャネル形成領域の割合が大きくなる場合がある。その場合は、見かけ上のチャネル幅よりも、実効的なチャネル幅の方が大きくなる。
【００３７】このような場合、実効的なチャネル幅の、実測による見積もりが困難となる場合がある。例えば、設計値から実効的なチャネル幅を見積もるためには、半導体の形状が既知という仮定が必要である。したがって、半導体の形状が正確にわからない場合には、実効的なチャネル幅を正確に測定することは困難である。
【００３８】そこで、本明細書では、見かけ上のチャネル幅を、「囲い込みチャネル幅（ＳＣＷ：Ｓｕｒｒｏｕｎｄｅｄ  Ｃｈａｎｎｅｌ  Ｗｉｄｔｈ）」と呼ぶ場合がある。また、本明細書では、単にチャネル幅と記載した場合には、囲い込みチャネル幅または見かけ上のチャネル幅を指す場合がある。または、本明細書では、単にチャネル幅と記載した場合には、実効的なチャネル幅を指す場合がある。なお、チャネル長、チャネル幅、実効的なチャネル幅、見かけ上のチャネル幅、囲い込みチャネル幅などは、断面ＴＥＭ像などを解析することなどによって、値を決定することができる。
【００３９】なお、半導体の不純物とは、例えば、半導体を構成する主成分以外をいう。例えば、濃度が０．１原子％未満の元素は不純物と言える。不純物が含まれることにより、例えば、半導体のＤＯＳ（Ｄｅｎｓｉｔｙ  ｏｆ  Ｓｔａｔｅｓ）が高くなることや、結晶性が低下することなどが起こる場合がある。半導体が酸化物半導体である場合、半導体の特性を変化させる不純物としては、例えば、第１族元素、第２族元素、第１３族元素、第１４族元素、第１５族元素、および酸化物半導体の主成分以外の遷移金属などがあり、例えば、水素、リチウム、ナトリウム、シリコン、ホウ素、リン、炭素、窒素などがある。酸化物半導体の場合、水も不純物として機能する場合がある。また、酸化物半導体の場合、例えば不純物の混入によって酸素欠損を形成する場合がある。また、半導体がシリコンである場合、半導体の特性を変化させる不純物としては、例えば、酸素、水素を除く第１族元素、第２族元素、第１３族元素、第１５族元素などがある。
【００４０】なお、本明細書等において、酸化窒化シリコン膜とは、その組成として、窒素よりも酸素の含有量が多いものである。例えば、好ましくは酸素が５５原子％以上６５原子％以下、窒素が１原子％以上２０原子％以下、シリコンが２５原子％以上３５原子％以下、水素が０．１原子％以上１０原子％以下の濃度範囲で含まれるものをいう。また、窒化酸化シリコン膜とは、その組成として、酸素よりも窒素の含有量が多いものである。例えば、好ましくは窒素が５５原子％以上６５原子％以下、酸素が１原子％以上２０原子％以下、シリコンが２５原子％以上３５原子％以下、水素が０．１原子％以上１０原子％以下の濃度範囲で含まれるものをいう。
【００４１】また、本明細書等において、「膜」という用語と、「層」という用語とは、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００４２】また、本明細書等において、「絶縁体」という用語を、絶縁膜または絶縁層と言い換えることができる。また、「導電体」という用語を、導電膜または導電層と言い換えることができる。また、「半導体」という用語を、半導体膜または半導体層と言い換えることができる。
【００４３】また、本明細書等に示すトランジスタは、明示されている場合を除き、電界効果トランジスタとする。また、本明細書等に示すトランジスタは、明示されている場合を除き、ｎチャネル型のトランジスタとする。よって、その閾値電圧（「Ｖｔｈ」ともいう。）は、明示されている場合を除き、０Ｖよりも大きいものとする。
【００４４】また、本明細書等において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【００４５】なお、本明細書において、バリア膜とは、水素などの不純物および酸素の透過を抑制する機能を有する膜のことであり、当該バリア膜に導電性を有する場合は、導電性バリア膜と呼ぶことがある。
【００４６】本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む。）、酸化物半導体（Ｏｘｉｄｅ  Ｓｅｍｉｃｏｎｄｕｃｔｏｒまたは単にＯＳともいう。）などに分類される。例えば、トランジスタの活性層に金属酸化物を用いた場合、当該金属酸化物を酸化物半導体と呼称する場合がある。つまり、ＯＳ  ＦＥＴあるいはＯＳトランジスタと記載する場合においては、金属酸化物または酸化物半導体を有するトランジスタと換言することができる。
【００４７】（実施の形態１）
以下では、本発明の一態様に係るトランジスタ２００を有する半導体装置の一例について説明する。
【００４８】＜半導体装置の構成例＞
図１（Ａ）、図１（Ｂ）、および図１（Ｃ）は、本発明の一態様に係るトランジスタ２００、およびトランジスタ２００周辺の上面図および断面図である。
【００４９】図１（Ａ）は、トランジスタ２００を有する半導体装置の上面図である。また、図１（Ｂ）、および図１（Ｃ）は当該半導体装置の断面図である。ここで、図１（Ｂ）は、図１（Ａ）にＡ１−Ａ２の一点鎖線で示す部位の断面図であり、トランジスタ２００のチャネル長方向の断面図でもある。また、図１（Ｃ）は、図１（Ａ）にＡ３−Ａ４の一点鎖線で示す部位の断面図であり、トランジスタ２００のチャネル幅方向の断面図でもある。図１（Ａ）の上面図では、図の明瞭化のために一部の要素を省いて図示している。
【００５０】本発明の一態様の半導体装置は、トランジスタ２００と、層間膜として機能する絶縁体２１０、絶縁体２１２、絶縁体２８０を有する。また、トランジスタ２００と電気的に接続し、配線として機能する導電体２０３（導電体２０３ａ、および導電体２０３ｂ）、およびプラグとして機能する導電体２４０（導電体２４０ａ、および導電体２４０ｂ）とを有する。
【００５１】なお、導電体２０３は、絶縁体２１２の開口の内壁に接して導電体２０３ａが形成され、さらに内側に導電体２０３ｂが形成されている。ここで、導電体２０３の上面の高さと、絶縁体２１２の上面の高さは同程度にできる。なお、トランジスタ２００では、導電体２０３ａおよび導電体２０３ｂを積層する構成について示しているが、本発明はこれに限られるものではない。例えば、導電体２０３ｂのみを設ける構成にしてもよい。
【００５２】また、導電体２４０は、絶縁体２８０の開口の内壁に接して形成されている。ここで、導電体２４０の上面の高さと、絶縁体２８０の上面の高さは同程度にできる。なお、トランジスタ２００では、導電体２４０が単層である構成について示しているが、本発明はこれに限られるものではない。例えば、導電体２４０は、２層以上の積層構造でもよい。
【００５３】［トランジスタ２００］
図１に示すように、トランジスタ２００は、基板（図示せず）の上に配置された絶縁体２１４および絶縁体２１６と、絶縁体２１４および絶縁体２１６に埋め込まれるように配置された導電体２０５と、絶縁体２１６と導電体２０５の上に配置された絶縁体２２０と、絶縁体２２０の上に配置された絶縁体２２２と、絶縁体２２２の上に配置された絶縁体２２４と、絶縁体２２４の上に配置された酸化物２３０（酸化物２３０ａ、酸化物２３０ｂ、および酸化物２３０ｃ）と、酸化物２３０の上に配置された絶縁体２５０と、絶縁体２５０上に配置された絶縁体２５２と、絶縁体２５２の上に配置された導電体２６０（導電体２６０ａ、および導電体２６０ｂ）と、導電体２６０の上に配置された絶縁体２７０と、絶縁体２７０上に配置された絶縁体２７１と、少なくとも絶縁体２５０、および導電体２６０の側面に接して配置された絶縁体２７２と、酸化物２３０、および絶縁体２７２と接して配置された絶縁体２７３と、絶縁体２７３を介して酸化物２３０上に配置された絶縁体２７４と、を有する。
【００５４】なお、トランジスタ２００では、酸化物２３０ａ、および酸化物２３０ｂ、および酸化物２３０ｃを積層する構成について示しているが、本発明はこれに限られるものではない。また、酸化物２３０ｂの単層、酸化物２３０ｂと酸化物２３０ａの２層構造、酸化物２３０ｂと酸化物２３０ｃの２層構造、または３層以上の積層構造を設ける構成にしてもよい。また、トランジスタ２００では、導電体２６０ａおよび導電体２６０ｂを積層する構成について示しているが、本発明はこれに限られるものではない。
【００５５】酸化物２３０は、酸化物半導体として機能する金属酸化物（以下、酸化物半導体ともいう。）を用いることが好ましい。
【００５６】酸化物半導体は、水素、または窒素が添加されると、キャリア密度が増加する。また、酸化物半導体は、水素が添加されると、金属原子と結合する酸素と反応して水になり、酸素欠損を形成する場合がある。当該酸素欠損に水素が入ることで、キャリア密度が増加する。また、水素の一部が金属原子と結合する酸素と結合して、キャリアである電子を生成することがある。つまり、窒素、または水素が添加された酸化物半導体は、ｎ型となり、低抵抗化される。
【００５７】したがって、酸化物２３０を選択的に低抵抗化することで、島状に加工した酸化物２３０は、キャリア密度が低い半導体として機能する領域と、ソース領域、またはドレイン領域として機能する低抵抗化した領域を設けることができる。
【００５８】ここで、図１（Ｂ）における破線で囲む、酸化物２３０ｂにおいて選択的に低抵抗化したチャネル近傍の領域２３９の拡大図を図２に示す。
【００５９】図２に示すように、酸化物２３０ｂは、トランジスタ２００のチャネル形成領域として機能する領域２３４と、ソース領域またはドレイン領域として機能する領域２３１（領域２３１ａ、および領域２３１ｂ）との間に、領域２３２（領域２３２ａ、および領域２３２ｂ）を有する。ソース領域またはドレイン領域として機能する領域２３１は、キャリア密度が高い、低抵抗化した領域である。また、チャネル形成領域として機能する領域２３４は、ソース領域またはドレイン領域として機能する領域２３１よりも、キャリア密度が低い領域である。また、領域２３２は、ソース領域またはドレイン領域として機能する領域２３１よりもキャリア密度が低く、チャネル形成領域として機能する領域２３４よりもキャリア密度が高い領域である。すなわち、領域２３２は、チャネル形成領域と、ソース領域またはドレイン領域との間の接合領域（ｊｕｎｃｔｉｏｎ  ｒｅｇｉｏｎ）としての機能を有する。なお、領域２３２は、ゲート電極として機能する導電体２６０と重なる、いわゆるオーバーラップ領域（Ｌｏｖ領域ともいう。）として機能する場合がある。
【００６０】接合領域を設けることで、ソース領域またはドレイン領域として機能する領域２３１と、チャネル形成領域として機能する領域２３４との間に高抵抗領域が形成されず、トランジスタのオン電流を大きくすることができる。
【００６１】なお、図１、および図２では、領域２３４、領域２３１、および領域２３２が、酸化物２３０ｂに形成されているが、これに限られることなく、例えば、これらの領域は酸化物２３０ａ、および酸化物２３０ｃにも、形成されていてもよい。また、図１、および図２では、各領域の境界を、酸化物２３０の上面に対して略垂直に表示しているが、本実施の形態はこれに限られるものではない。例えば、領域２３２が酸化物２３０ｂの表面近傍では導電体２６０側に張り出し、酸化物２３０ａの下面近傍では、導電体２４０ａ側または導電体２４０ｂ側に後退する形状になる場合がある。
【００６２】酸化物２３０を選択的に低抵抗化するには、例えば、ゲート電極として機能する導電体２６０をマスクとして、水素、または窒素などを含む膜を、酸化物２３０のソース領域、およびドレイン領域（領域２３１）と近接して設けるとよい。水素、または窒素などを含む膜から、水素、または窒素を酸化物２３０の領域２３１に拡散することで低抵抗化を図ることができる。一方、ゲート電極として機能する導電体２６０をマスクとしているため、酸化物２３０の導電体２６０と重畳する領域（領域２３４）は、水素、および窒素の添加が抑制される。また、領域２３１と領域２３４の間には、水素、および窒素が拡散することで、接合領域（領域２３２）が形成される。
【００６３】ここで、酸化物２３０に、過剰な水素、または窒素が添加された場合、領域２３４にも、水素、または窒素が拡散する場合がある。つまり、本来、チャネル形成領域として設計した領域まで、低抵抗化し、ソース領域とドレイン領域とが導通してしまうという問題が発生する。
【００６４】そこで、酸化物２３０上に、水素、または窒素などを含む膜が直に接しない構造とすればよい。例えば、水素、または窒素の拡散を抑制する金属酸化膜を、酸化物２３０と水素、または窒素などを含む膜との間に設けるとよい。例えば、図１、および図２に示すように、絶縁体２７３として金属酸化膜を設け、絶縁体２７４として、水素、または窒素などを含む膜を設けるとよい。絶縁体２７４を、絶縁体２７３を介して、酸化物２３０の領域２３１上に設けることで、過剰な水素、または窒素が、酸化物２３０の領域２３４へと添加されることを防止することができる。
【００６５】したがって、絶縁体２７３、および絶縁体２７４の膜厚は、用いた材質に応じて、適宜調整するとよい。
【００６６】例えば、絶縁体２７３として、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれた金属酸化物を用いることができる。
【００６７】金属酸化膜は、膜の状態や材質により、バリア性が異なる。したがって、金属酸化膜の膜厚、および成膜条件などを調整することで、水素、および窒素の適切な添加量を調整することができる。特に、酸化アルミニウムはバリア性が高く、０．５ｎｍ以上であれば、バリア性を呈する。したがって、トランジスタのサイズに応じて、例えば、０．５ｎｍ以上３．０ｎｍ以下、好ましくは０．５ｎｍ以上１．５ｎｍ以下の薄膜であっても、水素、および窒素の拡散を抑制し、適切な添加量を調整することができる。また、酸化ハフニウムは、酸化アルミニウムよりもバリア性が低いが、膜厚を厚くすることによりバリア性を高めることができる。したがって、酸化ハフニウムの膜厚を調整することで、水素、および窒素の適切な添加量を調整することができる。
【００６８】例えば、絶縁体２７４として、窒素を含む絶縁体を用いることができる。例えば、窒化シリコン、窒化酸化シリコン、酸化窒化シリコン、窒化アルミニウム、窒化酸化アルミニウムなどを用いることが好ましい。特に、窒化シリコン膜は、当該窒化シリコン膜の成膜中、または後の熱履歴により、窒化シリコン膜中の水素を放出することができる。
【００６９】以上より、酸化物２３０上、および酸化物２３０上の導電体２６０上に、絶縁体２７３を介して、絶縁体２７４を成膜することで、酸化物２３０の選択的な低抵抗化を行うことができる。つまり、ゲート電極として機能する導電体２６０をマスクとすることで、自己整合的に酸化物２３０は低抵抗化する。そのため、複数のトランジスタ２００を同時に形成する場合、トランジスタ間の電気特性バラつきを小さくすることができる。また、トランジスタ２００のチャネル長は、導電体２６０の幅により決定され、導電体２６０の幅を最小加工寸法とすることにより、トランジスタ２００の微細化が可能となる。
【００７０】なお、絶縁体２７３、および絶縁体２７４は、必ずしも除去しなくともよい。例えば、絶縁体２７３、および絶縁体２７４を残存させることで、層間膜として機能させることができる。また、絶縁体２７４のみを除去してもよい。
【００７１】酸化物２３０に、層間膜として機能する絶縁体２７３、および絶縁体２７４を成膜し、チャネル形成領域、ソース領域、またはドレイン領域を自己整合的に形成することで、金属材料などを用いたソース電極、およびドレイン電極を別途形成する工程が不要となる。したがって、コストの削減、または工程の短縮が可能となる。
【００７２】さらに、酸化物半導体は、スパッタリング法などを用いて成膜できるため、高集積型の半導体装置を構成するトランジスタに用いることができる。また、酸化物半導体を用いたトランジスタは、非導通状態において極めてリーク電流（オフ電流）が小さいため、低消費電力の半導体装置が提供できる。
【００７３】以上より、オン電流が大きい酸化物半導体を有するトランジスタを有する半導体装置を提供することができる。または、オフ電流が小さい酸化物半導体を有するトランジスタを有する半導体装置を提供することができる。または、電気特性の変動を抑制し、安定した電気特性を有すると共に、信頼性を向上させた半導体装置を提供することができる。
【００７４】以下では、本発明の一態様に係るトランジスタ２００を有する半導体装置の詳細な構成について説明する。
【００７５】導電体２０３は、図１（Ａ）、および図１（Ｃ）に示すように、チャネル幅方向に延伸されており、導電体２０５に電位を印加する配線として機能する。なお、導電体２０３は、絶縁体２１４および絶縁体２１６に埋め込まれて設けることが好ましい。
【００７６】導電体２０５は、酸化物２３０、および導電体２６０と、重なるように配置する。また、導電体２０５は、導電体２０３の上に接して設けるとよい。
【００７７】ここで、導電体２６０は、第１のゲート（トップゲートともいう。）電極として機能する場合がある。また、導電体２０５は、第２のゲート（ボトムゲートともいう。）電極として機能する場合がある。その場合、導電体２０５に印加する電位を、導電体２６０に印加する電位と、連動させず、独立して変化させることで、トランジスタ２００の閾値電圧を制御することができる。特に、導電体２０５に負の電位を印加することにより、トランジスタ２００の閾値電圧を０Ｖより大きくし、オフ電流を低減することが可能となる。したがって、導電体２６０に印加する電圧が０Ｖのときのドレイン電流を小さくすることができる。
【００７８】つまり、導電体２０３上に導電体２０５を設けることで、第１のゲート電極、および配線としての機能を有する導電体２６０と、導電体２０３との距離を適宜設計することが可能となる。つまり、導電体２０３と導電体２６０の間に絶縁体２１４および絶縁体２１６などが設けられ、導電体２０３と導電体２６０の間の寄生容量を低減し、絶縁耐圧を高めることができる。
【００７９】また、導電体２０３と導電体２６０の間の寄生容量を低減することで、トランジスタのスイッチング速度を向上させ、高い周波数特性を有するトランジスタにすることができる。また、導電体２０３と導電体２６０の間の絶縁耐圧を高めることで、トランジスタ２００の信頼性を向上させることができる。よって、絶縁体２１４および絶縁体２１６の膜厚を大きくすることが好ましい。なお、導電体２０３の延伸方向はこれに限られず、例えば、トランジスタ２００のチャネル長方向に延伸されてもよい。
【００８０】なお、導電体２０５は、図１（Ａ）に示すように、酸化物２３０、および導電体２６０と重なるように配置する。また、導電体２０５は、酸化物２３０における領域２３４よりも、大きく設けるとよい。特に、図１（Ｃ）に示すように、導電体２０５は、酸化物２３０の領域２３４におけるチャネル幅方向の端部よりも外側の領域においても、延伸していることが好ましい。つまり、酸化物２３０のチャネル幅方向における側面において、導電体２０５と、導電体２６０とは、絶縁体を介して重畳していることが好ましい。
【００８１】上記構成を有することで、導電体２６０、および導電体２０５に電位を印加した場合、導電体２６０から生じる電界と、導電体２０５から生じる電界と、がつながることで、閉回路を形成し、酸化物２３０に形成されるチャネル形成領域を覆うことができる。
【００８２】つまり、第１のゲート電極としての機能を有する導電体２６０の電界と、第２のゲート電極としての機能を有する導電体２０５の電界によって、領域２３４のチャネル形成領域を電気的に取り囲むことができる。本明細書において、第１のゲート電極、および第２のゲート電極の電界によって、チャネル形成領域を電気的に取り囲むトランジスタの構造を、ｓｕｒｒｏｕｎｄｅｄ  ｃｈａｎｎｅｌ（Ｓ−ｃｈａｎｎｅｌ）構造とよぶ。
【００８３】また、導電体２０５は、絶縁体２１４および絶縁体２１６の開口の内壁に接して導電体２０５ａが形成され、さらに内側に導電体２０５ｂが形成されている。ここで、導電体２０５ａおよび導電体２０５ｂの上面の高さと、絶縁体２１６の上面の高さは同程度にできる。なお、トランジスタ２００では、導電体２０５ａおよび導電体２０５ｂを積層する構成について示しているが、本発明はこれに限られるものではない。例えば、導電体２０５ｂのみを設ける構成にしてもよい。
【００８４】ここで、導電体２０５ａおよび導電体２０３ａは、水素原子、水素分子、水分子、窒素原子、窒素分子、酸化窒素分子（Ｎ２Ｏ、ＮＯ、ＮＯ２など）、銅原子などの不純物の拡散を抑制する機能を有する（上記不純物が透過しにくい）導電性材料を用いることが好ましい。または、酸素（例えば、酸素原子、酸素分子など）の拡散を抑制する機能を有する（上記酸素が透過しにくい）導電性材料を用いることが好ましい。なお、本明細書において、不純物、または酸素の拡散を抑制する機能とは、上記不純物、または上記酸素のいずれか一または、すべての拡散を抑制する機能とする。
【００８５】導電体２０５ａ、および導電体２０３ａが酸素の拡散を抑制する機能を持つことにより、導電体２０５ｂおよび導電体２０３ｂが酸化して導電率が低下することを防ぐことができる。酸素の拡散を抑制する機能を有する導電性材料としては、例えば、タンタル、窒化タンタル、ルテニウムまたは酸化ルテニウムなどを用いることが好ましい。したがって、導電体２０５ａ、および導電体２０３ａとしては、上記導電性材料を単層または積層とすればよい。これにより、絶縁体２１０より基板側から、水素、水などの不純物が、導電体２０３、および導電体２０５を通じて、トランジスタ２００側に拡散するのを抑制することができる。
【００８６】また、導電体２０５ｂは、タングステン、銅、またはアルミニウムを主成分とする導電性材料を用いることが好ましい。なお、導電体２０５ｂを単層で図示したが、積層構造としてもよく、例えば、チタン、窒化チタンと上記導電性材料との積層としてもよい。
【００８７】また、導電体２０３ｂは、配線として機能するため、導電体２０５ｂより導電性が高い導電体を用いることが好ましい。例えば、銅、またはアルミニウムを主成分とする導電性材料を用いることができる。また、導電体２０３ｂは積層構造としてもよく、例えば、チタン、窒化チタンと上記導電性材料との積層としてもよい。
【００８８】特に、導電体２０３に、銅を用いることが好ましい。銅は抵抗が小さいため、配線等に用いることが好ましい。一方、銅は拡散しやすいため、酸化物２３０に拡散することで、トランジスタ２００の特性を低下させる場合がある。そこで、例えば、絶縁体２１４には、銅の透過性が低い酸化アルミニウム、または酸化ハフニウムなどの材料を用いることで、銅の拡散を抑えることができる。
【００８９】なお、導電体２０５は必ずしも設けなくともよい。その場合、導電体２０３の一部が第２のゲート電極として機能することができる。
【００９０】絶縁体２１０および絶縁体２１４は、水または水素などの不純物が、基板側からトランジスタに混入するのを防ぐバリア絶縁膜として機能することが好ましい。したがって、絶縁体２１０および絶縁体２１４は、水素原子、水素分子、水分子、窒素原子、窒素分子、酸化窒素分子（Ｎ２Ｏ、ＮＯ、ＮＯ２など）、銅原子などの不純物の拡散を抑制する機能を有する（上記不純物が透過しにくい）絶縁性材料を用いることが好ましい。または、酸素（例えば、酸素原子、酸素分子など）の拡散を抑制する機能を有する（上記酸素が透過しにくい）絶縁性材料を用いることが好ましい。
【００９１】例えば、絶縁体２１０として酸化アルミニウムなどを用い、絶縁体２１４として窒化シリコンなどを用いることが好ましい。これにより、水素、水などの不純物が絶縁体２１０および絶縁体２１４よりも基板側からトランジスタ側に拡散するのを抑制することができる。または、絶縁体２２４などに含まれる酸素が、絶縁体２１０および絶縁体２１４よりも基板側に、拡散するのを抑制することができる。
【００９２】また、導電体２０３の上に導電体２０５を積層して設ける構成にすることにより、導電体２０３と導電体２０５の間に絶縁体２１４を設けることができる。ここで、導電体２０３ｂに銅など拡散しやすい金属を用いても、絶縁体２１４として窒化シリコンなどを設けることにより、当該金属が絶縁体２１４より上の層に拡散するのを防ぐことができる。
【００９３】また、層間膜として機能する絶縁体２１２、絶縁体２１６、および絶縁体２８０は、絶縁体２１０、または絶縁体２１４よりも誘電率が低いことが好ましい。誘電率が低い材料を層間膜とすることで、配線間に生じる寄生容量を低減することができる。
【００９４】例えば、絶縁体２１２、絶縁体２１６、および絶縁体２８０として、酸化シリコン、酸化窒化シリコン、窒化酸化シリコン、酸化アルミニウム、酸化ハフニウム、酸化タンタル、酸化ジルコニウム、チタン酸ジルコン酸鉛（ＰＺＴ）、チタン酸ストロンチウム（ＳｒＴｉＯ３）または（Ｂａ，Ｓｒ）ＴｉＯ３（ＢＳＴ）などの絶縁体を単層または積層で用いることができる。またはこれらの絶縁体に例えば酸化アルミニウム、酸化ビスマス、酸化ゲルマニウム、酸化ニオブ、酸化シリコン、酸化チタン、酸化タングステン、酸化イットリウム、酸化ジルコニウムを添加してもよい。またはこれらの絶縁体を窒化処理してもよい。上記の絶縁体に酸化シリコン、酸化窒化シリコンまたは窒化シリコンを積層して用いてもよい。
【００９５】絶縁体２２０、絶縁体２２２、および絶縁体２２４は、ゲート絶縁体としての機能を有する。
【００９６】ここで、酸化物２３０と接する絶縁体２２４は、化学量論的組成を満たす酸素よりも多くの酸素を含む酸化物絶縁体を用いることが好ましい。つまり、絶縁体２２４には、過剰酸素領域が形成されていることが好ましい。このような過剰酸素領域を有する絶縁体を酸化物２３０に接して設けることにより、酸化物２３０中の酸素欠損を低減し、信頼性を向上させることができる。
【００９７】過剰酸素領域を有する絶縁体として、具体的には、加熱により一部の酸素が脱離する酸化物材料を用いることが好ましい。加熱により酸素を脱離する酸化物とは、ＴＤＳ（Ｔｈｅｒｍａｌ  Ｄｅｓｏｒｐｔｉｏｎ  Ｓｐｅｃｔｒｏｓｃｏｐｙ）分析にて、酸素分子に換算しての酸素の脱離量が１．０×１０１８ｍｏｌｅｃｕｌｅｓ／ｃｍ３以上、好ましくは１．０×１０１９ｍｏｌｅｃｕｌｅｓ／ｃｍ３以上、さらに好ましくは２．０×１０１９ｍｏｌｅｃｕｌｅｓ／ｃｍ３、または３．０×１０２０ｍｏｌｅｃｕｌｅｓ／ｃｍ３以上である酸化物膜である。なお、上記ＴＤＳ分析時における膜の表面温度としては１００℃以上７００℃以下、または１００℃以上４００℃以下の範囲が好ましい。
【００９８】また、絶縁体２２４が、過剰酸素領域を有する場合、絶縁体２２２は、酸素（例えば、酸素原子、酸素分子など）の拡散を抑制する機能を有する（上記酸素が透過しにくい）ことが好ましい。
【００９９】絶縁体２２２が、酸素の拡散を抑制する機能を有することで、過剰酸素領域の酸素は、絶縁体２２０側へ拡散することなく、効率よく酸化物２３０へ供給することができる。また、導電体２０５が、絶縁体２２４が有する過剰酸素領域の酸素と反応することを抑制することができる。
【０１００】絶縁体２２２は、例えば、酸化アルミニウム、酸化ハフニウム、酸化タンタル、酸化ジルコニウム、チタン酸ジルコン酸鉛（ＰＺＴ）、チタン酸ストロンチウム（ＳｒＴｉＯ３）または（Ｂａ，Ｓｒ）ＴｉＯ３（ＢＳＴ）などのいわゆるｈｉｇｈ−ｋ材料を含む絶縁体を単層または積層で用いることが好ましい。トランジスタの微細化、および高集積化が進むと、ゲート絶縁体の薄膜化により、リーク電流などの問題が生じる場合がある。ゲート絶縁体として機能する絶縁体に、ｈｉｇｈ−ｋ材料を用いることで物理膜厚を保ち、トランジスタ動作時のゲート電位の低減が可能となる。
【０１０１】特に、不純物、および酸素などの拡散を抑制する機能を有する（上記酸素が透過しにくい）絶縁性材料であるアルミニウムおよびハフニウムの一方または双方の酸化物を含む絶縁体を用いるとよい。アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。このような材料を用いて形成した場合、酸化物２３０からの酸素の放出や、トランジスタ２００の周辺部から酸化物２３０への水素等の不純物の混入を防ぐ層として機能する。
【０１０２】または、これらの絶縁体に、例えば、酸化アルミニウム、酸化ビスマス、酸化ゲルマニウム、酸化ニオブ、酸化シリコン、酸化チタン、酸化タングステン、酸化イットリウム、酸化ジルコニウムを添加してもよい。またはこれらの絶縁体を窒化処理してもよい。上記の絶縁体に酸化シリコン、酸化窒化シリコンまたは窒化シリコンを積層して用いてもよい。
【０１０３】また、絶縁体２２０は、熱的に安定していることが好ましい。例えば、酸化シリコンおよび酸化窒化シリコンは、熱的に安定であるため、ｈｉｇｈ−ｋ材料の絶縁体と２２２組み合わせることで、熱的に安定かつ比誘電率の高い積層構造とすることができる。
【０１０４】なお、絶縁体２２０、絶縁体２２２、および絶縁体２２４が、２層以上の積層構造を有していてもよい。その場合、同じ材料からなる積層構造に限定されず、異なる材料からなる積層構造でもよい。
【０１０５】酸化物２３０は、酸化物２３０ａと、酸化物２３０ａ上の酸化物２３０ｂと、酸化物２３０ｂ上の酸化物２３０ｃと、を有する。酸化物２３０ａ上に、酸化物２３０ｂを有することで、酸化物２３０ａよりも下方に形成された構造物から、酸化物２３０ｂに対する不純物の拡散を抑制することができる。また、酸化物２３０ｃ下に、酸化物２３０ｂを有することで、酸化物２３０ｃよりも上方に形成された構造物から、酸化物２３０ｂに対する不純物の拡散を抑制することができる。
【０１０６】また、酸化物２３０は、各金属原子の原子数比が異なる酸化物により、積層構造を有することが好ましい。具体的には、酸化物２３０ａに用いる金属酸化物において、構成元素中の元素Ｍの原子数比が、酸化物２３０ｂに用いる金属酸化物における、構成元素中の元素Ｍの原子数比より、大きいことが好ましい。また、酸化物２３０ａに用いる金属酸化物において、Ｉｎに対する元素Ｍの原子数比が、酸化物２３０ｂに用いる金属酸化物における、Ｉｎに対する元素Ｍの原子数比より大きいことが好ましい。また、酸化物２３０ｂに用いる金属酸化物において、元素Ｍに対するＩｎの原子数比が、酸化物２３０ａに用いる金属酸化物における、元素Ｍに対するＩｎの原子数比より大きいことが好ましい。なお、元素Ｍは金属元素とする。また、酸化物２３０ｃは、酸化物２３０ａまたは酸化物２３０ｂに用いることができる金属酸化物を、用いることができる。
【０１０７】また、酸化物２３０ａおよび酸化物２３０ｃの伝導帯下端のエネルギーが、酸化物２３０ｂの伝導帯下端のエネルギーより高くなることが好ましい。また、言い換えると、酸化物２３０ａおよび酸化物２３０ｃの電子親和力が、酸化物２３０ｂの電子親和力より小さいことが好ましい。
【０１０８】ここで、酸化物２３０ａ、酸化物２３０ｂ、および酸化物２３０ｃにおいて、伝導帯下端のエネルギー準位はなだらかに変化する。換言すると、連続的に変化または連続接合するともいうことができる。このようにするためには、酸化物２３０ａと酸化物２３０ｂとの界面、および酸化物２３０ｂと酸化物２３０ｃとの界面において形成される混合層の欠陥準位密度を低くするとよい。
【０１０９】具体的には、酸化物２３０ａと酸化物２３０ｂ、酸化物２３０ｂと酸化物２３０ｃが、酸素以外に共通の元素を有する（主成分とする）ことで、欠陥準位密度が低い混合層を形成することができる。例えば、酸化物２３０ｂがＩｎ−Ｇａ−Ｚｎ酸化物の場合、酸化物２３０ａおよび酸化物２３０ｃとして、Ｉｎ−Ｇａ−Ｚｎ酸化物、Ｇａ−Ｚｎ酸化物、酸化ガリウムなどを用いるとよい。
【０１１０】このとき、キャリアの主たる経路は酸化物２３０ｂとなる。酸化物２３０ａと酸化物２３０ｂとの界面、および酸化物２３０ｂと酸化物２３０ｃとの界面における欠陥準位密度を低くすることができるため、界面散乱によるキャリア伝導への影響が小さく、高いオン電流が得られる。
【０１１１】また、酸化物２３０は、領域２３１、領域２３２、および領域２３４を有することが好ましい。なお、領域２３１の少なくとも一部は、絶縁体２７３を介して絶縁体２７４と接し、水素、および窒素などの不純物のうち、少なくとも一の濃度が領域２３４よりも大きいことが好ましい。また、領域２３２は、水素、および窒素などの不純物のうち、少なくとも一の濃度が、領域２３４よりも大きく、かつ領域２３１よりも小さいことが好ましい。
【０１１２】つまり、領域２３１、および領域２３２は、酸化物２３０として設けられた金属酸化物に、不純物を添加した領域である。なお、領域２３１は、領域２３４よりも、導電性が高い。また、領域２３２は、領域２３１よりも導電性が低く、領域２３４よりも導電性が高い。
【０１１３】酸化物２３０上に、絶縁体２７３を介して、不純物となる元素を含む絶縁体２７４を成膜することで、領域２３１、および領域２３２に、不純物を添加することができる。つまり、領域２３１は、酸素欠損を形成する元素、または酸素欠損に捕獲される元素を添加されることで低抵抗化される。このような元素としては、代表的には水素、ホウ素、炭素、窒素、フッ素、リン、硫黄、塩素、チタン、希ガス等が挙げられる。また、希ガス元素の代表例としては、ヘリウム、ネオン、アルゴン、クリプトン、およびキセノン等がある。よって、領域２３１は、上記元素の一つまたは複数を含む構成にすればよい。
【０１１４】トランジスタ２００において、領域２３２を低抵抗化した場合、ソース領域およびドレイン領域として機能する領域２３１と、チャネルが形成される領域２３４との間に高抵抗領域が形成されないため、トランジスタのオン電流、および移動度を大きくすることができる。また、領域２３２を有することで、チャネル長方向において、ソース領域およびドレイン領域と、ゲートとが重ならないため、不要な容量が形成されることを抑制できる。また、領域２３２を有することで、非導通時のリーク電流を小さくすることができる。
【０１１５】したがって、各領域の範囲を適宜選択することにより、回路設計に合わせて、要求に見合う電気特性を有するトランジスタを容易に提供することができる。
【０１１６】したがって、トランジスタ２００をオンさせると、領域２３１ａ、または領域２３１ｂは、ソース領域、またはドレイン領域として機能する。一方、領域２３４の少なくとも一部は、チャネルが形成される領域として機能する。領域２３１と、領域２３４の間に領域２３２を有することで、トランジスタ２００において、オン電流を大きくし、かつ、非導通時のリーク電流（オフ電流）を小さくすることができる。
【０１１７】また、酸化物２３０の側面と、酸化物２３０の上面との間に、湾曲面を有する。つまり、酸化物２３０の側面の端部と上面の端部は、湾曲していることが好ましい（以下、ラウンド状ともいう。）。湾曲面は、例えば、酸化物２３０ｂの端部において、曲率半径が、３ｎｍ以上１０ｎｍ以下、好ましくは、５ｎｍ以上６ｎｍ以下とすることが好ましい。
【０１１８】酸化物２３０は、酸化物半導体として機能する金属酸化物（以下、酸化物半導体ともいう。）を用いることが好ましい。例えば、領域２３４となる金属酸化物としては、バンドギャップが２ｅＶ以上、好ましくは２．５ｅＶ以上のものを用いることが好ましい。このように、バンドギャップの大きい金属酸化物を用いることで、トランジスタのオフ電流を低減することができる。
【０１１９】なお、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０１２０】酸化物半導体を用いたトランジスタは、非導通状態において極めてリーク電流が小さいため、低消費電力の半導体装置が提供できる。また、酸化物半導体は、スパッタリング法などを用いて成膜できるため、高集積型の半導体装置を構成するトランジスタに用いることができる。
【０１２１】例えば、酸化物２３０として、Ｉｎ−Ｍ−Ｚｎ酸化物（元素Ｍは、アルミニウム、ガリウム、イットリウム、銅、バナジウム、ベリリウム、ホウ素、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種）等の金属酸化物を用いるとよい。また、酸化物２３０として、Ｉｎ−Ｇａ酸化物、Ｉｎ−Ｚｎ酸化物を用いてもよい。
【０１２２】絶縁体２５０は、ゲート絶縁体として機能する。絶縁体２５０は、酸化物２３０ｃの上面に接して配置することが好ましい。絶縁体２５０は、加熱により酸素が放出される絶縁体を用いて形成することが好ましい。例えば、昇温脱離ガス分光法分析（ＴＤＳ分析）にて、酸素分子に換算しての酸素の脱離量が１．０×１０１８ａｔｏｍｓ／ｃｍ３以上、好ましくは１．０×１０１９ａｔｏｍｓ／ｃｍ３以上、さらに好ましくは２．０×１０１９ａｔｏｍｓ／ｃｍ３、または３．０×１０２０ａｔｏｍｓ／ｃｍ３である酸化物膜である。なお、上記ＴＤＳ分析時における膜の表面温度としては１００℃以上７００℃以下の範囲が好ましい。
【０１２３】具体的には、過剰酸素領域を有する酸化シリコン、酸化窒化シリコン、窒化酸化シリコン、窒化シリコン、フッ素を添加した酸化シリコン、炭素を添加した酸化シリコン、炭素および窒素を添加した酸化シリコン、空孔を有する酸化シリコンを用いることができる。特に、酸化シリコン、および酸化窒化シリコンは熱に対し安定であるため好ましい。
【０１２４】加熱により酸素が放出される絶縁体を、絶縁体２５０として、酸化物２３０ｃの上面に接して設けることにより、酸化物２３０ｂの領域２３４に効果的に酸素を供給することができる。また、絶縁体２２４と同様に、絶縁体２５０中の水または水素などの不純物濃度が低減されていることが好ましい。絶縁体２５０の膜厚は、１ｎｍ以上２０ｎｍ以下とするのが好ましい。
【０１２５】また、絶縁体２５０が有する過剰酸素領域の酸素を、効率的に酸化物２３０へ供給するために、絶縁体２５２は酸素拡散を抑制することが好ましい。酸素の拡散を抑制する絶縁体２５２を設けることで、導電体２６０への酸素の拡散が抑制される。つまり、酸化物２３０へ供給する酸素量の減少を抑制することができる。また、過剰酸素領域の酸素による導電体２６０の酸化を抑制することができる。
【０１２６】また、絶縁体２５０、および絶縁体２５２は、ゲート絶縁体の一部としての機能を有する場合がある。したがって、絶縁体２５０に酸化シリコンや酸化窒化シリコンなどを用いる場合、絶縁体２５２は、比誘電率が高いｈｉｇｈ−ｋ材料である金属酸化物を用いることが好ましい。当該積層構造とすることで、熱に対して安定、かつ比誘電率の高い積層構造とすることができる。したがって、物理膜厚を保持したまま、トランジスタ動作時に印加するゲート電位の低減化が可能となる。また、ゲート絶縁体として機能する絶縁体の等価酸化膜厚（ＥＯＴ）の薄膜化が可能となる。
【０１２７】上記積層構造とすることで、導電体２６０からの電界の影響を弱めることなく、オン電流の向上を図ることができる。また、絶縁体２５０と、絶縁体２５２との物理的な厚みにより、導電体２６０と、酸化物２３０との間の距離を保つことで、リーク電流を抑制することができる。また、絶縁体２５０、および絶縁体２５２との積層構造を設けることで、導電体２６０と酸化物２３０との間の物理的な距離、および導電体２６０から酸化物２３０へかかる電界強度を、容易に適宜調整することができる。
【０１２８】具体的には、絶縁体２５２として、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれた金属酸化物を用いることができる。
【０１２９】特に、アルミニウム、またはハフニウムの一方または双方の酸化物を含む絶縁体である、酸化アルミニウム、酸化ハフニウム、アルミニウムおよびハフニウムを含む酸化物（ハフニウムアルミネート）などを用いることが好ましい。特に、ハフニウムアルミネートは、酸化ハフニウム膜よりも、耐熱性が高い。そのため、後の工程での熱履歴において、結晶化しにくいため好ましい。
【０１３０】第１のゲート電極として機能する導電体２６０は、導電体２６０ａ、および導電体２６０ａ上の導電体２６０ｂを有する。導電体２６０ａは、導電体２０５ａと同様に、水素原子、水素分子、水分子、窒素原子、窒素分子、酸化窒素分子（Ｎ２Ｏ、ＮＯ、ＮＯ２など）、銅原子などの不純物の拡散を抑制する機能を有する導電性材料を用いることが好ましい。または、酸素（例えば、酸素原子、酸素分子など）の拡散を抑制する機能を有する導電性材料を用いることが好ましい。
【０１３１】導電体２６０ａが酸素の拡散を抑制する機能を持つことにより、絶縁体２５０、および絶縁体２５２が有する過剰酸素領域の酸素により、導電体２６０ｂが酸化して導電率が低下することを防ぐことができる。酸素の拡散を抑制する機能を有する導電性材料としては、例えば、タンタル、窒化タンタル、ルテニウムまたは酸化ルテニウムなどを用いることが好ましい。
【０１３２】また、導電体２６０ｂは、タングステン、銅、またはアルミニウムを主成分とする導電性材料を用いることが好ましい。また、導電体２６０は、配線として機能するため、導電性が高い導電体を用いることが好ましい。例えば、タングステン、銅、またはアルミニウムを主成分とする導電性材料を用いることができる。また、導電体２６０ｂは積層構造としてもよく、例えば、チタン、窒化チタンと上記導電性材料との積層としてもよい。
【０１３３】また、例えば、導電体２６０ａとして、導電性酸化物を用いることができる。例えば、酸化物２３０として用いることができる金属酸化物を用いることが好ましい。特に、Ｉｎ−Ｇａ−Ｚｎ系酸化物のうち、導電性が高い、金属の原子数比が［Ｉｎ］：［Ｇａ］：［Ｚｎ］＝４：２：３から４．１、およびその近傍値のものを用いることが好ましい。このような導電体２６０ａを設けることで、導電体２６０ｂへの酸素の透過を抑制し、酸化によって導電体２６０ｂの電気抵抗値が増加することを防ぐことができる。
【０１３４】また、このような導電性酸化物を、スパッタリング法を用いて成膜することで、絶縁体２５０、および絶縁体２５２に酸素を添加することで、酸化物２３０の領域２３４に酸素を供給することが可能となる。これにより、酸化物２３０の領域２３４の酸素欠損を低減することができる。
【０１３５】上記導電性酸化物を導電体２６０ａとして用いる場合、導電体２６０ｂには、導電体２６０ａに窒素などの不純物を添加し、導電体２６０ａの導電性を向上できる導電体を用いることが好ましい。例えば、導電体２６０ｂは、窒化チタンなどを用いることが好ましい。また、導電体２６０ｂを、窒化チタンなどの金属窒化物と、その上にタングステンなどの金属を積層した構造にしてもよい。
【０１３６】また、図１（Ｃ）に示すように、導電体２０５が、酸化物２３０のチャネル幅方向の端部よりも外側の領域において、延伸している場合、導電体２６０は、当該領域において、絶縁体２５０を介して、重畳していることが好ましい。つまり、酸化物２３０の側面の外側において、導電体２０５と、絶縁体２５０と、導電体２６０とは、積層構造を形成することが好ましい。
【０１３７】上記構成を有することで、導電体２６０、および導電体２０５に電位を印加した場合、導電体２６０から生じる電界と、導電体２０５から生じる電界と、がつながることで、閉回路を形成し、酸化物２３０に形成されるチャネル形成領域を覆うことができる。
【０１３８】つまり、第１のゲート電極としての機能を有する導電体２６０の電界と、第２のゲート電極としての機能を有する導電体２０５の電界によって、領域２３４のチャネル形成領域を電気的に取り囲むことができる。
【０１３９】また、導電体２６０ｂの上に、バリア膜として機能する絶縁体２７０を配置してもよい。絶縁体２７０は、水または水素などの不純物、および酸素の透過を抑制する機能を有する絶縁性材料を用いるとよい。例えば、酸化アルミニウムまたは酸化ハフニウムなどを用いることが好ましい。これにより、導電体２６０の酸化を防ぐことができる。また、導電体２６０および絶縁体２５０を介して、水または水素などの不純物が酸化物２３０に混入することを防ぐことができる。
【０１４０】また、絶縁体２７０上に、ハードマスクとして機能する絶縁体２７１を配置することが好ましい。絶縁体２７０を設けることで、導電体２６０の加工の際、導電体２６０の側面が概略垂直、具体的には、導電体２６０の側面と基板表面のなす角を、７５度以上１００度以下、好ましくは８０度以上９５度以下とすることができる。導電体をこのような形状に加工することで、次に形成する絶縁体２７２を所望の形状に形成することができる。
【０１４１】バリア膜として機能する絶縁体２７２は、絶縁体２５０、絶縁体２５２、導電体２６０、および絶縁体２７０の側面に接して設ける。
【０１４２】ここで、絶縁体２７２は、水または水素などの不純物、および酸素の透過を抑制する機能を有する絶縁性材料を用いるとよい。例えば、酸化アルミニウム、または酸化ハフニウムなどを用いることが好ましい。これにより、絶縁体２５０、および絶縁体２５２中の酸素が外部に拡散することを防ぐことができる。また、絶縁体２５０、および絶縁体２５２の端部などから酸化物２３０に水素、水などの不純物が混入するのを抑制することができる。したがって、酸化物２３０と、絶縁体２５０との界面における酸素欠損の形成が抑制され、トランジスタ２００の信頼性を向上させることができる。
【０１４３】絶縁体２７２を設けることで、水または水素などの不純物、および酸素の透過を抑制する機能を有する絶縁体で、導電体２６０の上面と側面、絶縁体２５０の側面、および絶縁体２５２の側面を覆うことができる。これにより、導電体２６０、絶縁体２５０および絶縁体２５２を介して、水または水素などの不純物が酸化物２３０に混入することを防ぐことができる。したがって、絶縁体２７２は、ゲート電極およびゲート絶縁体の側面を保護するサイドバリアとしての機能を有する。
【０１４４】特に、トランジスタが微細化され、チャネル長が１０ｎｍ以上３０ｎｍ以下程度に形成されている場合、トランジスタ２００の周辺に設けられる構造体に含まれる不純物元素が拡散し、領域２３１ａと、領域２３１ｂと、が電気的に導通する恐れがある。上記構造とすることで、第１のゲート電位が０Ｖのときに、ソース領域とドレイン領域が電気的に導通することを防ぐことができる。
【０１４５】絶縁体２７３は、絶縁体２７１、絶縁体２７２、酸化物２３０および絶縁体２２４を覆って設ける。ここで、絶縁体２７３は、絶縁体２７１および絶縁体２７２の上面に接し、かつ絶縁体２７２の側面に接して設けられる。また、絶縁体２７４は、絶縁体２７３を介して、少なくとも酸化物２３０の領域２３１上に設けられる。
【０１４６】絶縁体２７４を、絶縁体２７３を介して、酸化物２３０の領域２３１上に設けることで、過剰な水素、または窒素が、酸化物２３０の領域２３４へと添加されることを防止することができる。
【０１４７】したがって、絶縁体２７３、および絶縁体２７４の膜厚は、用いた材質に応じて、適宜調整するよい。例えば、絶縁体２７３として、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれた金属酸化物を用いることができる。
【０１４８】特に、酸化アルミニウムはバリア性が高く、０．５ｎｍ以上３．０ｎｍ以下の薄膜であっても、水素、および窒素の拡散を抑制することができる。また、酸化ハフニウムは、酸化アルミニウムよりもバリア性が低いが、膜厚を厚くすることによりバリア性を高めることができる。したがって、酸化ハフニウムの膜厚を調整することで、水素、および窒素の適切な添加量を調整することができる。
【０１４９】例えば、絶縁体２７４として、窒素を含む絶縁体を用いることができる。例えば、窒化シリコン、窒化酸化シリコン、酸化窒化シリコン、窒化アルミニウム、窒化酸化アルミニウムなどを用いることが好ましい。特に、窒化シリコン膜は、当該窒化シリコン膜の成膜中、または後の熱履歴により、窒化シリコン膜中の水素を放出することができる。
【０１５０】絶縁体２７４の上に、層間膜として機能する絶縁体２８０を設けることが好ましい。絶縁体２８０は、絶縁体２２４などと同様に、膜中の水または水素などの不純物濃度が低減されていることが好ましい。なお、絶縁体２８０の上に絶縁体２１０と同様の絶縁体を設けてもよい。
【０１５１】また、絶縁体２８０および絶縁体２７４に形成された開口に、導電体２４０ａおよび導電体２４０ｂを配置する。導電体２４０ａおよび導電体２４０ｂは、導電体２６０を挟んで対向して設ける。なお、導電体２４０ａおよび導電体２４０ｂの上面の高さは、絶縁体２８０の上面と、同一平面上としてもよい。
【０１５２】導電体２４０ａは、トランジスタ２００のソース領域およびドレイン領域の一方として機能する領域２３１ａと接しており、導電体２４０ｂはトランジスタ２００のソース領域およびドレイン領域の他方として機能する領域２３１ｂと接している。よって、導電体２４０ａはソース電極およびドレイン電極の一方として機能でき、導電体２４０ｂはソース電極およびドレイン電極の他方として機能できる。領域２３１ａおよび領域２３１ｂは低抵抗化されているので、導電体２４０ａと領域２３１ａの接触抵抗、および導電体２４０ｂと領域２３１ｂの接触抵抗を低減し、トランジスタ２００のオン電流を大きくすることができる。
【０１５３】なお、絶縁体２８０および絶縁体２７４の開口の内壁に接して導電体２４０ａが形成されている。当該開口の底部の少なくとも一部には酸化物２３０の領域２３１ａが位置しており、導電体２４０ａが領域２３１ａと接する。同様に、絶縁体２８０および絶縁体２７４の開口の内壁に接して導電体２４０ｂが形成されている。当該開口の底部の少なくとも一部には酸化物２３０の領域２３１ｂが位置しており、導電体２４０ｂが領域２３１ｂと接する。
【０１５４】ここで、導電体２４０ａ、および導電体２４０ｂは、少なくとも酸化物２３０の上面と接し、さらに酸化物２３０の側面と接することが好ましい。特に、導電体２４０ａ、および導電体２４０ｂは、酸化物２３０のチャネル幅方向と交わる側面において、Ａ３側の側面、およびＡ４側の側面の双方または一方と接することが好ましい。また、導電体２４０ａ、および導電体２４０ｂが、酸化物２３０のチャネル長方向と交わる側面において、Ａ１側（またはＡ２側）の側面と接する構成にしてもよい。このように、導電体２４０ａ、および導電体２４０ｂが酸化物２３０の上面に加えて、酸化物２３０の側面と接する構成にすることにより、導電体２４０ａ、および導電体２４０ｂと酸化物２３０のコンタクト部の上面積を増やすことなく、コンタクト部の接触面積を増加させ、導電体２４０ａ、および導電体２４０ｂと酸化物２３０の接触抵抗を低減することができる。これにより、トランジスタのソース電極およびドレイン電極の微細化を図りつつ、オン電流を大きくすることができる。
【０１５５】導電体２４０ａおよび導電体２４０ｂは、タングステン、銅、またはアルミニウムを主成分とする導電性材料を用いることが好ましい。また、図示しないが、導電体２４０ａおよび導電体２４０ｂは積層構造としてもよく、例えば、チタン、窒化チタンと上記導電性材料との積層としてもよい。
【０１５６】導電体２４０ａおよび導電体２４０ｂを積層構造とする場合、絶縁体２７４、および絶縁体２８０と接する導電体には、導電体２０５ａなどと同様に、水または水素などの不純物の透過を抑制する機能を有する導電性材料を用いることが好ましい。例えば、タンタル、窒化タンタル、チタン、窒化チタン、ルテニウムまたは酸化ルテニウムなどを用いることが好ましい。また、水または水素などの不純物の透過を抑制する機能を有する導電性材料は、単層または積層で用いてもよい。当該導電性材料を用いることで、絶縁体２８０より上層から水素、水などの不純物が、導電体２４０ａおよび導電体２４０ｂを通じて酸化物２３０に混入するのを抑制することができる。
【０１５７】また、図示しないが、導電体２４０ａの上面、および導電体２４０ｂの上面に接して配線として機能する導電体を配置してもよい。配線として機能する導電体は、タングステン、銅、またはアルミニウムを主成分とする導電性材料を用いることが好ましい。また、当該導電体は、積層構造としてもよく、例えば、チタン、窒化チタンと上記導電性材料との積層としてもよい。なお、当該導電体は、導電体２０３などと同様に、絶縁体に設けられた開口に埋め込むように形成してもよい。
【０１５８】＜半導体装置の構成材料＞
以下では、半導体装置に用いることができる構成材料について説明する。
【０１５９】＜＜基板＞＞
トランジスタ２００を形成する基板としては、例えば、絶縁体基板、半導体基板または導電体基板を用いればよい。絶縁体基板としては、例えば、ガラス基板、石英基板、サファイア基板、安定化ジルコニア基板（イットリア安定化ジルコニア基板など）、樹脂基板などがある。また、半導体基板としては、例えば、シリコン、ゲルマニウムなどの半導体基板、または炭化シリコン、シリコンゲルマニウム、ヒ化ガリウム、リン化インジウム、酸化亜鉛、酸化ガリウムからなる化合物半導体基板などがある。さらには、前述の半導体基板内部に絶縁体領域を有する半導体基板、例えばＳＯＩ（Ｓｉｌｉｃｏｎ  Ｏｎ  Ｉｎｓｕｌａｔｏｒ）基板などがある。導電体基板としては、黒鉛基板、金属基板、合金基板、導電性樹脂基板などがある。または、金属の窒化物を有する基板、金属の酸化物を有する基板などがある。さらには、導電体または半導体が設けられた絶縁体基板、導電体または絶縁体が設けられた半導体基板、半導体または絶縁体が設けられた導電体基板などがある。または、これらの基板に素子が設けられたものを用いてもよい。基板に設けられる素子としては、容量素子、抵抗素子、スイッチ素子、発光素子、記憶素子などがある。
【０１６０】また、基板として、可撓性基板を用いてもよい。なお、可撓性基板上にトランジスタを設ける方法としては、非可撓性の基板上にトランジスタを作製した後、トランジスタを剥離し、可撓性基板に転置する方法もある。その場合には、非可撓性基板とトランジスタとの間に剥離層を設けるとよい。また、基板が伸縮性を有してもよい。また、基板は、折り曲げや引っ張りをやめた際に、元の形状に戻る性質を有してもよい。または、元の形状に戻らない性質を有してもよい。基板は、例えば、５μｍ以上７００μｍ以下、好ましくは１０μｍ以上５００μｍ以下、さらに好ましくは１５μｍ以上３００μｍ以下の厚さとなる領域を有する。基板を薄くすると、トランジスタを有する半導体装置を軽量化することができる。また、基板を薄くすることで、ガラスなどを用いた場合にも伸縮性を有する場合や、折り曲げや引っ張りをやめた際に、元の形状に戻る性質を有する場合がある。そのため、落下などによって基板上の半導体装置に加わる衝撃などを緩和することができる。すなわち、丈夫な半導体装置を提供することができる。
【０１６１】可撓性基板としては、例えば、金属、合金、樹脂もしくはガラス、またはそれらの繊維などを用いることができる。また、基板として、繊維を編みこんだシート、フィルムまたは箔などを用いてもよい。可撓性基板は、線膨張率が低いほど環境による変形が抑制されて好ましい。可撓性基板としては、例えば、線膨張率が１×１０−３／Ｋ以下、５×１０−５／Ｋ以下、または１×１０−５／Ｋ以下である材質を用いればよい。樹脂としては、例えば、ポリエステル、ポリオレフィン、ポリアミド（ナイロン、アラミドなど）、ポリイミド、ポリカーボネート、アクリルなどがある。特に、アラミドは、線膨張率が低いため、可撓性基板として好適である。
【０１６２】＜＜絶縁体＞＞
絶縁体としては、絶縁性を有する酸化物、窒化物、酸化窒化物、窒化酸化物、金属酸化物、金属酸化窒化物、金属窒化酸化物などがある。
【０１６３】例えば、トランジスタの微細化、および高集積化が進むと、ゲート絶縁体の薄膜化により、リーク電流などの問題が生じる場合がある。ゲート絶縁体として機能する絶縁体に、ｈｉｇｈ−ｋ材料を用いることで物理膜厚を保ち、低電圧化が可能となる。一方、層間膜として機能する絶縁体には、比誘電率が低い材料を用いることで、配線間に生じる寄生容量を低減することができる。したがって、絶縁体の機能に応じて、材料を選択するとよい。
【０１６４】また、比誘電率の高い絶縁体としては、酸化ガリウム、酸化ハフニウム、酸化ジルコニウム、アルミニウムおよびハフニウムを有する酸化物、アルミニウムおよびハフニウムを有する酸化窒化物、シリコンおよびハフニウムを有する酸化物、シリコンおよびハフニウムを有する酸化窒化物またはシリコンおよびハフニウムを有する窒化物などがある。
【０１６５】また、比誘電率が低い絶縁体としては、酸化シリコン、酸化窒化シリコン、窒化酸化シリコン、窒化シリコン、フッ素を添加した酸化シリコン、炭素を添加した酸化シリコン、炭素および窒素を添加した酸化シリコン、空孔を有する酸化シリコンまたは樹脂などがある。
【０１６６】また、特に、酸化シリコンおよび酸化窒化シリコンは、熱的に安定である。そのため、例えば、樹脂と組み合わせることで、熱的に安定かつ比誘電率の低い積層構造とすることができる。樹脂としては、例えば、ポリエステル、ポリオレフィン、ポリアミド（ナイロン、アラミドなど）、ポリイミド、ポリカーボネートまたはアクリルなどがある。また、例えば、酸化シリコン、および酸化窒化シリコンは、比誘電率の高い絶縁体と組み合わせることで、熱的に安定かつ比誘電率の高い積層構造とすることができる。
【０１６７】また、酸化物半導体を用いたトランジスタは、水素などの不純物および酸素の透過を抑制する機能を有する絶縁体で囲うことによって、トランジスタの電気特性を安定にすることができる。
【０１６８】水素などの不純物および酸素の透過を抑制する機能を有する絶縁体としては、例えば、ホウ素、炭素、窒素、酸素、フッ素、マグネシウム、アルミニウム、シリコン、リン、塩素、アルゴン、ガリウム、ゲルマニウム、イットリウム、ジルコニウム、ランタン、ネオジム、ハフニウムまたはタンタルを含む絶縁体を、単層で、または積層で用いればよい。具体的には、水素などの不純物および酸素の透過を抑制する機能を有する絶縁体として、酸化アルミニウム、酸化マグネシウム、酸化ガリウム、酸化ゲルマニウム、酸化イットリウム、酸化ジルコニウム、酸化ランタン、酸化ネオジム、酸化ハフニウムまたは酸化タンタルなどの金属酸化物、窒化酸化シリコンまたは窒化シリコンなどを用いることができる。
【０１６９】例えば、絶縁体２７３として、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれた金属酸化物を用いることができる。
【０１７０】特に、酸化アルミニウムはバリア性が高く、０．５ｎｍ以上３．０ｎｍ以下の薄膜であっても、水素、および窒素の拡散を抑制することができる。また、酸化ハフニウムは、酸化アルミニウムよりもバリア性が低いが、膜厚を厚くすることによりバリア性を高めることができる。したがって、酸化ハフニウムの膜厚を調整することで、水素、および窒素の適切な添加量を調整することができる。
【０１７１】例えば、絶縁体２７４として、窒素を含む絶縁体を用いることができる。例えば、窒化シリコン、窒化酸化シリコン、酸化窒化シリコン、窒化アルミニウム、窒化酸化アルミニウムなどを用いることが好ましい。特に、窒化シリコン膜は、当該窒化シリコン膜の成膜中、または後の熱履歴により、窒化シリコン膜中の水素を放出することができる。
【０１７２】例えば、ゲート絶縁体の一部として機能する絶縁体２２４および絶縁体２５０は、過剰酸素領域を有する絶縁体であることが好ましい。例えば、過剰酸素領域を有する酸化シリコンまたは酸化窒化シリコンを酸化物２３０と接する構造とすることで、酸化物２３０が有する酸素欠損を補填することができる。
【０１７３】また、例えば、ゲート絶縁体の一部として機能する絶縁体２２４および絶縁体２５２において、アルミニウム、ハフニウム、およびガリウムの一種または複数種の酸化物を含む絶縁体を用いることができる。特に、アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。
【０１７４】例えば、絶縁体２２２には、熱に対して安定である酸化シリコンまたは酸化窒化シリコンを用いることが好ましい。ゲート絶縁体として、熱に対して安定な膜と、比誘電率が高い積層構造とすることで、物理膜厚を保持したまま、ゲート絶縁体の等価酸化膜厚（ＥＯＴ）の薄膜化が可能となる。
【０１７５】上記積層構造とすることで、ゲート電極からの電界の影響を弱めることなく、オン電流の向上を図ることができる。また、ゲート絶縁体の物理的な厚みにより、ゲート電極と、チャネルが形成される領域との間の距離を保つことで、リーク電流を抑制することができる。
【０１７６】絶縁体２１２、絶縁体２１６、絶縁体２７１および絶縁体２８０は、比誘電率の低い絶縁体を有することが好ましい。例えば、絶縁体２１２、絶縁体２１６、および絶縁体２８０は、酸化シリコン、酸化窒化シリコン、窒化酸化シリコン、窒化シリコン、フッ素を添加した酸化シリコン、炭素を添加した酸化シリコン、炭素および窒素を添加した酸化シリコン、空孔を有する酸化シリコンまたは樹脂などを有することが好ましい。または、絶縁体２１２、絶縁体２１６、および絶縁体２８０は、酸化シリコン、酸化窒化シリコン、窒化酸化シリコン、窒化シリコン、フッ素を添加した酸化シリコン、炭素を添加した酸化シリコン、炭素および窒素を添加した酸化シリコンまたは空孔を有する酸化シリコンと、樹脂と、の積層構造を有することが好ましい。酸化シリコンおよび酸化窒化シリコンは、熱的に安定であるため、樹脂と組み合わせることで、熱的に安定かつ比誘電率の低い積層構造とすることができる。樹脂としては、例えば、ポリエステル、ポリオレフィン、ポリアミド（ナイロン、アラミドなど）、ポリイミド、ポリカーボネートまたはアクリルなどがある。
【０１７７】絶縁体２１０、絶縁体２１４、絶縁体２７０、および絶縁体２７２としては、水素などの不純物および酸素の透過を抑制する機能を有する絶縁体を用いればよい。絶縁体２７０および絶縁体２７２としては、例えば、酸化アルミニウム、酸化ハフニウム、酸化マグネシウム、酸化ガリウム、酸化ゲルマニウム、酸化イットリウム、酸化ジルコニウム、酸化ランタン、酸化ネオジムまたは酸化タンタルなどの金属酸化物、窒化酸化シリコンまたは窒化シリコンなどを用いればよい。
【０１７８】＜＜導電体＞＞
導電体としては、アルミニウム、クロム、銅、銀、金、白金、タンタル、ニッケル、チタン、モリブデン、タングステン、ハフニウム、バナジウム、ニオブ、マンガン、マグネシウム、ジルコニウム、ベリリウム、インジウム、ルテニウムなどから選ばれた金属元素を１種以上含む材料を用いることができる。また、リン等の不純物元素を含有させた多結晶シリコンに代表される、電気伝導度が高い半導体、ニッケルシリサイドなどのシリサイドを用いてもよい。
【０１７９】また、上記の材料で形成される導電層を複数積層して用いてもよい。例えば、前述した金属元素を含む材料と、酸素を含む導電性材料と、を組み合わせた積層構造としてもよい。また、前述した金属元素を含む材料と、窒素を含む導電性材料と、を組み合わせた積層構造としてもよい。また、前述した金属元素を含む材料と、酸素を含む導電性材料と、窒素を含む導電性材料と、を組み合わせた積層構造としてもよい。
【０１８０】なお、トランジスタのチャネル形成領域に酸化物を用いる場合において、ゲート電極として機能する導電体には、前述した金属元素を含む材料と、酸素を含む導電性材料と、を組み合わせた積層構造を用いることが好ましい。この場合は、酸素を含む導電性材料をチャネル形成領域側に設けるとよい。酸素を含む導電性材料をチャネル形成領域側に設けることで、当該導電性材料から離脱した酸素がチャネル形成領域に供給されやすくなる。
【０１８１】特に、ゲート電極として機能する導電体として、チャネルが形成される金属酸化物に含まれる金属元素および酸素を含む導電性材料を用いることが好ましい。また、前述した金属元素および窒素を含む導電性材料を用いてもよい。例えば、窒化チタン、窒化タンタルなどの窒素を含む導電性材料を用いてもよい。また、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、シリコンを添加したインジウム錫酸化物を用いてもよい。また、窒素を含むインジウムガリウム亜鉛酸化物を用いてもよい。このような材料を用いることで、チャネルが形成される金属酸化物に含まれる水素を捕獲することができる場合がある。または、外方の絶縁体などから混入する水素を捕獲することができる場合がある。
【０１８２】導電体２６０、導電体２０３、導電体２０５、および導電体２４０としては、アルミニウム、クロム、銅、銀、金、白金、タンタル、ニッケル、チタン、モリブデン、タングステン、ハフニウム、バナジウム、ニオブ、マンガン、マグネシウム、ジルコニウム、ベリリウム、インジウム、ルテニウムなどから選ばれた金属元素を１種以上含む材料を用いることができる。また、リン等の不純物元素を含有させた多結晶シリコンに代表される、電気伝導度が高い半導体、ニッケルシリサイドなどのシリサイドを用いてもよい。
【０１８３】＜＜金属酸化物＞＞
酸化物２３０として、酸化物半導体として機能する金属酸化物（以下、酸化物半導体ともいう。）を用いることが好ましい。以下では、本発明に係る酸化物２３０に適用可能な金属酸化物について説明する。
【０１８４】金属酸化物は、少なくともインジウムまたは亜鉛を含むことが好ましい。特にインジウムおよび亜鉛を含むことが好ましい。また、それらに加えて、アルミニウム、ガリウム、イットリウムまたはスズなどが含まれていることが好ましい。また、ホウ素、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれていてもよい。
【０１８５】ここでは、金属酸化物が、インジウム、元素Ｍおよび亜鉛を有するＩｎ−Ｍ−Ｚｎ酸化物である場合を考える。なお、元素Ｍは、アルミニウム、ガリウム、イットリウムまたはスズなどとする。そのほかの元素Ｍに適用可能な元素としては、ホウ素、チタン、鉄、ニッケル、ゲルマニウム、ジルコニウム、モリブデン、ランタン、セリウム、ネオジム、ハフニウム、タンタル、タングステン、マグネシウムなどがある。ただし、元素Ｍとして、前述の元素を複数組み合わせても構わない場合がある。
【０１８６】なお、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０１８７】［金属酸化物の構成］
以下では、本発明の一態様で開示されるトランジスタに用いることができるＣＡＣ（Ｃｌｏｕｄ−Ａｌｉｇｎｅｄ  Ｃｏｍｐｏｓｉｔｅ）−ＯＳの構成について説明する。
【０１８８】なお、本明細書等において、ＣＡＡＣ（ｃ−ａｘｉｓ  ａｌｉｇｎｅｄ  ｃｒｙｓｔａｌ）、およびＣＡＣ（Ｃｌｏｕｄ−Ａｌｉｇｎｅｄ  Ｃｏｍｐｏｓｉｔｅ）と記載する場合がある。なお、ＣＡＡＣは結晶構造の一例を表し、ＣＡＣは機能、または材料の構成の一例を表す。
【０１８９】ＣＡＣ−ＯＳまたはＣＡＣ−ｍｅｔａｌ  ｏｘｉｄｅとは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタの活性層に用いる場合、導電性の機能は、キャリアとなる電子（または正孔）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０１９０】また、ＣＡＣ−ＯＳまたはＣＡＣ−ｍｅｔａｌ  ｏｘｉｄｅは、導電性領域、および絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０１９１】また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０１９２】また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、および高い電界効果移動度を得ることができる。
【０１９３】すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。
【０１９４】［金属酸化物の構造］
酸化物半導体（金属酸化物）は、単結晶酸化物半導体と、それ以外の非単結晶酸化物半導体と、に分けられる。非単結晶酸化物半導体としては、例えば、ＣＡＡＣ−ＯＳ（ｃ−ａｘｉｓ  ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）および非晶質酸化物半導体などがある。
【０１９５】ＣＡＡＣ−ＯＳは、ｃ軸配向性を有し、かつａ−ｂ面方向において複数のナノ結晶が連結し、歪みを有した結晶構造となっている。なお、歪みとは、複数のナノ結晶が連結する領域において、格子配列の揃った領域と、別の格子配列の揃った領域と、の間で格子配列の向きが変化している箇所を指す。
【０１９６】ナノ結晶は、六角形を基本とするが、正六角形状とは限らず、非正六角形状である場合がある。また、歪みにおいて、五角形、および七角形などの格子配列を有する場合がある。なお、ＣＡＡＣ−ＯＳにおいて、歪み近傍においても、明確な結晶粒界（グレインバウンダリーともいう。）を確認することは難しい。すなわち、格子配列の歪みによって、結晶粒界の形成が抑制されていることがわかる。これは、ＣＡＡＣ−ＯＳが、ａ−ｂ面方向において酸素原子の配列が稠密でないことや、金属元素が置換することで原子間の結合距離が変化することなどによって、歪みを許容することができるためである。
【０１９７】また、ＣＡＡＣ−ＯＳは、インジウム、および酸素を有する層（以下、Ｉｎ層）と、元素Ｍ、亜鉛、および酸素を有する層（以下、（Ｍ，Ｚｎ）層）とが積層した、層状の結晶構造（層状構造ともいう）を有する傾向がある。なお、インジウムと元素Ｍは、互いに置換可能であり、（Ｍ，Ｚｎ）層の元素Ｍがインジウムと置換した場合、（Ｉｎ，Ｍ，Ｚｎ）層と表すこともできる。また、Ｉｎ層のインジウムが元素Ｍと置換した場合、（Ｉｎ，Ｍ）層と表すこともできる。
【０１９８】ＣＡＡＣ−ＯＳは結晶性の高い金属酸化物である。一方、ＣＡＡＣ−ＯＳは、明確な結晶粒界を確認することが難しいため、結晶粒界に起因する電子移動度の低下が起こりにくいといえる。また、金属酸化物の結晶性は不純物の混入や欠陥の生成などによって低下する場合があるため、ＣＡＡＣ−ＯＳは不純物や欠陥（酸素欠損など）の少ない金属酸化物ともいえる。したがって、ＣＡＡＣ−ＯＳを有する金属酸化物は、物理的性質が安定する。そのため、ＣＡＡＣ−ＯＳを有する金属酸化物は熱に強く、信頼性が高い。
【０１９９】ｎｃ−ＯＳは、微小な領域（例えば、１ｎｍ以上１０ｎｍ以下の領域、特に１ｎｍ以上３ｎｍ以下の領域）において原子配列に周期性を有する。また、ｎｃ−ＯＳは、異なるナノ結晶間で結晶方位に規則性が見られない。そのため、膜全体で配向性が見られない。したがって、ｎｃ−ＯＳは、分析方法によっては、ａ−ｌｉｋｅ  ＯＳや非晶質酸化物半導体と区別が付かない場合がある。
【０２００】ａ−ｌｉｋｅ  ＯＳは、ｎｃ−ＯＳと非晶質酸化物半導体との間の構造を有する金属酸化物である。ａ−ｌｉｋｅ  ＯＳは、鬆または低密度領域を有する。すなわち、ａ−ｌｉｋｅ  ＯＳは、ｎｃ−ＯＳおよびＣＡＡＣ−ＯＳと比べて、結晶性が低い。
【０２０１】酸化物半導体（金属酸化物）は、多様な構造をとり、それぞれが異なる特性を有する。本発明の一態様の酸化物半導体は、非晶質酸化物半導体、多結晶酸化物半導体、ａ−ｌｉｋｅ  ＯＳ、ｎｃ−ＯＳ、ＣＡＡＣ−ＯＳのうち、二種以上を有していてもよい。
【０２０２】［金属酸化物を有するトランジスタ］
続いて、上記金属酸化物をトランジスタのチャネル形成領域に用いる場合について説明する。
【０２０３】なお、上記金属酸化物をトランジスタのチャネル形成領域に用いることで、高い電界効果移動度のトランジスタを実現することができる。また、信頼性の高いトランジスタを実現することができる。
【０２０４】また、トランジスタには、キャリア密度の低い金属酸化物を用いることが好ましい。金属酸化物のキャリア密度を低くする場合においては、金属酸化物中の不純物濃度を低くし、欠陥準位密度を低くすればよい。本明細書等において、不純物濃度が低く、欠陥準位密度の低いことを高純度真性または実質的に高純度真性という。例えば、金属酸化物は、キャリア密度が８×１０１１／ｃｍ３未満、好ましくは１×１０１１／ｃｍ３未満、さらに好ましくは１×１０１０／ｃｍ３未満であり、１×１０−９／ｃｍ３以上とすればよい。
【０２０５】また、高純度真性または実質的に高純度真性である金属酸化物は、欠陥準位密度が低いため、トラップ準位密度も低くなる場合がある。
【０２０６】また、金属酸化物のトラップ準位に捕獲された電荷は、消失するまでに要する時間が長く、あたかも固定電荷のように振る舞うことがある。そのため、トラップ準位密度の高い金属酸化物をチャネル形成領域に有するトランジスタは、電気特性が不安定となる場合がある。
【０２０７】したがって、トランジスタの電気特性を安定にするためには、金属酸化物中の不純物濃度を低減することが有効である。また、金属酸化物中の不純物濃度を低減するためには、近接する膜中の不純物濃度も低減することが好ましい。不純物としては、水素、窒素、アルカリ金属、アルカリ土類金属、鉄、ニッケル、シリコン等がある。
【０２０８】なお、トランジスタの半導体に用いる金属酸化物として、結晶性の高い薄膜を用いることが好ましい。該薄膜を用いることで、トランジスタの安定性または信頼性を向上させることができる。該薄膜として、例えば、単結晶金属酸化物の薄膜または多結晶金属酸化物の薄膜が挙げられる。しかしながら、単結晶金属酸化物の薄膜または多結晶金属酸化物の薄膜を基板上に形成するには、高温またはレーザー加熱の工程が必要とされる。よって、製造工程のコストが増加し、さらに、スループットも低下してしまう。
【０２０９】２００９年に、ＣＡＡＣ構造を有するＩｎ−Ｇａ−Ｚｎ酸化物（ＣＡＡＣ−ＩＧＺＯと呼ぶ。）が発見されたことが、非特許文献１および非特許文献２で報告されている。ここでは、ＣＡＡＣ−ＩＧＺＯは、ｃ軸配向性を有する、結晶粒界が明確に確認されない、低温で基板上に形成可能である、ことが報告されている。さらに、ＣＡＡＣ−ＩＧＺＯを用いたトランジスタは、優れた電気特性および信頼性を有することが報告されている。
【０２１０】また、２０１３年には、ｎｃ構造を有するＩｎ−Ｇａ−Ｚｎ酸化物（ｎｃ−ＩＧＺＯと呼ぶ。）が発見された（非特許文献３参照。）。ここでは、ｎｃ−ＩＧＺＯは、微小な領域（例えば、１ｎｍ以上３ｎｍ以下の領域）において原子配列に周期性を有し、異なる該領域間で結晶方位に規則性が見られないことが報告されている。
【０２１１】非特許文献４および非特許文献５では、上記のＣＡＡＣ−ＩＧＺＯ、ｎｃ−ＩＧＺＯ、および結晶性の低いＩＧＺＯのそれぞれの薄膜に対する電子線の照射による平均結晶サイズの推移が示されている。結晶性の低いＩＧＺＯの薄膜において、電子線が照射される前でさえ、１ｎｍ程度の結晶性ＩＧＺＯが観察されている。よって、ここでは、ＩＧＺＯにおいて、完全な非晶質構造（ｃｏｍｐｌｅｔｅｌｙ  ａｍｏｒｐｈｏｕｓ  ｓｔｒｕｃｔｕｒｅ）の存在を確認できなかった、と報告されている。さらに、結晶性の低いＩＧＺＯの薄膜と比べて、ＣＡＡＣ−ＩＧＺＯの薄膜およびｎｃ−ＩＧＺＯの薄膜は電子線照射に対する安定性が高いことが示されている。よって、トランジスタの半導体として、ＣＡＡＣ−ＩＧＺＯの薄膜またはｎｃ−ＩＧＺＯの薄膜を用いることが好ましい。
【０２１２】金属酸化物を用いたトランジスタは、非導通状態において極めてリーク電流が小さい、具体的には、トランジスタのチャネル幅１μｍあたりのオフ電流がｙＡ／μｍ（１０−２４Ａ／μｍ）オーダである、ことが非特許文献６に示されている。例えば、金属酸化物を用いたトランジスタのリーク電流が低いという特性を応用した低消費電力のＣＰＵなどが開示されている（非特許文献７参照。）。
【０２１３】また、金属酸化物を用いたトランジスタのリーク電流が低いという特性を利用した、該トランジスタの表示装置への応用が報告されている（非特許文献８参照。）。表示装置では、表示される画像が１秒間に数十回切り換っている。１秒間あたりの画像の切り換え回数はリフレッシュレートと呼ばれている。また、リフレッシュレートを駆動周波数と呼ぶこともある。このような人の目で知覚が困難である高速の画面の切り換えが、目の疲労の原因として考えられている。そこで、表示装置のリフレッシュレートを低下させて、画像の書き換え回数を減らすことが提案されている。また、リフレッシュレートを低下させた駆動により、表示装置の消費電力を低減することが可能である。このような駆動方法を、アイドリング・ストップ（ＩＤＳ）駆動と呼ぶ。
【０２１４】ＣＡＡＣ構造およびｎｃ構造の発見は、ＣＡＡＣ構造またはｎｃ構造を有する金属酸化物を用いたトランジスタの電気特性および信頼性の向上、ならびに、製造工程のコスト低下およびスループットの向上に貢献している。また、該トランジスタのリーク電流が低いという特性を利用した、該トランジスタの表示装置およびＬＳＩへの応用研究が進められている。
【０２１５】［不純物］
ここで、金属酸化物中における各不純物の影響について説明する。
【０２１６】金属酸化物において、第１４族元素の一つであるシリコンや炭素が含まれると、金属酸化物において欠陥準位が形成される。このため、金属酸化物におけるシリコンや炭素の濃度と、金属酸化物との界面近傍のシリコンや炭素の濃度（二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる濃度）を、２×１０１８ａｔｏｍｓ／ｃｍ３以下、好ましくは２×１０１７ａｔｏｍｓ／ｃｍ３以下とする。
【０２１７】また、金属酸化物にアルカリ金属またはアルカリ土類金属が含まれると、欠陥準位を形成し、キャリアを生成する場合がある。したがって、アルカリ金属またはアルカリ土類金属が含まれている金属酸化物をチャネル形成領域に用いたトランジスタはノーマリーオン特性となりやすい。このため、金属酸化物中のアルカリ金属またはアルカリ土類金属の濃度を低減することが好ましい。具体的には、ＳＩＭＳにより得られる金属酸化物中のアルカリ金属またはアルカリ土類金属の濃度を、１×１０１８ａｔｏｍｓ／ｃｍ３以下、好ましくは２×１０１６ａｔｏｍｓ／ｃｍ３以下にする。
【０２１８】また、金属酸化物において、窒素が含まれると、キャリアである電子が生じ、キャリア密度が増加し、ｎ型化しやすい。この結果、窒素が含まれている金属酸化物をチャネル形成領域に用いたトランジスタはノーマリーオン特性となりやすい。したがって、当該金属酸化物において、窒素はできる限り低減されていることが好ましい、例えば、金属酸化物中の窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０２１９】また、金属酸化物に含まれる水素は、金属原子と結合する酸素と反応して水になるため、酸素欠損を形成する場合がある。当該酸素欠損に水素が入ることで、キャリアである電子が生成される場合がある。また、水素の一部が金属原子と結合する酸素と結合して、キャリアである電子を生成することがある。したがって、水素が含まれている金属酸化物をチャネル形成領域に用いたトランジスタはノーマリーオン特性となりやすい。このため、金属酸化物中の水素はできる限り低減されていることが好ましい。具体的には、金属酸化物において、ＳＩＭＳにより得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とする。
【０２２０】不純物が十分に低減された金属酸化物をトランジスタのチャネル形成領域に用いることで、安定した電気特性を付与することができる。
【０２２１】＜半導体装置の作製方法＞
次に、本発明に係るトランジスタ２００を有する半導体装置について、作製方法を図３乃至図１１を用いて説明する。また、図３乃至図１１において、各図の（Ａ）は上面図を示す。また、各図の（Ｂ）は（Ａ）に示すＡ１−Ａ２の一点鎖線で示す部位に対応する断面図である。また、各図の（Ｃ）は、（Ａ）にＡ３−Ａ４の一点鎖線で示す部位に対応する断面図である。
【０２２２】まず、基板（図示しない）を準備し、当該基板上に絶縁体２１０を成膜する。絶縁体２１０の成膜は、スパッタリング法、化学気相成長（ＣＶＤ：Ｃｈｅｍｉｃａｌ  Ｖａｐｏｒ  Ｄｅｐｏｓｉｔｉｏｎ）法、分子線エピタキシー（ＭＢＥ：Ｍｏｌｅｃｕｌａｒ  Ｂｅａｍ  Ｅｐｉｔａｘｙ）法、パルスレーザ堆積（ＰＬＤ：Ｐｕｌｓｅｄ  Ｌａｓｅｒ  Ｄｅｐｏｓｉｔｉｏｎ）法またはＡＬＤ（Ａｔｏｍｉｃ  Ｌａｙｅｒ  Ｄｅｐｏｓｉｔｉｏｎ）法などを用いて行うことができる。
【０２２３】なお、ＣＶＤ法は、プラズマを利用するプラズマＣＶＤ（ＰＥＣＶＤ：Ｐｌａｓｍａ  Ｅｎｈａｎｃｅｄ  ＣＶＤ）法、熱を利用する熱ＣＶＤ（ＴＣＶＤ：Ｔｈｅｒｍａｌ  ＣＶＤ）法、光を利用する光ＣＶＤ（Ｐｈｏｔｏ  ＣＶＤ）法などに分類できる。さらに用いる原料ガスによって金属ＣＶＤ（ＭＣＶＤ：Ｍｅｔａｌ  ＣＶＤ）法、有機金属ＣＶＤ（ＭＯＣＶＤ：Ｍｅｔａｌ  Ｏｒｇａｎｉｃ  ＣＶＤ）法に分けることができる。
【０２２４】プラズマＣＶＤ法は、比較的低温で高品質の膜が得られる。また、熱ＣＶＤ法は、プラズマを用いないため、被処理物へのプラズマダメージを小さくすることが可能な成膜方法である。例えば、半導体装置に含まれる配線、電極、素子（トランジスタ、容量素子など）などは、プラズマから電荷を受け取ることでチャージアップする場合がある。このとき、蓄積した電荷によって、半導体装置に含まれる配線、電極、素子などが破壊される場合がある。一方、プラズマを用いない熱ＣＶＤ法の場合、こういったプラズマダメージが生じないため、半導体装置の歩留まりを高くすることができる。また、熱ＣＶＤ法では、成膜中のプラズマダメージが生じないため、欠陥の少ない膜が得られる。
【０２２５】また、ＡＬＤ法も、被処理物へのプラズマダメージを小さくすることが可能な成膜方法である。また、ＡＬＤ法は、成膜中のプラズマダメージが生じないため、欠陥の少ない膜が得られる。
【０２２６】ＣＶＤ法およびＡＬＤ法は、ターゲットなどから放出される粒子が堆積する成膜方法とは異なり、被処理物の表面における反応により膜が形成される成膜方法である。したがって、被処理物の形状の影響を受けにくく、良好な段差被覆性を有する成膜方法である。特に、ＡＬＤ法は、優れた段差被覆性と、優れた厚さの均一性を有するため、アスペクト比の高い開口部の表面を被覆する場合などに好適である。ただし、ＡＬＤ法は、比較的成膜速度が遅いため、成膜速度の速いＣＶＤ法などの他の成膜方法と組み合わせて用いることが好ましい場合もある。
【０２２７】ＣＶＤ法およびＡＬＤ法は、原料ガスの流量比によって、得られる膜の組成を制御することができる。例えば、ＣＶＤ法およびＡＬＤ法では、原料ガスの流量比によって、任意の組成の膜を成膜することができる。また、例えば、ＣＶＤ法およびＡＬＤ法では、成膜しながら原料ガスの流量比を変化させることによって、組成が連続的に変化した膜を成膜することができる。原料ガスの流量比を変化させながら成膜する場合、複数の成膜室を用いて成膜する場合と比べて、搬送や圧力調整に掛かる時間の分、成膜に掛かる時間を短くすることができる。したがって、半導体装置の生産性を高めることができる場合がある。
【０２２８】本実施の形態では、絶縁体２１０として、スパッタリング法によって酸化アルミニウムを成膜する。また、絶縁体２１０は、多層構造としてもよい。例えばスパッタリング法によって酸化アルミニウムを成膜し、当該酸化アルミニウム上にＡＬＤ法によって酸化アルミニウムを成膜する構造としてもよい。または、ＡＬＤ法によって酸化アルミニウムを成膜し、当該酸化アルミニウム上に、スパッタリング法によって酸化アルミニウムを成膜する構造としてもよい。
【０２２９】次に絶縁体２１０上に絶縁体２１２を成膜する。絶縁体２１２の成膜は、スパッタリング法、ＣＶＤ法、ＭＢＥ法、ＰＬＤ法またはＡＬＤ法などを用いて行うことができる。本実施の形態では、絶縁体２１２として、ＣＶＤ法によって酸化シリコンを成膜する。
【０２３０】次に、絶縁体２１２、および絶縁体２１０に開口を形成する。開口とは、例えば、溝やスリットなども含まれる。また、開口が形成された領域を指して開口部とする場合がある。開口の形成はウェットエッチングを用いてもよいが、ドライエッチングを用いるほうが微細加工には好ましい。また、絶縁体２１０は、絶縁体２１２をエッチングして溝を形成する際のエッチングストッパ膜として機能する絶縁体を選択することが好ましい。例えば、溝を形成する絶縁体２１２に酸化シリコン膜を用いた場合は、絶縁体２１０は、エッチングストッパ膜として機能する絶縁膜として、窒化シリコン膜、酸化アルミニウム膜、酸化ハフニウム膜を用いるとよい。
【０２３１】開口の形成後に、導電体２０３ａとなる導電膜を成膜する。当該導電膜は、酸素の透過を抑制する機能を有する導電体を含むことが望ましい。たとえば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２０３ａとなる導電体の成膜は、スパッタリング法、ＣＶＤ法、ＭＢＥ法、ＰＬＤ法またはＡＬＤ法などを用いて行うことができる。
【０２３２】本実施の形態では、導電体２０３ａとなる導電膜として、スパッタリング法によって窒化タンタルまたは、窒化タンタルの上に窒化チタンを積層した膜を成膜する。導電体２０３ａとしてこのような金属窒化物を用いることにより、後述する導電体２０３ｂで銅など拡散しやすい金属を用いても、当該金属が導電体２０３ａから外に拡散するのを防ぐことができる。
【０２３３】次に、導電体２０３ａとなる導電膜上に、導電体２０３ｂとなる導電膜を成膜する。当該導電膜の成膜は、スパッタリング法、ＣＶＤ法、ＭＢＥ法、ＰＬＤ法またはＡＬＤ法などを用いて行うことができる。本実施の形態では、導電体２０３ｂとなる導電膜として、銅などの低抵抗導電性材料を成膜する。
【０２３４】次に、ＣＭＰ（Ｃｈｅｍｉｃａｌ  Ｍｅｃｈａｎｉｃａｌ  Ｐｏｌｉｓｈｉｎｇ）処理を行うことで、導電体２０３ａとなる導電膜、ならびに導電体２０３ｂとなる導電膜の一部を除去し、絶縁体２１２が露出する。その結果、開口部のみに、導電体２０３ａとなる導電膜、ならびに導電体２０３ｂとなる導電膜が残存する。これにより、上面が平坦な、導電体２０３ａおよび導電体２０３ｂを含む導電体２０３を形成することができる（図３参照。）。なお、当該ＣＭＰ処理により、絶縁体２１２の一部が除去される場合がある。
【０２３５】次に、導電体２０３上に絶縁体２１４を成膜する。絶縁体２１４の成膜は、スパッタリング法、ＣＶＤ法、ＭＢＥ法、ＰＬＤ法またはＡＬＤ法などを用いて行うことができる。本実施の形態では、絶縁体２１４として、ＣＶＤ法によって窒化シリコンを成膜する。このように、絶縁体２１４として、窒化シリコンなどの銅が透過しにくい絶縁体を用いることにより、導電体２０３ｂに銅など拡散しやすい金属を用いても、当該金属が絶縁体２１４より上の層に拡散するのを防ぐことができる。
【０２３６】次に、絶縁体２１４上に絶縁体２１６を成膜する。絶縁体２１６の成膜は、スパッタリング法、ＣＶＤ法、ＭＢＥ法、ＰＬＤ法またはＡＬＤ法などを用いて行うことができる。本実施の形態では、絶縁体２１６として、ＣＶＤ法によって酸化シリコンを成膜する。
【０２３７】次に、絶縁体２１４および絶縁体２１６に、導電体２０３に達する開口を形成する。開口の形成はウエットエッチングを用いてもよいが、ドライエッチングを用いるほうが微細加工には好ましい。
【０２３８】開口の形成後に、導電体２０５ａとなる導電膜を成膜する。導電体２０５ａとなる導電膜は、酸素の透過を抑制する機能を有する導電性材料を含むことが望ましい。たとえば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２０５ａとなる導電膜の成膜は、スパッタリング法、ＣＶＤ法、ＭＢＥ法、ＰＬＤ法またはＡＬＤ法などを用いて行うことができる。
【０２３９】本実施の形態では、導電体２０５ａとなる導電膜として、スパッタリング法によって窒化タンタルを成膜する。
【０２４０】次に、導電体２０５ａとなる導電膜上に、導電体２０５ｂとなる導電膜を成膜する。当該導電膜の成膜は、スパッタリング法、ＣＶＤ法、ＭＢＥ法、ＰＬＤ法またはＡＬＤ法などを用いて行うことができる。
【０２４１】本実施の形態では、導電体２０５ｂとなる導電膜として、ＣＶＤ法によって窒化チタンを成膜し、当該窒化チタン上にＣＶＤ法によってタングステンを成膜する。
【０２４２】次に、ＣＭＰ処理を行うことで、導電体２０５ａとなる導電膜、ならびに導電体２０５ｂとなる導電膜の一部を除去し、絶縁体２１６が露出する。その結果、開口部のみに、導電体２０５ａ、および導電体２０５ｂとなる導電膜が残存する。これにより、上面が平坦な、導電体２０５ａおよび導電体２０５ｂを含む導電体２０５を形成することができる（図３参照。）。なお、当該ＣＭＰ処理により、絶縁体２１２の一部が除去される場合がある。
【０２４３】次に、絶縁体２１６、および導電体２０５上に絶縁体２２０を成膜する。絶縁体２２０の成膜は、スパッタリング法、ＣＶＤ法、ＭＢＥ法、ＰＬＤ法またはＡＬＤ法などを用いて行うことができる。
【０２４４】本実施の形態では、絶縁体２１２として、ＣＶＤ法によって酸化シリコンを成膜する。
【０２４５】次に、絶縁体２２０上に絶縁体２２２を成膜する。絶縁体２２２として、アルミニウムおよびハフニウムの一方または双方の酸化物を含む絶縁体を成膜するとよい。なお、アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。アルミニウムおよびハフニウムの一方または双方の酸化物を含む絶縁体は、酸素、水素、および水に対するバリア性を有する。絶縁体２２２が、水素および水に対するバリア性を有することで、トランジスタ２００の周辺に設けられた構造体に含まれる水素、および水は、トランジスタ２００の内側へ拡散することなく、酸化物２３０中の酸素欠損の生成を抑制することができる。
【０２４６】絶縁体２２２の成膜は、スパッタリング法、ＣＶＤ法、ＭＢＥ法、ＰＬＤ法またはＡＬＤ法などを用いて行うことができる。
【０２４７】次に、絶縁体２２２上に絶縁体２２４を成膜する。絶縁体２２４の成膜は、スパッタリング法、ＣＶＤ法、ＭＢＥ法、ＰＬＤ法またはＡＬＤ法などを用いて行うことができる（図３参照。）。
【０２４８】本実施の形態では、絶縁体２２４として、ＣＶＤ法によって酸化シリコンを成膜する。
【０２４９】続いて、加熱処理を行うと好ましい。加熱処理は、２５０℃以上６５０℃以下、好ましくは３００℃以上５００℃以下、さらに好ましくは３２０℃以上４５０℃以下で行えばよい。なお、加熱処理は、窒素または不活性ガス雰囲気、または酸化性ガスを１０ｐｐｍ以上、１％以上もしくは１０％以上含む雰囲気で行う。また、加熱処理は減圧状態で行ってもよい。または、加熱処理は、窒素または不活性ガス雰囲気で加熱処理した後に、脱離した酸素を補うために酸化性ガスを１０ｐｐｍ以上、１％以上または１０％以上含む雰囲気で加熱処理を行ってもよい。
【０２５０】本実施の形態では、加熱処理として、絶縁体２２４成膜後に窒素雰囲気にて４００℃の温度で１時間の処理を行う。
【０２５１】上記加熱処理によって、絶縁体２２２から、絶縁体２２４に酸素が添加され、絶縁体２２４に過剰酸素領域を容易に形成することができる。また、絶縁体２２４に含まれる水素や水などの不純物を除去することなどができる。
【０２５２】また、加熱処理は、絶縁体２２０成膜後、および絶縁体２２２の成膜後のそれぞれのタイミングで行うこともできる。当該加熱処理は、上述した加熱処理条件を用いることができるが、絶縁体２２０成膜後の加熱処理は、窒素を含む雰囲気中で行うことが好ましい。
【０２５３】ここで、絶縁体２２４に過剰酸素領域を形成するために、減圧状態で酸素を含むプラズマ処理を行ってもよい。酸素を含むプラズマ処理は、例えばマイクロ波を用いた高密度プラズマを発生させる電源を有する装置を用いることが好ましい。または、基板側にＲＦ（Ｒａｄｉｏ  Ｆｒｅｑｕｅｎｃｙ）を印加する電源を有してもよい。高密度プラズマを用いることより高密度の酸素ラジカルを生成することができ、基板側にＲＦを印加することで高密度プラズマによって生成された酸素ラジカルを効率よく絶縁体２２４内に導くことができる。または、この装置を用いて不活性ガスを含むプラズマ処理を行った後に脱離した酸素を補うために酸素を含むプラズマ処理を行ってもよい。なお、当該プラズマ処理の条件を適宜選択することにより、絶縁体２２４に含まれる水素や水などの不純物を除去することができる。その場合、加熱処理は行わなくてもよい。
【０２５４】次に、絶縁体２２４上に、酸化物２３０ａとなる酸化膜２３０Ａと、酸化物２３０ｂとなる酸化膜２３０Ｂを順に成膜する（図４参照。）。なお、上記酸化膜は、大気環境にさらさずに連続して成膜することが好ましい。大気開放せずに成膜することで、酸化膜２３０Ａ、および酸化膜２３０Ｂ上に大気環境からの不純物または水分が付着することを防ぐことができ、酸化膜２３０Ａと酸化膜２３０Ｂとの界面近傍を清浄に保つことができる。
【０２５５】酸化膜２３０Ａ、および酸化膜２３０Ｂの成膜はスパッタリング法、ＣＶＤ法、ＭＢＥ法、ＰＬＤ法またはＡＬＤ法などを用いて行うことができる。
【０２５６】例えば、酸化膜２３０Ａ、および酸化膜２３０Ｂの成膜をスパッタリング法によって成膜する場合は、スパッタリングガスとして酸素、または、酸素と希ガスの混合ガスを用いる。スパッタリングガスに含まれる酸素の割合を高めることで、成膜される酸化膜中の過剰酸素を増やすことができる。また、上記の酸化膜の成膜をスパッタリング法によって成膜する場合は、上記のＩｎ−Ｍ−Ｚｎ酸化物ターゲットを用いることができる。
【０２５７】特に、酸化膜２３０Ａの成膜時に、スパッタリングガスに含まれる酸素の一部が絶縁体２２４に供給される場合がある。したがって、酸化膜２３０Ａのスパッタリングガスに含まれる酸素の割合は７０％以上、好ましくは８０％以上、より好ましくは１００％とすればよい。
【０２５８】また、酸化膜２３０Ｂをスパッタリング法で形成する場合、スパッタリングガスに含まれる酸素の割合を１％以上３０％以下、好ましくは５％以上２０％以下として成膜すると、酸素欠乏型の酸化物半導体が形成される。酸素欠乏型の酸化物半導体を用いたトランジスタは、比較的高い電界効果移動度が得られる。
【０２５９】本実施の形態では、酸化膜２３０Ａとして、スパッタリング法によって、Ｉｎ：Ｇａ：Ｚｎ＝１：３：４［原子数比］のターゲットを用いて成膜する。また、酸化膜２３０Ｂとして、スパッタリング法によって、Ｉｎ：Ｇａ：Ｚｎ＝４：２：４．１［原子数比］のターゲットを用いて成膜する。なお、各酸化膜は、成膜条件、および原子数比を適宜選択することで、酸化物２３０に求める特性に合わせて形成するとよい。
【０２６０】次に、加熱処理を行ってもよい。加熱処理は、上述した加熱処理条件を用いることができる。加熱処理によって、酸化膜２３０Ａ、および酸化膜２３０Ｂ中の水素や水などの不純物を除去することなどができる。本実施の形態では、窒素雰囲気にて４００℃の温度で１時間の処理を行なった後に、連続して酸素雰囲気にて４００℃の温度で１時間の処理を行う。
【０２６１】次に、酸化膜２３０Ａ、および酸化膜２３０Ｂを島状に加工して、酸化物２３０ａ、および酸化物２３０ｂを形成する（図５参照。）。
【０２６２】なお、上記工程において、絶縁体２２４を、島状に加工してもよい。その場合、絶縁体２２２をエッチングストッパ膜として用いることができる。
【０２６３】ここで、酸化物２３０ａ、および酸化物２３０ｂは、少なくとも一部が導電体２０５と重なるように形成する。また、酸化物２３０ａ、および酸化物２３０ｂの側面は、絶縁体２２２の上面に対し、概略垂直であることが好ましい。酸化物２３０ａ、および酸化物２３０ｂの側面が、絶縁体２２２の上面に対し、概略垂直であることで、複数のトランジスタ２００を設ける際に、小面積化、高密度化が可能となる。なお、酸化物２３０ａ、および酸化物２３０ｂの側面と絶縁体２２２の上面のなす角が鋭角になる構成にしてもよい。その場合、酸化物２３０ａ、および酸化物２３０ｂの側面と絶縁体２２２の上面のなす角は大きいほど好ましい。
【０２６４】また、酸化物２３０ａ、および酸化物２３０ｂの側面と、酸化物２３０ｂの上面との間に、湾曲面を有する。つまり、酸化物２３０ａ、および酸化物２３０ｂの側面の端部と酸化物２３０ｂの上面の端部は、湾曲していることが好ましい。湾曲面は、例えば、酸化物２３０ｂの端部において、曲率半径が、３ｎｍ以上１０ｎｍ以下、好ましくは、５ｎｍ以上６ｎｍ以下とすることが好ましい。端部に角を有さないことで、以降の成膜工程における膜の被覆性が向上する。
【０２６５】なお、当該酸化膜の加工はリソグラフィー法を用いて行えばよい。また、当該加工はドライエッチング法やウエットエッチング法を用いることができる。ドライエッチング法による加工は微細加工に適している。
【０２６６】リソグラフィー法では、まず、マスクを介してレジストを露光する。次に、露光された領域を、現像液を用いて除去または残存させてレジストマスクを形成する。次に、当該レジストマスクを介してエッチング処理することで導電体、半導体または絶縁体などを所望の形状に加工することができる。例えば、ＫｒＦエキシマレーザ光、ＡｒＦエキシマレーザ光、ＥＵＶ（Ｅｘｔｒｅｍｅ  Ｕｌｔｒａｖｉｏｌｅｔ）光などを用いて、レジストを露光することでレジストマスクを形成すればよい。また、基板と投影レンズとの間に液体（例えば水）を満たして露光する、液浸技術を用いてもよい。また、前述した光に代えて、電子ビームやイオンビームを用いてもよい。なお、電子ビームやイオンビームを用いる場合には、マスクは不要となる。なお、レジストマスクの除去には、アッシングなどのドライエッチング処理を行う、ウエットエッチング処理を行う、ドライエッチング処理後にウエットエッチング処理を行う、またはウエットエッチング処理後にドライエッチング処理を行うことができる。
【０２６７】また、レジストマスクの代わりに絶縁体や導電体からなるハードマスクを用いてもよい。ハードマスクを用いる場合、酸化膜２３０Ｂ上にハードマスク材料となる絶縁膜や導電膜を形成し、その上にレジストマスクを形成し、ハードマスク材料をエッチングすることで所望の形状のハードマスクを形成することができる。酸化膜２３０Ａ、および酸化膜２３０Ｂのエッチングは、レジストマスクを除去してから行ってもよいし、レジストマスクを残したまま行ってもよい。後者の場合、エッチング中にレジストマスクが消失することがある。上記酸化膜のエッチング後にハードマスクをエッチングにより除去してもよい。一方、ハードマスクの材料が後工程に影響が無い、あるいは後工程で利用できる場合、必ずしもハードマスクを除去する必要は無い。
【０２６８】ドライエッチング装置としては、平行平板型電極を有する容量結合型プラズマ（ＣＣＰ：Ｃａｐａｃｉｔｉｖｅｌｙ  Ｃｏｕｐｌｅｄ  Ｐｌａｓｍａ）エッチング装置を用いることができる。平行平板型電極を有する容量結合型プラズマエッチング装置は、平行平板型電極の一方の電極に高周波電源を印加する構成でもよい。または平行平板型電極の一方の電極に複数の異なった高周波電源を印加する構成でもよい。または平行平板型電極それぞれに同じ周波数の高周波電源を印加する構成でもよい。または平行平板型電極それぞれに周波数の異なる高周波電源を印加する構成でもよい。または高密度プラズマ源を有するドライエッチング装置を用いることができる。高密度プラズマ源を有するドライエッチング装置は、例えば、誘導結合型プラズマ（ＩＣＰ：Ｉｎｄｕｃｔｉｖｅｌｙ  Ｃｏｕｐｌｅｄ  Ｐｌａｓｍａ）エッチング装置などを用いることができる。
【０２６９】また、上記ドライエッチングなどの処理を行うことによって、エッチングガスなどに起因した不純物が酸化物２３０ａ、および酸化物２３０ｂなどの表面または内部に付着または拡散することがある。不純物としては、例えば、フッ素または塩素などがある。
【０２７０】上記の不純物などを除去するために、洗浄を行う。洗浄方法としては、洗浄液など用いたウエット洗浄、プラズマを用いたプラズマ処理または、熱処理による洗浄などがあり、上記洗浄を適宜組み合わせて行ってもよい。
【０２７１】ウエット洗浄としては、シュウ酸、リン酸またはフッ化水素酸などを炭酸水または純水で希釈した水溶液を用いて洗浄処理を行ってもよい。または、純水または炭酸水を用いた超音波洗浄を行ってもよい。本実施の形態では、純水または炭酸水を用いた超音波洗浄を行う。
【０２７２】続いて、加熱処理を行ってもよい。加熱処理の条件は、前述の加熱処理の条件を用いることができる。
【０２７３】次に、絶縁体２２４、酸化物２３０ａ、および酸化物２３０ｂの上に、酸化膜２３０Ｃ、絶縁膜２５０Ａ、絶縁膜２５２Ａ、導電膜２６０Ａ、導電膜２６０Ｂ、絶縁膜２７０Ａ、および絶縁膜２７１Ａを順に成膜する（図６参照。）。
【０２７４】酸化膜２３０Ｃの成膜はスパッタリング法、ＣＶＤ法、ＭＢＥ法、ＰＬＤ法またはＡＬＤ法などを用いて行うことができる。酸化物２３０ｃに求める特性に合わせて、酸化膜２３０Ａ、または酸化膜２３０Ｂと同様の成膜方法を用いて、酸化膜２３０Ｃを成膜すればよい。本実施の形態では、酸化膜２３０Ｃとして、スパッタリング法によって、Ｉｎ：Ｇａ：Ｚｎ＝１：３：４［原子数比］のターゲットを用いて成膜する。
【０２７５】次に、絶縁膜２５０Ａを成膜する。絶縁膜２５０Ａは、スパッタリング法、ＣＶＤ法、ＭＢＥ法、ＰＬＤ法またはＡＬＤ法などを用いて成膜することができる。本実施例では、絶縁膜２５０Ａとして、ＣＶＤ法により、酸化窒化シリコンを成膜するとよい。なお、絶縁膜２５０Ａを成膜する際の成膜温度は、３５０℃以上４５０℃未満、特に４００℃前後とすることが好ましい。絶縁膜２５０Ａを、４００℃で成膜することで、不純物が少ない絶縁体を成膜することができる。
【０２７６】なお、マイクロ波で酸素を励起し、高密度な酸素プラズマを発生させ、当該酸素プラズマに絶縁膜２５０Ａを曝すことで、絶縁膜２５０Ａ、酸化物２３０ａ、酸化物２３０ｂ、および酸化膜２３０Ｃ、へ酸素を導入することができる。
【０２７７】また、加熱処理を行ってもよい。加熱処理は、前述の加熱処理条件を用いることができる。当該加熱処理によって、絶縁膜２５０Ａの水分濃度および水素濃度を低減させることができる。
【０２７８】次に、絶縁膜２５０Ａ上に絶縁膜２５２Ａを成膜する。絶縁膜２５２Ａとして、アルミニウムおよびハフニウムの一方または双方の酸化物を含む絶縁体を成膜するとよい。なお、アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。アルミニウムおよびハフニウムの一方または双方の酸化物を含む絶縁体は、酸素、水素、および水に対するバリア性を有する。絶縁体２２２が、水素および水に対するバリア性を有することで、トランジスタ２００の周辺に設けられた構造体に含まれる水素、および水は、トランジスタ２００の内側へ拡散することなく、酸化物２３０中の酸素欠損の生成を抑制することができる。
【０２７９】絶縁膜２５２Ａは、スパッタリング法、ＣＶＤ法、ＭＢＥ法、ＰＬＤ法またはＡＬＤ法などを用いて成膜することができる。
【０２８０】また、絶縁膜２５２Ａとして金属酸化物を、酸素を含む雰囲気において、スパッタリング法を用いて成膜することで、絶縁膜２５０Ａに酸素を添加し、絶縁膜２５０Ａに過剰酸素領域を形成することができる。絶縁膜２５０Ａに添加された酸素を酸化物２３０に供給することで、酸化物２３０の酸素欠損を補填することができる。
【０２８１】ここで、スパッタリング法による絶縁膜２５２Ａの成膜時には、ターゲットと基板との間には、イオンとスパッタされた粒子とが存在する。例えば、ターゲットは、電源が接続されており、電位Ｅ０が与えられる。また、基板は、接地電位などの電位Ｅ１が与えられる。ただし、基板が電気的に浮いていてもよい。また、ターゲットと基板の間には電位Ｅ２となる領域が存在する。各電位の大小関係は、Ｅ２＞Ｅ１＞Ｅ０である。
【０２８２】プラズマ内のイオンが、電位差Ｅ２−Ｅ０によって加速され、ターゲットに衝突することにより、ターゲットからスパッタされた粒子がはじき出される。このスパッタされた粒子が成膜表面に付着し、堆積することにより成膜が行われる。また、一部のイオンはターゲットによって反跳し、反跳イオンとして形成された膜を通過し、被成膜面と接する絶縁膜２５０Ａ、および絶縁体２２４に取り込まれる場合がある。また、プラズマ内のイオンは、電位差Ｅ２−Ｅ１によって加速され、成膜表面を衝撃する。この際、一部のイオンは、絶縁膜２５０Ａ、および絶縁体２２４内部まで到達する。イオンが絶縁膜２５０Ａ、および絶縁体２２４に取り込まれることにより、イオンが取り込まれた領域が絶縁膜２５０Ａ、および絶縁体２２４に形成される。つまり、イオンが酸素を含むイオンであった場合において、絶縁膜２５０Ａ、および絶縁体２２４に過剰酸素領域が形成される。
【０２８３】絶縁膜２５０Ａ、および絶縁体２２４に過剰な酸素を導入することで、過剰酸素領域を形成することができる。絶縁膜２５０Ａ、および絶縁体２２４の酸素は、酸化物２３０に供給され、酸化物２３０の酸素欠損を補填することができる。
【０２８４】したがって、絶縁膜２５２Ａを成膜する手段として、スパッタリング装置を用いて、酸素ガス雰囲気下で成膜を行うことで、絶縁膜２５２Ａを成膜しながら、絶縁膜２５０Ａ、および絶縁体２２４に酸素を導入することができる。特に、絶縁膜２５２Ａに、バリア性を有するアルミニウムおよびハフニウムの一方または双方の酸化物を用いることで、絶縁体２５０に導入した酸素を、効果的に封じ込めることができる。
【０２８５】続いて、導電膜２６０Ａ、および導電膜２６０Ｂを成膜する。導電膜２６０Ａ、および導電膜２６０Ｂは、スパッタリング法、ＣＶＤ法、ＭＢＥ法、ＰＬＤ法またはＡＬＤ法などを用いて成膜することができる。本実施の形態では、導電膜２６０Ａとして、ＣＶＤ法によって窒化チタンを成膜し、導電膜２０５Ｂとして、ＣＶＤ法によってタングステンを成膜する。
【０２８６】続いて、加熱処理を行うことができる。加熱処理は、前述の加熱処理条件を用いることができる。なお、加熱処理は行わなくてもよい場合がある。本加熱処理によって、絶縁膜２５２Ａから、絶縁膜２５０Ａ、および絶縁体２２４に酸素が添加され、絶縁膜２５０Ａ、および絶縁体２２４に過剰酸素領域を容易に形成することができる。
【０２８７】絶縁膜２７０Ａは、スパッタリング法、ＣＶＤ法、ＭＢＥ法、ＰＬＤ法またはＡＬＤ法などを用いて成膜することができる。絶縁膜２７０Ａは、バリア膜として機能するため、水または水素などの不純物、および酸素の透過を抑制する機能を有する絶縁性材料を用いる。例えば、酸化アルミニウムまたは酸化ハフニウムなどを用いることが好ましい。これにより、導電膜２６０Ｂの酸化を防ぐことができる。また、導電膜２６０Ａ、導電膜２６０Ｂおよび絶縁膜２５０Ａを介して、水または水素などの不純物が酸化物２３０ａ、酸化物２３０ｂ、および酸化膜２３０Ｃに混入することを防ぐことができる。本実施の形態では、絶縁膜２７０Ａとして、ＡＬＤ法によって酸化アルミニウムを成膜する。
【０２８８】絶縁膜２７１Ａは、スパッタリング法、ＣＶＤ法、ＭＢＥ法、ＰＬＤ法またはＡＬＤ法などを用いて成膜することができる。ここで、絶縁膜２７１Ａの膜厚は、後の工程で成膜する絶縁膜２７２Ａの膜厚より厚くすることが好ましい。これにより、後の工程で絶縁体２７２を形成する際、導電体２６０の上に絶縁体２７１を、容易に残存させることができる。本実施の形態では、絶縁膜２７１Ａとして、ＣＶＤ法によって酸化シリコンを成膜する。
【０２８９】次に、絶縁膜２７１Ａを、エッチングし、絶縁体２７１を形成する。ここで、絶縁体２７１は、ハードマスクとして機能する。絶縁体２７１を設けることで、絶縁体２５０の側面、導電体２６０ａの側面、導電体２６０ｂの側面、および絶縁体２７０の側面を、基板に対し、概略垂直に形成することができる。
【０２９０】絶縁体２７１をマスクとして、絶縁膜２５０Ａ、絶縁膜２５２Ａ、導電膜２６０Ａ、導電膜２６０Ｂ、絶縁膜２７０Ａを、エッチングし、絶縁体２５０、絶縁体２５２、導電体２６０（導電体２６０ａ、および導電体２６０ｂ）、および絶縁体２７０を形成する（図７参照。）。なお、当該エッチングにより、酸化膜２３０Ｃと、絶縁体２５０とが重ならない領域において、酸化膜２３０Ｃの一部が除去されていてもよい。この場合、酸化物２３０ｃの絶縁体２５０と重なる領域の膜厚が、絶縁体２５０と重ならない領域の膜厚より厚くなる場合がある。
【０２９１】また、絶縁体２５０、絶縁体２５２、導電体２６０ａ、導電体２６０ｂ、絶縁体２７０、および絶縁体２７１は、少なくとも一部が、導電体２０５および酸化物２３０ａ、および酸化物２３０ｂと重なるように形成する。
【０２９２】また、絶縁体２５０の側面、絶縁体２５２の側面、導電体２６０ａの側面、導電体２６０ｂの側面、および絶縁体２７０の側面は、同一面内であることが好ましい。
【０２９３】また、絶縁体２５０の側面、絶縁体２５２の側面、導電体２６０ａの側面、導電体２６０ｂの側面、および絶縁体２７０の側面が共有する同一面は、基板に対し、概略垂直であることが好ましい。つまり、断面形状において、絶縁体２５０、絶縁体２５２、導電体２６０ａ、導電体２６０ｂ、および絶縁体２７０は、酸化物２３０の上面に対する角度が、鋭角、かつ大きいほど好ましい。なお、断面形状において、絶縁体２５０、絶縁体２５２、導電体２６０ａ、導電体２６０ｂ、および絶縁体２７０の側面と、酸化物２３０の上面のなす角が鋭角になる構成にしてもよい。その場合、絶縁体２５０、導電体２６０ａ、導電体２６０ｂ、および絶縁体２７０の側面と、酸化物２３０の上面のなす角は大きいほど好ましい。
【０２９４】なお、上記加工後も、当該ハードマスク（絶縁体２７１）は除去せずに後工程を進めてもよい。
【０２９５】次に、酸化膜２３０Ｃ、絶縁体２５０、絶縁体２５２、導電体２６０、絶縁体２７０、および絶縁体２７１を覆って、絶縁膜２７２Ａを成膜する（図８参照。）。絶縁膜２７２Ａとして、被覆性に優れたＡＬＤ法により成膜することが好ましい。ＡＬＤ法を用いることで、導電体２６０などにより形成された段差部においても、絶縁体２５０、導電体２６０、および絶縁体２７０の側面に対して、均一な厚さを有する絶縁膜２７２Ａを形成することができる。
【０２９６】次に、絶縁膜２７２Ａに異方性のエッチング処理を行い、絶縁体２５０、導電体２６０、および絶縁体２７０の側面に接して、絶縁体２７２を形成する（図９参照。）。異方性のエッチング処理としては、ドライエッチング処理を行うことが好ましい。これにより、基板面に略平行な面に成膜された当該絶縁膜を除去して、絶縁体２７２を自己整合的に形成することができる。
【０２９７】また、上記エッチングにより、酸化膜２３０Ｃを同時にエッチングし、酸化物２３０（酸化物２３０ａ、酸化物２３０ｂ、および酸化物２３０ｃ）を形成する。なお、上記エッチングとは別のエッチング工程で、酸化物２３０を形成してもよい。例えば、上記エッチングがドライエッチング処理の場合、ウエットエッチング処理により、酸化膜２３０Ｃを加工するとよい。当該ウエットエッチング処理の溶液により、ドライエッチング時のエッチング残渣を洗浄することができる。
【０２９８】また、上記工程により、酸化物２３０ｂの絶縁体２５０と重ならない領域の上部がエッチングされる場合がある。この場合、酸化物２３０ｂの絶縁体２５０と重なる領域の膜厚が、絶縁体２５０と重ならない領域の膜厚より厚くなる場合がある。
【０２９９】また、先の工程で、酸化膜２３０Ｃの一部が除去されていた場合、酸化物２３０は、絶縁体２５０と重なる領域の膜厚が、絶縁体２７２と重なる領域の膜厚より厚くなる場合がある。
【０３００】ここで、絶縁体２７０上に絶縁体２７１を形成しておくことで、絶縁体２７０上部の絶縁膜２７２Ａが除去されても、絶縁体２７０を残存させることができる。また、絶縁体２５０、導電体２６０、絶縁体２７０、および絶縁体２７１からなる構造体の高さを、酸化物２３０ａ、酸化物２３０ｂ、および酸化膜２３０Ｃの高さよりも、高くすることで、酸化膜２３０Ｃを介した酸化物２３０ａ、酸化物２３０ｂの側面の絶縁膜２７２Ａを、除去することができる。さらに、酸化物２３０ａ、酸化物２３０ｂの端部をラウンド形状にしておくと、酸化物２３０ａ、酸化物２３０ｂの側面に、酸化膜２３０Ｃを介して成膜された絶縁膜２７２Ａを除去するための時間が短縮され、より容易に絶縁体２７２を形成することができる。
【０３０１】また、図示しないが、酸化物２３０の側面にも絶縁膜２７２Ａが残存していてもよい。その場合、後の工程で成膜する層間膜などの被膜性を高めることができる。また、酸化物２３０の側面に絶縁体が残存することで、酸化物２３０に混入する水または水素などの不純物を低減し、酸化物２３０から酸素が外方拡散するのを防ぐことができる場合がある。
【０３０２】また、酸化物２３０の側面に接して絶縁膜２７２Ａの残存した構造体が形成されていることで、後の工程で、不純物となる元素を含む絶縁体２７４を成膜し、酸化物２３０に領域２３１ａ、および領域２３１ｂを形成する場合、絶縁体２２４と酸化物２３０との界面領域は、低抵抗化されないため、リーク電流の発生を抑制することができる。
【０３０３】続いて、酸化物２３０において、領域２３１、領域２３２、および領域２３４を形成する。領域２３１、および領域２３２は、酸化物２３０として設けられた金属酸化物に、不純物を添加した領域である。なお、領域２３１は、少なくとも、領域２３４よりも、導電性が高い。
【０３０４】領域２３１、および領域２３２に、不純物を添加するために、例えば、インジウム、またはガリウムなどの金属元素、および不純物の少なくとも一であるドーパントを添加すればよい。なお、ドーパントとしては、上述の酸素欠損を形成する元素、または酸素欠損に捕獲される元素などを用いればよい。例えば、当該元素として、水素、ホウ素、炭素、窒素、フッ素、リン、硫黄、塩素、チタン、希ガス等が挙げられる。また、希ガス元素の代表例としては、ヘリウム、ネオン、アルゴン、クリプトン、およびキセノン等がある。
【０３０５】また、領域２３１、および領域２３２に、不純物を添加するために、ドーパントを含む膜を絶縁体２７４として、絶縁体２７３を介して、領域２３１上に成膜するとよい。絶縁体２７４は、上記元素の一種、または複数種を含む絶縁膜を用いることが好ましい（図１０参照。）。
【０３０６】具体的には、酸化物２３０に、金属酸化物を含む絶縁体２７３を介して、窒素などの不純物となる元素を含む絶縁体２７４を成膜するとよい。窒素などの不純物となる元素を含む絶縁体は、酸化物２３０に含まれる酸素を引き抜き、吸収する場合がある。酸化物２３０から、酸素が引き抜かれると、領域２３１、および領域２３２には酸素欠損が生じる。当該酸素欠損に、絶縁体２７４の成膜や成膜後の熱処理により、絶縁体２７４の成膜雰囲気に含まれる、水素または窒素などの不純物元素が捕獲され、領域２３１、および領域２３２は低抵抗化する。つまり、酸化物２３０は、絶縁体２７４と接する領域を中心に、添加された不純物元素により酸素欠損が形成され、さらに当該不純物元素が酸素欠損に入り込むことで、キャリア密度が高くなり、低抵抗化される。その際、絶縁体２７４と接しない領域２３２にも不純物が拡散することで、低抵抗化すると考えられる。
【０３０７】したがって、絶縁体２７４の成膜により、ソース領域およびドレイン領域を自己整合的に形成することができる。よって、微細化または高集積化された半導体装置も、歩留まり良く製造することができる。
【０３０８】ここで、絶縁体２７４と酸化物２３０との間に、絶縁体２７３を形成することで、窒素、または水素などの不純物元素が、酸化物２３０に過剰に添加されることを抑制することができる。
【０３０９】また、導電体２６０、絶縁体２５２および絶縁体２５０の上面および側面を、絶縁体２７０および絶縁体２７２で覆っておくことで、窒素または水素などの不純物元素が、導電体２６０、絶縁体２５２および絶縁体２５０に混入することを防ぐことができる。これにより、窒素または水素などの不純物元素が、導電体２６０、絶縁体２５２および絶縁体２５０を通って、トランジスタ２００のチャネル形成領域として機能する領域２３４に混入することを防ぐことができる。したがって、良好な電気特性を有するトランジスタ２００を提供することができる。
【０３１０】絶縁体２７３、および絶縁体２７４の成膜は、スパッタリング法、ＣＶＤ法、ＭＢＥ法、ＰＬＤ法またはＡＬＤ法などを用いて成膜することができる。とくに、絶縁体２７３、及び絶縁体２７４の成膜には、ＡＬＤ法を用いると、被覆性または密度を高められるため、好適である。
【０３１１】例えば、絶縁体２７３として、ＡＬＤ法を用いて成膜した、金属酸化膜を用いることができる。ＡＬＤ法を用いることで、緻密な薄膜を成膜することができる。金属酸化膜は、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれることが好ましい。本実施の形態では、絶縁体２７３として、酸化アルミニウムを用いる。
【０３１２】なお、酸化アルミニウムはバリア性が高く、０．５ｎｍ以上３．０ｎｍ以下の薄膜であっても、水素、および窒素の拡散を抑制することができる。また、酸化ハフニウムは、酸化アルミニウムよりもバリア性が低いが、膜厚を厚くすることによりバリア性を高めることができる。例えば、ＡＬＤ法を用いて酸化ハフニウムを成膜することで、酸化ハフニウムの膜厚の制御が容易となり、水素、および窒素の適切な添加量を調整することができる。
【０３１３】例えば、絶縁体２７４として、ＣＶＤ法を用いて成膜した、窒化シリコン、窒化酸化シリコン、酸化窒化シリコンを用いることができる。本実施の形態では、絶縁体２７４として、窒化酸化シリコンを用いる。
【０３１４】絶縁体２７４として、窒化酸化シリコンを用いた場合、領域２３１ａ、および領域２３１ｂは、領域２３４より、水素および窒素の少なくとも一方の濃度が大きくなることが好ましい。水素または窒素の濃度は、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）などを用いて測定すればよい。ここで、領域２３４の水素または窒素の濃度としては、酸化物２３０ｂの絶縁体２５０と重なる領域の中央近傍（例えば、酸化物２３０ｂの絶縁体２５０のチャネル長方向の両側面からの距離が概略等しい部分）の水素または窒素の濃度を測定すればよい。
【０３１５】なお、上記各領域の形成は、他のドーパントの添加方法と合わせて行ってもよい。他のドーパントの添加方法としては、イオン化された原料ガスを質量分離して添加するイオン注入法、イオン化された原料ガスを質量分離せずに添加するイオンドーピング法、プラズマイマージョンイオンインプランテーション法などを用いることができる。質量分離を行う場合、添加するイオン種およびその濃度を厳密に制御することができる。一方、質量分離を行わない場合、短時間で高濃度のイオンを添加することができる。また、原子または分子のクラスターを生成してイオン化するイオンドーピング法を用いてもよい。なお、ドーパントを、イオン、ドナー、アクセプター、不純物または元素などと言い換えてもよい。
【０３１６】また、ドーパントは、プラズマ処理にて添加されてもよい。この場合、プラズマＣＶＤ装置、ドライエッチング装置、アッシング装置を用いてプラズマ処理を行い、領域２３１、および領域２３２にドーパントを添加することができる。なお、上述した処理を複数組み合わせて、各領域などを形成してもよい。
【０３１７】例えば、領域２３１は、上述の酸素欠損を形成する元素、酸素欠損に捕獲される元素の含有率を高くすることで、キャリア密度を高くし、低抵抗化を図ることができる。または、例えば、領域２３１において、インジウムなどの金属元を添加し、酸化物２３０のインジウムなどの金属原子の含有率を高くすることで、電子移動度を高くし、低抵抗化を図ることができる。なお、インジウムを添加する場合、少なくとも領域２３１における元素Ｍに対するインジウムの原子数比が、領域２３４の元素Ｍに対するインジウムの原子数比よりも大きくなる。
【０３１８】また、例えば、絶縁体２５０、絶縁体２５２、導電体２６０、絶縁体２７２、絶縁体２７０、および絶縁体２７１をマスクとして、酸化物２３０にプラズマ処理を行ってもよい。プラズマ処理は、上述の酸素欠損を形成する元素、または酸素欠損に捕獲される元素を含む雰囲気などで行えばよい。例えば、アルゴンガスと窒素ガスを用いてプラズマ処理を行えばよい。
【０３１９】また、例えば、絶縁膜２７２Ａを成膜した後、絶縁膜２７２Ａを介して、イオンドーピング法により、ドーパントを添加してもよい。絶縁膜２７２Ａは、酸化物２３０、絶縁体２５０、導電体２６０、絶縁体２７０を覆って設けられている。したがって、酸化物２３０の上面に対する垂直方向において、絶縁膜２７２Ａの膜厚は、絶縁体２５０、導電体２６０、絶縁体２７０の側周辺と、その他の領域において異なる。つまり、絶縁膜２７２Ａの膜厚は、絶縁体２５０、導電体２６０、絶縁体２７０の側周辺では、その他の領域よりも大きい。つまり、絶縁膜２７２Ａを介して、ドーパントを添加することで、チャネル長が１０ｎｍから３０ｎｍ程度に微細化されたトランジスタでも、自己整合的に、領域２３１、領域２３２を設けることができる。また、領域２３２は、後工程で行う熱処理などの工程において、領域２３１のドーパントが拡散することにより、形成されてもよい。
【０３２０】トランジスタ２００において、領域２３２を設けることで、ソース領域およびドレイン領域として機能する領域２３１と、チャネルが形成される領域２３４との間に高抵抗領域が形成されないため、トランジスタのオン電流、および移動度を大きくすることができる。また、領域２３２を有することで、チャネル長方向において、ソース領域およびドレイン領域と、ゲートとが重ならないため、不要な容量が形成されるのを抑制することができる。また、領域２３２を有することで、非導通時のリーク電流を小さくすることができる。
【０３２１】したがって、各領域の範囲を適宜選択することにより、回路設計に合わせて、要求に見合う電気特性を有するトランジスタを容易に提供することができる。
【０３２２】続いて、加熱処理を行うことができる。加熱処理は、前述の加熱処理条件を用いることができる。加熱処理を行うことで、添加されたドーパントが、酸化物２３０の領域２３２へと拡散し、オン電流を大きくすることができる。
【０３２３】次に、絶縁体２７４の上に、絶縁体２８０を成膜する。絶縁体２８０の成膜は、スパッタリング法、ＣＶＤ法、ＭＢＥ法、ＰＬＤ法またはＡＬＤ法などを用いて行うことができる。または、スピンコート法、ディップ法、液滴吐出法（インクジェット法など）、印刷法（スクリーン印刷、オフセット印刷など）、ドクターナイフ法、ロールコーター法またはカーテンコーター法などを用いて行うことができる。本実施の形態では、当該絶縁膜として、酸化窒化シリコンを用いる。
【０３２４】次に、絶縁体２８０の一部を除去する。絶縁体２８０は、上面が平坦性を有するように形成することが好ましい。例えば、絶縁体２８０は、絶縁体２８０となる絶縁膜として成膜した直後に上面が平坦性を有していてもよい。または、例えば、絶縁体２８０は、成膜後に基板裏面などの基準面と平行になるよう絶縁体などを上面から除去していくことで平坦性を有してもよい。このような処理を、平坦化処理と呼ぶ。平坦化処理としては、ＣＭＰ処理、ドライエッチング処理などがある。本実施の形態では、平坦化処理として、ＣＭＰ処理を用いる。ただし、絶縁体２８０の上面は必ずしも平坦性を有さなくてもよい。
【０３２５】次に、絶縁体２８０および絶縁体２７４に、酸化物２３０の領域２３１ａに達する開口と、酸化物２３０の領域２３１ｂに達する開口と、を形成する。当該開口の形成は、リソグラフィー法を用いて行えばよい。なお、導電体２４０ａ、および導電体２４０ｂが酸化物２３０の上面に接して設けられるように、当該開口を形成する。
【０３２６】次に、導電体２４０ａ、および導電体２４０ｂとなる導電膜を成膜する。当該導電膜の成膜は、スパッタリング法、ＣＶＤ法、ＭＢＥ法、ＰＬＤ法またはＡＬＤ法などを用いて行うことができる。
【０３２７】次に、ＣＭＰ処理を行うことで、導電体２４０ａ、および導電体２４０ｂとなる導電膜の一部を除去し、絶縁体２８０が露出する。その結果、上記開口のみに、当該導電膜が残存することで上面が平坦な導電体２４０ａ、および導電体２４０ｂを形成することができる（図１１参照。）。
【０３２８】以上により、トランジスタ２００を有する半導体装置を作製することができる。図３乃至図１１に示すように、本実施の形態に示す半導体装置の作製方法を用いることで、トランジスタ２００を作成することができる。
【０３２９】本発明の一態様により、良好な電気特性を有する半導体装置を提供することができる。または、本発明の一態様により、オフ電流の小さい半導体装置を提供することができる。または、本発明の一態様により、オン電流の大きいトランジスタを提供することができる。または、本発明の一態様により、信頼性の高い半導体装置を提供することができる。または、本発明の一態様により、微細化または高集積化が可能な半導体装置を提供することができる。または、本発明の一態様により、消費電力が低減された半導体装置を提供することができる。または、本発明の一態様により、生産性の高い半導体装置を提供することができる。
【０３３０】以上、本実施の形態に示す構成、方法などは、他の実施の形態に示す構成、方法などと適宜組み合わせて用いることができる。
【０３３１】＜半導体装置の変形例＞
以下では、図１２、および図１３を用いて、本発明の一態様に係るトランジスタ２００を有する半導体装置の一例について説明する。
【０３３２】図１２（Ａ）、および図１３（Ａ）は、トランジスタ２００を有する半導体装置の上面図である。また、図１２（Ｂ）、図１２（Ｃ）、図１３（Ｂ）、および図１３（Ｃ）は当該半導体装置の断面図である。ここで、図１２（Ｂ）、または図１３（Ｂ）は、図１２（Ａ）、または図１３（Ａ）にＡ１−Ａ２の一点鎖線で示す部位の断面図であり、トランジスタ２００のチャネル長方向の断面図でもある。また、図１２（Ｃ）、または図１３（Ｃ）は、図１２（Ａ）、または図１３（Ａ）にＡ３−Ａ４の一点鎖線で示す部位の断面図であり、トランジスタ２００のチャネル幅方向の断面図でもある。図１２（Ａ）、および図１３（Ａ）の上面図では、図の明瞭化のために一部の要素を省いて図示している。
【０３３３】なお、図１２、および図１３（Ａ）に示す半導体装置において、＜半導体装置の構成例＞に示した半導体装置を構成する構造と同機能を有する構造には、同符号を付記する。
【０３３４】以下、トランジスタ２００の構成についてそれぞれ図１２、および図１３（Ａ）用いて説明する。なお、本項目においても、トランジスタ２００の構成材料については＜半導体装置の構成例＞で詳細に説明した材料を用いることができる。
【０３３５】［半導体装置の変形例１］
図１２に示すトランジスタ２００は、＜半導体装置の構成例＞に示した半導体装置とは、少なくとも酸化物２３０ｃの形状が異なる。
【０３３６】具体的には、図１２に示すように、酸化物２３０ｃは、酸化物２３０ａ、および酸化物２３０ｂを覆って設ける。つまり、酸化物２３０ｂは、酸化物２３０ａ、および酸化物２３０ｃにより包囲される。当該構造とすることで、領域２３４において、チャネルが形成される酸化物２３０ｂに不純物が混入することを抑制することができる。
【０３３７】また、酸化物２３０ａの側面と酸化物２３０ｂの側面は同一面上となるように、設けられていることが好ましい。また、酸化物２３０ｃは、酸化物２３０ａおよび酸化物２３０ｂを覆って形成されることが好ましい。例えば、酸化物２３０ｃは、酸化物２３０ａの側面、酸化物２３０ｂの上面および側面、ならびに絶縁体２２４の上面の一部に接して形成される。ここで、酸化物２３０ｃを上面から見ると、酸化物２３０ｃの側面は、酸化物２３０ａおよび酸化物２３０ｂの側面の外側に位置する。当該構造とすることで、トランジスタ２００が、導電体２４０と電気的に接続する場合、絶縁体２２４上においても、酸化物２３０ｃを介して導通するため、オーミック接触が良好となる。
【０３３８】［半導体装置の変形例２］
以下では、図１３を用いて、本実施の形態に示すトランジスタの変形例について説明する。
【０３３９】図１３に示すトランジスタ２００は、一つのゲート電極に対して複数のチャネル形成領域を有することが、図１（Ａ）、（Ｂ）および（Ｃ）に示すトランジスタ２００の構成と異なる。トランジスタ２００は、複数のチャネル形成領域を有することで大きなオン電流を得ることができる。また、それぞれのチャネル形成領域は、ゲート電極で覆われた構造、つまりｓ−ｃｈａｎｎｅｌ構造となっているため、それぞれのチャネル形成領域において大きなオン電流を得ることができる。尚、図１３は、３つのチャネル形成領域を有する一例を示すが、チャネル形成領域の数はこれに限定されない。その他の構成は、上述の図１（Ａ）、（Ｂ）および（Ｃ）に示したトランジスタ２００の構成を参酌する。
【０３４０】以上、本実施の形態に示す構成、構造、方法などは、他の実施の形態に示す構成、構造、方法などと適宜組み合わせて用いることができる。
【０３４１】（実施の形態２）
以下では、本発明の一態様に係るトランジスタ２００を有する半導体装置の一例について説明する。
【０３４２】＜半導体装置の構成例＞
図１４（Ａ）、図１４（Ｂ）、および図１４（Ｃ）は、本発明の一態様に係るトランジスタ２００、容量素子１００、およびトランジスタ２００周辺の上面図、および断面図である。なお、本明細書では、１つの容量素子、および少なくとも１つのトランジスタを有する半導体装置をセルと称する。
【０３４３】本発明の一態様の半導体装置は、トランジスタ２００と、容量素子１００、層間膜として機能する絶縁体２８０を有する。また、トランジスタ２００と電気的に接続し、プラグとして機能する導電体２４０（導電体２４０ａ、導電体２４０ｂ、および導電体２４０ｄ）とを有する。
【０３４４】なお、導電体２４０ａ、および導電体２４０ｄは、絶縁体２８０の開口の内壁に接して形成されている。ここで、導電体２４０ａ、および導電体２４０ｄの上面の高さと、絶縁体２８０の上面の高さは同程度にできる。なお、トランジスタ２００では、導電体２４０（導電体２４０ａ、導電体２４０ｂ、および導電体２４０ｄ）が２層である構成について示しているが、本発明はこれに限られるものではない。例えば、導電体２４０は、単層、または３層以上の積層構造でもよい。
【０３４５】［セル６００］
図１４（Ａ）は、トランジスタ２００、および容量素子１００を有するセル６００の上面図である。また、図１４（Ｂ）、および図１４（Ｃ）はセル６００の断面図である。ここで、図１４（Ｂ）は、図１４（Ａ）にＡ１−Ａ２の一点鎖線で示す部位の断面図であり、トランジスタ２００のチャネル長方向の断面図でもある。また、図１４（Ｃ）は、図１４（Ａ）にＡ３−Ａ４の一点鎖線で示す部位の断面図であり、トランジスタ２００のチャネル幅方向の断面図でもある。図１４（Ａ）の上面図では、図の明瞭化のために一部の要素を省いて図示している。なお、図１４では、図面の明瞭化のために、一部の構成要素にのみ符号を付してある。
【０３４６】図１４に示すセル６００は、トランジスタ２００と、容量素子１００とを、同層に設けることで、トランジスタ２００を構成する構造の一部が、容量素子１００を構成する構造の一部と、併用することができる。つまり、トランジスタ２００の構造の一部は、容量素子１００の構造の一部として、機能する場合がある。
【０３４７】例えば、図１４に示すセル６００は、トランジスタ２００のソース領域またはドレイン領域の一方である領域２３１ｂは、容量素子１００の第１の電極としての機能を兼ねる。また、容量素子１００の誘電体として機能する絶縁体１３０、および絶縁体１３２を成膜することで、トランジスタ２００における酸化物２３０の低抵抗領域である領域２３１、および領域２３２を設けることができる。
【０３４８】また、トランジスタ２００に、容量素子１００の一部、または全体が、重畳することで、トランジスタ２００の投影面積、および容量素子１００の投影面積の合計した面積を小さくすることができる。
【０３４９】また、トランジスタ２００と電気的に接続する配線、またはプラグとして機能する導電体２４０ｂを、容量素子１００、およびトランジスタ２００が重畳する領域の下部に設けることで、セル６００の微細化、または高集積化が容易となる。
【０３５０】上記構造を有することで、微細化または高集積化が可能である。また、設計自由度を高くすることができる。また、トランジスタ２００は、容量素子１００と、同一の工程で形成する。したがって、工程を短縮することができるため、生産性を向上させることができる。
【０３５１】＜セルアレイの構造＞
ここで、本実施の形態のセルアレイの一例を、図２３、および図２４に示す。例えば、図１４に示すトランジスタ２００、および容量素子１００を有するセル６００を、行列、またはマトリクス状に配置することで、セルアレイを構成することができる。
【０３５２】図２３（Ａ）は、図１４に示すセル６００を、マトリクス状に配置した一形態を示す回路図である。図２３（Ａ）においては、行方向に配置されたセル６００が有するトランジスタの第１のゲートが共通の配線ＷＬ（ＷＬ０１、ＷＬ０２、ＷＬ０３）と電気的に接続する。また、列方向に配置されたセルが有するトランジスタのソースおよびドレインの一方が、共通の配線ＢＬ（ＢＬ０１乃至ＢＬ０６）と電気的に接続する。また、各セル６００が有するトランジスタには第２のゲートＢＧが設けられていてもよい。第２のゲートＢＧに印加される電位により、トランジスタの閾値を制御することができる。また、セル６００が有する容量の第１の電極は、トランジスタのソースおよびドレインの他方と電気的に接続する。このとき、容量の第１の電極は、トランジスタを構成する構造の一部からなる場合がある。また、セル６００が有する容量の第２の電極は、配線ＰＬと電気的に接続する。
【０３５３】図２３（Ｂ）は、図２３（Ａ）における、行の一部としてＷＬ０２とＢＬ０３に電気的に接続されたセル６００ａ、およびＷＬ０２とＢＬ０４に電気的に接続されたセル６００ｂを含む回路６１０を抜き出した断面図である。図２３（Ｂ）は、セル６００ａ、およびセル６００ｂの断面図を示す。
【０３５４】セル６００ａは、トランジスタ２００ａおよび容量素子１００ａを有している。セル６００ｂは、トランジスタ２００ｂおよび容量素子１００ｂを有している。
【０３５５】図２４（Ａ）は、図１４に示すセル６００を、マトリクス状に配置した回路において、図２３（Ａ）と異なる形態を示す回路図である。図２４（Ａ）においては、行方向に隣り合うセル６００が有するトランジスタのソースおよびドレインの一方が共通の配線ＢＬ（ＢＬ０１、ＢＬ０２、ＢＬ０３）と電気的に接続する。また、当該ＢＬは、列方向に配置されたセルが有するトランジスタのソースおよびドレインの一方とも電気的に接続する。一方、行方向に隣り合うセル６００が有するトランジスタの第１のゲートは、異なる配線ＷＬ（ＷＬ０１乃至ＷＬ０６）と電気的に接続する。また、各セル６００が有するトランジスタには第２のゲートＢＧが設けられていてもよい。第２のゲートＢＧに印加される電位により、トランジスタの閾値を制御することができる。また、セル６００が有する容量の第１の電極は、トランジスタのソースおよびドレインの他方と電気的に接続する。このとき、容量の第１の電極は、トランジスタを構成する構造の一部からなる場合がある。また、セル６００が有する容量の第２の電極は、配線ＰＬと電気的に接続する。
【０３５６】図２４（Ｂ）は、図２４（Ａ）における、行の一部としてＷＬ０４とＢＬ０２に電気的に接続されたセル６００ａ、およびＷＬ０３とＢＬ０２に電気的に接続されたセル６００ｂを含む回路６２０を抜き出した断面図である。図２４（Ｂ）は、セル６００ａ、およびセル６００ｂの断面図を示す。
【０３５７】セル６００ａは、トランジスタ２００ａおよび容量素子１００ａを有している。セル６００ｂは、トランジスタ２００ｂおよび容量素子１００ｂを有している。
【０３５８】トランジスタ２００ａのソースおよびドレインの一方と、トランジスタ２００ｂのソースおよびドレインの一方は、いずれもＢＬ０２と電気的に接続している。
【０３５９】上記構成より、ソースおよびドレインの一方と電気的に接続する配線を共通化することで、セルアレイの占有面積をさらに縮小することができる。
【０３６０】［トランジスタ２００］
図１４に示すように、トランジスタ２００は、基板（図示せず。）の上に配置された絶縁体２１０および絶縁体２１２と、絶縁体２１２の上に配置された絶縁体２１４および絶縁体２１６と、絶縁体２１４および絶縁体２１６に埋め込まれるように配置された導電体２０３、および導電体２０９と、絶縁体２１６と導電体２０３、および導電体２０９の上に配置された絶縁体２２０と、絶縁体２２０の上に配置された絶縁体２２２と、絶縁体２２２の上に配置された絶縁体２２４と、絶縁体２２０、絶縁体２２２、および絶縁体２２４に埋め込まれるように配置された導電体２４０ｂと、絶縁体２２４と導電体２４０ｂの上に配置された酸化物２３０（酸化物２３０ａ、酸化物２３０ｂ、および酸化物２３０ｃ）と、酸化物２３０の上に配置された絶縁体２５０と、絶縁体２５０上に配置された絶縁体２５２と、絶縁体２５２の上に配置された導電体２６０（導電体２６０ａ、および導電体２６０ｂ）と、導電体２６０の上に配置された絶縁体２７０と、絶縁体２７０上に配置された絶縁体２７１と、少なくとも絶縁体２５０、および導電体２６０の側面に接して配置された絶縁体２７２と、酸化物２３０、および絶縁体２７２と接して配置された絶縁体１３０と、絶縁体１３０を介して酸化物２３０上に配置された絶縁体１３２と、を有する。
【０３６１】また、先の実施の形態で前述したように酸化物２３０上に、水素、または窒素などを含む膜を直に接しない構造とすることが好ましい。例えば、水素、または窒素の拡散を抑制する金属酸化膜を、酸化物２３０と水素、または窒素などを含む膜との間に設けるとよい。例えば、図１４、および図１５に示すように、絶縁体１３０として金属酸化膜を設け、絶縁体１３２として、水素、または窒素などを含む膜を設けるとよい。絶縁体１３２を、絶縁体１３０を介して、酸化物２３０の領域２３１上に設けることで、過剰な水素、または窒素が、酸化物２３０の領域２３４へと添加されることを防止することができる。
【０３６２】したがって、絶縁体１３０、および絶縁体１３２の膜厚は、用いた材質に応じて、適宜調整するとよい。絶縁体１３０、および絶縁体１３２は、それぞれ先の実施の形態で前述した絶縁体２７３、および絶縁体２７４を援用することができる。
【０３６３】なお、絶縁体１３０、および絶縁体１３２は、必ずしも除去しなくともよい。例えば、絶縁体１３０、および絶縁体１３２を残存させることで、層間膜として機能させることができる。また、絶縁体１３２のみを除去してもよい。
【０３６４】酸化物２３０に、層間膜として機能する絶縁体１３０、および絶縁体１３２を成膜し、チャネル形成領域、ソース領域、またはドレイン領域を自己整合的に形成することで、金属材料などを用いたソース電極、およびドレイン電極を別途形成する工程が不要となる。したがって、コストの削減、または工程の短縮が可能となる。
【０３６５】さらに、酸化物半導体は、スパッタリング法などを用いて成膜できるため、高集積型の半導体装置を構成するトランジスタに用いることができる。また、酸化物半導体を用いたトランジスタは、非導通状態において極めてリーク電流（オフ電流）が小さいため、低消費電力の半導体装置が提供できる。
【０３６６】以上より、オン電流が大きい酸化物半導体を有するトランジスタを有する半導体装置を提供することができる。または、オフ電流が小さい酸化物半導体を有するトランジスタを有する半導体装置を提供することができる。または、電気特性の変動を抑制し、安定した電気特性を有すると共に、信頼性を向上させた半導体装置を提供することができる。
【０３６７】なお、絶縁体１３２の上に、層間膜として機能する絶縁体２８０を設けることが好ましい。絶縁体２８０は、絶縁体２２４などと同様に、膜中の水または水素などの不純物濃度が低減されていることが好ましい。なお、絶縁体２８０の上に絶縁体２１０と同様の絶縁体を設けてもよい。
【０３６８】［容量素子１００］
図１４に示すように、容量素子１００は、トランジスタ２００と共通の構造を有する構成である。本実施の形態では、トランジスタ２００の酸化物２３０に設けられた領域２３１ｂを、容量素子１００の電極の一方として機能する容量素子１００の例について示す。
【０３６９】容量素子１００は、酸化物２３０の領域２３１ｂと、領域２３１ｂ上の絶縁体１３０と、絶縁体１３０上の絶縁体１３２と、絶縁体１３２上の導電体１２０と、を有する。ここで、絶縁体１３０、および絶縁体１３２の上に、少なくとも一部が酸化物２３０の領域２３１ｂと重なるように、導電体１２０が配置されることが好ましい。
【０３７０】酸化物２３０の領域２３１ｂは、容量素子１００の電極の一方として機能し、導電体１２０は容量素子１００の電極の他方として機能する。絶縁体１３０、および絶縁体１３２は容量素子１００の誘電体として機能する。酸化物２３０の領域２３１ｂは低抵抗化されており、導電性酸化物である。したがって、容量素子１００の電極の一方として機能することができる。
【０３７１】導電体１２０は、タングステン、銅、またはアルミニウムを主成分とする導電性材料を用いることが好ましい。また、図示しないが、導電体１２０は積層構造としてもよく、例えば、チタン、窒化チタンと上記導電性材料との積層としてもよい。
【０３７２】また、導電体２４０ｄは、容量素子１００の電極の一方である導電体１２０と接している。導電体２４０ｄは、導電体２４０ａ、と同時に形成することができるため、工程短縮が可能である。
【０３７３】＜半導体装置の作製方法＞
次に、本発明に係るトランジスタ２００を有する半導体装置について、作製方法を図１５乃至図１８を用いて説明する。また、図１５乃至図１８において、各図の（Ａ）は上面図を示す。また、各図の（Ｂ）は（Ａ）にＡ１−Ａ２の一点鎖線で示す部位に対応する断面図である。また、各図の（Ｃ）は、（Ａ）にＡ３−Ａ４の一点鎖線で示す部位に対応する断面図である。
【０３７４】まず、基板（図示しない。）を準備し、当該基板上に絶縁体２１０を成膜する。続いて、絶縁体２１０上に絶縁体２１２を成膜する。絶縁体２１０、および絶縁体２１２の成膜は、スパッタリング法、ＣＶＤ法、ＭＢＥ法、ＰＬＤ法またはＡＬＤ法などを用いて行うことができる。本実施の形態では、絶縁体２１２として、ＣＶＤ法によって酸化シリコンを成膜する。
【０３７５】次に、絶縁体２１２上に絶縁体２１４を成膜する。続いて、絶縁体２１４上に絶縁体２１６を成膜する。絶縁体２１６の成膜は、スパッタリング法、ＣＶＤ法、ＭＢＥ法、ＰＬＤ法またはＡＬＤ法などを用いて行うことができる。本実施の形態では、絶縁体２１６として、ＣＶＤ法によって酸化シリコンを成膜する。
【０３７６】次に、絶縁体２１４、および絶縁体２１６に開口を形成する。開口とは、例えば、溝やスリットなども含まれる。また、開口が形成された領域を指して開口部とする場合がある。開口の形成はウエットエッチングを用いてもよいが、ドライエッチングを用いるほうが微細加工には好ましい。また、絶縁体２１４は、絶縁体２１６をエッチングして溝を形成する際のエッチングストッパ膜として機能する絶縁体を選択することが好ましい。例えば、溝を形成する絶縁体２１６に酸化シリコン膜を用いた場合は、絶縁体２１４は、エッチングストッパ膜として機能する絶縁膜として、窒化シリコン膜、酸化アルミニウム膜、酸化ハフニウム膜を用いるとよい。
【０３７７】開口の形成後に、導電体２０３ａ、および導電体２０９ａとなる導電膜を成膜する。当該導電膜は、酸素の透過を抑制する機能を有する導電体を含むことが好ましい。例えば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２０３ａ、および導電体２０９ａとなる導電体の成膜は、スパッタリング法、ＣＶＤ法、ＭＢＥ法、ＰＬＤ法またはＡＬＤ法などを用いて行うことができる。
【０３７８】本実施の形態では、導電体２０３ａ、および導電体２０９ａとなる導電膜として、スパッタリング法によって窒化タンタル、または窒化タンタルの上に窒化チタンを積層した膜を成膜する。導電体２０３ａ、および導電体２０９ａとしてこのような金属窒化物を用いることにより、後述する導電体２０３ｂで銅など拡散しやすい金属を用いても、当該金属が導電体２０３ａから外に拡散するのを防ぐことができる。
【０３７９】次に、導電体２０３ａ、および導電体２０９ａとなる導電膜上に、導電体２０３ｂ、および導電体２０９ｂとなる導電膜を成膜する。当該導電膜の成膜は、スパッタリング法、ＣＶＤ法、ＭＢＥ法、ＰＬＤ法またはＡＬＤ法などを用いて行うことができる。本実施の形態では、導電体２０３ｂ、および導電体２０９ｂとなる導電膜として、銅などの低抵抗導電性材料を成膜する。
【０３８０】次に、ＣＭＰ処理を行うことで、導電体２０３ａ、および導電体２０９ａとなる導電膜、ならびに導電体２０３ｂ、および導電体２０９ｂとなる導電膜の一部を除去し、絶縁体２１６が露出する。その結果、開口部のみに、導電体２０３ａ、および導電体２０９ａとなる導電膜、ならびに導電体２０３ｂ、および導電体２０９ｂとなる導電膜が残存する。これにより、上面が平坦な、導電体２０３ａおよび導電体２０３ｂを含む導電体２０３、ならびに２０９ａおよび導電体２０９ｂを含む導電体２０９を形成することができる。なお、当該ＣＭＰ処理により、絶縁体２１６の一部が除去される場合がある。
【０３８１】次に、絶縁体２１６、および導電体２０３、および導電体２０９上に絶縁体２２０、絶縁体２２２、および絶縁体２２４を成膜する。
【０３８２】次に、絶縁体２２０、絶縁体２２２、および絶縁体２２４に、導電体２０９に達する開口を形成する。開口の形成はウエットエッチングを用いてもよいが、ドライエッチングを用いるほうが微細加工には好ましい。
【０３８３】開口の形成後に、導電体２４０ｂとなる導電膜を成膜する。導電体２４０ｂとなる導電膜は、酸素の透過を抑制する機能を有する導電性材料を含むことが好ましい。例えば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２４０ｂとなる導電膜の成膜は、スパッタリング法、ＣＶＤ法、ＭＢＥ法、ＰＬＤ法またはＡＬＤ法などを用いて行うことができる。
【０３８４】次に、ＣＭＰ処理を行うことで、導電体２４０ｂとなる導電膜の一部を除去し、絶縁体２２４が露出する。その結果、開口部のみに、導電体２４０ｂとなる導電膜が残存する。これにより、上面が平坦な、導電体２４０ｂを形成することができる。なお、当該ＣＭＰ処理により、絶縁体２２４の一部が除去される場合がある。
【０３８５】次に、絶縁体２２４上に、酸化物２３０、絶縁体２５０、導電体２６０、絶縁体２７０、絶縁体２７１、および絶縁体２７２を形成する。当該構造体の作成方法は、先の実施の形態を援用することができる。
【０３８６】続いて、酸化物２３０において、領域２３１、領域２３２、および領域２３４を形成する。領域２３１、および領域２３２は、酸化物２３０として設けられた金属酸化物に、不純物を添加した領域である。なお、領域２３１は、少なくとも、領域２３４よりも、導電性が高い。
【０３８７】領域２３１、および領域２３２に、不純物を添加するために、例えば、インジウム、またはガリウムなどの金属元素、および不純物の少なくとも一であるドーパントを添加すればよい。なお、ドーパントとしては、上述の酸素欠損を形成する元素、または酸素欠損に捕獲される元素などを用いればよい。例えば、当該元素として、水素、ホウ素、炭素、窒素、フッ素、リン、硫黄、塩素、チタン、希ガス等が挙げられる。また、希ガス元素の代表例としては、ヘリウム、ネオン、アルゴン、クリプトン、およびキセノン等がある。
【０３８８】例えば、領域２３１、および領域２３２に、不純物を添加するために、ドーパントを含む膜を絶縁体１３２として、絶縁体１３０を介して、領域２３１上に成膜するとよい。絶縁体１３２は、上記元素の一種、または複数種を含む絶縁膜を用いることが好ましい。
【０３８９】具体的には、酸化物２３０に、金属酸化物を含む絶縁体１３０を介して、窒素などの不純物となる元素を含む絶縁体１３２を成膜するとよい。窒素などの不純物となる元素を含む絶縁体は、酸化物２３０に含まれる酸素を引き抜き、吸収する場合がある。酸化物２３０から、酸素が引き抜かれると、領域２３１、および領域２３２には酸素欠損が生じる。当該酸素欠損に、絶縁体１３２の成膜や成膜後の熱処理により、絶縁体１３２の成膜雰囲気に含まれる、水素または窒素などの不純物元素が捕獲され、領域２３１、および領域２３２は低抵抗化する。つまり、酸化物２３０は、絶縁体１３２と接する領域を中心に、添加された不純物元素により酸素欠損が形成され、さらに当該不純物元素が酸素欠損に入り込むことで、キャリア密度が高くなり、低抵抗化される。その際、絶縁体１３２と接しない領域２３２にも不純物が拡散することで、低抵抗化する。
【０３９０】したがって、絶縁体１３２の成膜により、ソース領域およびドレイン領域を自己整合的に形成することができる。よって、微細化または高集積化された半導体装置も、歩留まり良く製造することができる。
【０３９１】ここで、絶縁体１３２と酸化物２３０との間に、絶縁体１３０を形成することで、窒素、または水素などの不純物元素が、酸化物２３０に過剰に添加されることを抑制することができる。
【０３９２】また、導電体２６０、絶縁体２５２および絶縁体２５０の上面および側面を、絶縁体２７０および絶縁体２７２で覆っておくことで、窒素または水素などの不純物元素が、導電体２６０、絶縁体２５２および絶縁体２５０に混入することを防ぐことができる。これにより、窒素または水素などの不純物元素が、導電体２６０、絶縁体２５２および絶縁体２５０を通って、トランジスタ２００のチャネル形成領域として機能する領域２３４に混入することを防ぐことができる。したがって、良好な電気特性を有するトランジスタ２００を提供することができる。
【０３９３】続いて、加熱処理を行うことができる。加熱処理は、前述の加熱処理条件を用いることができる。加熱処理を行うことで、添加されたドーパントが、酸化物２３０の領域２３２へと拡散し、オン電流を大きくすることができる。
【０３９４】次に、絶縁体１３２の上に、導電膜１２０Ａを成膜する（図１６参照。）。導電膜１２０Ａは、スパッタリング法、ＣＶＤ法、ＭＢＥ法、ＰＬＤ法またはＡＬＤ法などを用いて成膜することができる。本実施の形態では、導電膜１２０Ａとして、ＣＶＤ法によって、窒化チタンとタングステンを積層して成膜する。
【０３９５】続いて、導電膜１２０Ａを、エッチングし、導電体１２０を形成する（図１７参照。）。導電体１２０の形成は、リソグラフィー法を用いて行えばよい。なお、導電体１２０は、少なくとも一部が、絶縁体１３０、および絶縁体１３２を介して、酸化物２３０の領域２３１と重なるように形成する。
【０３９６】次に、絶縁体１３２、および導電体１２０の上に、絶縁体２８０を成膜する（図１８参照。）。
【０３９７】次に、絶縁体２８０の一部を除去する。絶縁体２８０は、上面が平坦性を有するように形成することが好ましい。例えば、絶縁体２８０は、絶縁体２８０となる絶縁膜として成膜した直後に上面が平坦性を有していてもよい。または、例えば、絶縁体２８０は、成膜後に基板裏面などの基準面と平行になるよう絶縁体などを上面から除去していくことで平坦性を有してもよい。本実施の形態では、平坦化処理として、ＣＭＰ処理を用いる。ただし、絶縁体２８０の上面は必ずしも平坦性を有さなくてもよい。
【０３９８】次に、絶縁体２８０、絶縁体１３０および絶縁体１３２に、酸化物２３０の領域２３１ａに達する開口と、絶縁体２８０に、導電体１２０に達する開口と、を形成する。なお、導電体２４０ａ、および導電体２４０ｄが酸化物２３０の上面に接して設けられるように、当該開口を形成する。
【０３９９】次に、導電体２４０ａ、および導電体２４０ｄとなる導電膜を成膜する。当該導電膜の成膜は、スパッタリング法、ＣＶＤ法、ＭＢＥ法、ＰＬＤ法またはＡＬＤ法などを用いて行うことができる。
【０４００】次に、ＣＭＰ処理を行うことで、導電体２４０ａ、および導電体２４０ｄとなる導電膜の一部を除去し、絶縁体２８０が露出する。その結果、上記開口のみに、当該導電膜が残存することで上面が平坦な導電体２４０ａ、および導電体２４０ｄを形成することができる（図１４参照。）。
【０４０１】以上により、トランジスタ２００を有する半導体装置を作製することができる。図１５乃至図１８に示すように、本実施の形態に示す半導体装置の作製方法を用いることで、トランジスタ２００を作成することができる。
【０４０２】本発明の一態様により、良好な電気特性を有する半導体装置を提供することができる。または、本発明の一態様により、オフ電流の小さい半導体装置を提供することができる。または、本発明の一態様により、オン電流の大きいトランジスタを提供することができる。または、本発明の一態様により、信頼性の高い半導体装置を提供することができる。または、本発明の一態様により、微細化または高集積化が可能な半導体装置を提供することができる。または、本発明の一態様により、消費電力が低減された半導体装置を提供することができる。または、本発明の一態様により、生産性の高い半導体装置を提供することができる。
【０４０３】以上、本実施の形態に示す構成、方法などは、他の実施の形態に示す構成、方法などと適宜組み合わせて用いることができる。
【０４０４】＜半導体装置の変形例＞
以下では、図１９、図２０、図２１、および図２２を用いて、本発明の一態様に係るセル６００を有する半導体装置の一例について説明する。
【０４０５】各図（Ａ）は、セル６００を有する半導体装置の上面図である。また、各図（Ｂ）、および各図（Ｃ）は当該半導体装置の断面図である。ここで、各図（Ｂ）は、各図（Ａ）にＡ１−Ａ２の一点鎖線で示す部位の断面図であり、セル６００のチャネル長方向の断面図でもある。また各図（Ｃ）は、各図（Ａ）にＡ３−Ａ４の一点鎖線で示す部位の断面図であり、セル６００のチャネル幅方向の断面図でもある。各図（Ａ）の上面図では、図の明瞭化のために一部の要素を省いて図示している。
【０４０６】なお、図１９、図２０、図２１、および図２２に示す半導体装置において、＜半導体装置の構成例＞に示した半導体装置を構成する構造と同機能を有する構造には、同符号を付記する。
【０４０７】以下、セル６００の構成についてそれぞれ図１９、図２０、図２１、および図２２を用いて説明する。なお、本項目においても、セル６００の構成材料については＜半導体装置の構成例＞で詳細に説明した材料を用いることができる。
【０４０８】［半導体装置の変形例１］
以下では、図１９を用いて、本発明の一態様に係るセル６００を有する半導体装置の一例について説明する。
【０４０９】［セル６００］
図１９に示すように、セル６００は、＜半導体装置の構成例＞に示した半導体装置とは、少なくとも配線として機能する導電体２０３と第１のゲート電極として機能する導電体２６０との間に、導電体２０５を有する構成であることが異なる。また、配線として機能する導電体２０９と、プラグとして機能する導電体２４０ｂとの間に、導電体２０７を有する構成であることが異なる。
【０４１０】導電体２０５は、酸化物２３０における領域２３４よりも、チャネル幅方向の長さが大きくなるように設けるとよい。特に、導電体２０５は、酸化物２３０の領域２３４がチャネル幅方向の端部よりも外側の領域においても、延伸していることが好ましい。つまり、酸化物２３０のチャネル幅方向における側面において、導電体２０５と、導電体２６０とは、絶縁体を介して重畳していることが好ましい。
【０４１１】ここで、導電体２６０は、第１のゲート電極として機能する場合がある。また、導電体２０５は、第２のゲート電極として機能する場合がある。したがって、図１９（Ａ）に示すように、導電体２０５は、酸化物２３０、および導電体２６０と重なるように配置する。ここで、酸化物２３０のチャネル幅方向の端部よりも外側の領域においても、導電体２０５は、導電体２６０と、重畳するように配置することが好ましい。つまり、酸化物２３０の側面の外側において、導電体２０５と、導電体２６０とは、絶縁体を介して重畳していることが好ましい。
【０４１２】また、導電体２０７（導電体２０７ａ、および導電体２０７ｂ）は、導電体２０５（導電体２０５ａ、および導電体２０５ｂ）と同時に形成することができる。導電体２０７を設けることで、絶縁体２２０、絶縁体２２２、および絶縁体２２４のみに開口を設けて、プラグとして機能する導電体２４０ｂを形成することができる。よって、生産性を向上させることができる。
【０４１３】＜半導体装置の変形例２＞
以下では、図２０を用いて、本発明の一態様に係るセル６００を有する半導体装置の一例について説明する。
【０４１４】［セル６００］
図２０に示すように、セル６００は、＜半導体装置の構成例＞に示した半導体装置とは、プラグとして機能する導電体２４０ｂが、導電体２４０ａ、および導電体２４０ｄと、同層に設けられている構成であることが異なる。
【０４１５】したがって、絶縁体２２４に導電体を埋め込む必要がないため、絶縁体２２４と酸化物２３０との界面が、加工時に発生する残渣物等で汚染されることなく、清浄に保つことができる。よって、半導体装置の信頼性を向上させることができる。
【０４１６】＜半導体装置の変形例３＞
以下では、図２１を用いて、本発明の一態様に係るセル６００を有する半導体装置の一例について説明する。
【０４１７】［セル６００］
図２１に示すように、セル６００は、＜半導体装置の構成例＞に示した半導体装置とは、トランジスタ２００の形状が異なる。
【０４１８】トランジスタ２００において、絶縁体１３０は、サイドバリアとして機能する絶縁体２７２と兼ねることができる。したがって、絶縁体２７２を有さなくてもよい場合がある。この場合、絶縁体２７２を形成しない分だけ工程短縮が可能となる。また、絶縁体２７２を設けないため、領域２３２を微細に形成することができる。
【０４１９】＜半導体装置の変形例４＞
以下では、図２２を用いて、本発明の一態様に係るセル６００を有する半導体装置の一例について説明する。
【０４２０】［セル６００］
図２２に示すように、セル６００は、＜半導体装置の構成例＞に示した半導体装置とは、トランジスタ２００の形状が異なる。
【０４２１】トランジスタ２００において、サイドバリアとして機能する絶縁体２７２の代わりに、サイドウォールとして機能する絶縁体２７５を設けてもよい。
【０４２２】絶縁体２７５は、比較的誘電率が低いことが好ましい。誘電率が低い材料を用いることで、導電体１２０と、導電体２６０との間に生じる寄生容量を低減することができる。よって、半導体装置の信頼性を向上させることができる。
【０４２３】例えば、絶縁体２７５となる膜として、酸化シリコンなどを、スパッタリング法、ＣＶＤ法、ＭＢＥ法、ＰＬＤ法またはＡＬＤ法などを用いて成膜する。続いて、絶縁体２７５となる膜をエッチバックすることにより、形成することができる。
【０４２４】（実施の形態３）
本実施の形態では、半導体装置の一形態を、図２５および図２７を用いて説明する。
【０４２５】＜記憶装置１＞
図２５に示す記憶装置は、トランジスタ３００と、トランジスタ２００、および容量素子１００を有している。
【０４２６】トランジスタ２００は、酸化物半導体を有する半導体層にチャネルが形成されるトランジスタである。トランジスタ２００は、オフ電流が小さいため、これを記憶装置に用いることにより長期にわたり記憶内容を保持することが可能である。つまり、リフレッシュ動作を必要としない、あるいは、リフレッシュ動作の頻度が極めて少ないため、記憶装置の消費電力を十分に低減することができる。
【０４２７】図２５に示す記憶装置において、配線１００１はトランジスタ３００のソースと電気的に接続され、配線１００２はトランジスタ３００のドレインと電気的に接続されている。また、配線１００３はトランジスタ２００のソースおよびドレインの一方と電気的に接続され、配線１００４はトランジスタ２００の第１のゲートと電気的に接続され、配線１００６はトランジスタ２００の第２のゲートと電気的に接続されている。そして、トランジスタ３００のゲート、およびトランジスタ２００のソースおよびドレインの他方は、容量素子１００の電極の一方と電気的に接続され、配線１００５は容量素子１００の電極の他方と電気的に接続されている。
【０４２８】図２５に示す記憶装置は、トランジスタ３００のゲートの電位が保持可能という特性を有することで、以下に示すように、情報の書き込み、保持、読み出しが可能である。
【０４２９】情報の書き込みおよび保持について説明する。まず、配線１００４の電位を、トランジスタ２００が導通状態となる電位にして、トランジスタ２００を導通状態とする。これにより、配線１００３の電位が、トランジスタ３００のゲート、および容量素子１００の電極の一方と電気的に接続するノードＦＧに与えられる。すなわち、トランジスタ３００のゲートには、所定の電荷が与えられる（書き込み）。ここでは、異なる二つの電位レベルを与える電荷（以下Ｌｏｗレベル電荷、Ｈｉｇｈレベル電荷という。）のどちらかが与えられるものとする。その後、配線１００４の電位を、トランジスタ２００が非導通状態となる電位にして、トランジスタ２００を非導通状態とすることにより、ノードＦＧに電荷が保持される（保持）。
【０４３０】トランジスタ２００のオフ電流が小さい場合、ノードＦＧの電荷は長期間にわたって保持される。
【０４３１】次に情報の読み出しについて説明する。配線１００１に所定の電位（定電位）を与えた状態で、配線１００５に適切な電位（読み出し電位）を与えると、配線１００２は、ノードＦＧに保持された電荷量に応じた電位をとる。これは、トランジスタ３００をｎチャネル型とすると、トランジスタ３００のゲートにＨｉｇｈレベル電荷が与えられている場合の見かけ上の閾値電圧Ｖｔｈ＿Ｈは、トランジスタ３００のゲートにＬｏｗレベル電荷が与えられている場合の見かけ上の閾値電圧Ｖｔｈ＿Ｌより低くなるためである。ここで、見かけ上の閾値電圧とは、トランジスタ３００を「導通状態」とするために必要な配線１００５の電位をいうものとする。したがって、配線１００５の電位をＶｔｈ＿ＨとＶｔｈ＿Ｌの間の電位Ｖ０とすることにより、ノードＦＧに与えられた電荷を判別できる。例えば、書き込みにおいて、ノードＦＧにＨｉｇｈレベル電荷が与えられていた場合には、配線１００５の電位がＶ０（＞Ｖｔｈ＿Ｈ）となれば、トランジスタ３００は「導通状態」となる。一方、ノードＦＧにＬｏｗレベル電荷が与えられていた場合には、配線１００５の電位がＶ０（＜Ｖｔｈ＿Ｌ）となっても、トランジスタ３００は「非導通状態」のままである。このため、配線１００２の電位を判別することで、ノードＦＧに保持されている情報を読み出すことができる。
【０４３２】＜記憶装置１の構造１＞
本発明の一態様の記憶装置は、図２５に示すようにトランジスタ３００、トランジスタ２００、容量素子１００を有する。トランジスタ２００はトランジスタ３００の上方に設けられ、容量素子１００はトランジスタ３００、およびトランジスタ２００の上方に設けられている。
【０４３３】トランジスタ３００は、基板３１１上に設けられ、導電体３１６、絶縁体３１５、基板３１１の一部からなる半導体領域３１３、およびソース領域またはドレイン領域として機能する低抵抗領域３１４ａ、および低抵抗領域３１４ｂを有する。
【０４３４】トランジスタ３００は、ｐチャネル型、あるいはｎチャネル型のいずれでもよい。
【０４３５】半導体領域３１３のチャネルが形成される領域、その近傍の領域、ソース領域、またはドレイン領域となる低抵抗領域３１４ａ、および低抵抗領域３１４ｂなどにおいて、シリコン系半導体などの半導体を含むことが好ましく、単結晶シリコンを含むことが好ましい。または、Ｇｅ（ゲルマニウム）、ＳｉＧｅ（シリコンゲルマニウム）、ＧａＡｓ（ガリウムヒ素）、ＧａＡｌＡｓ（ガリウムアルミニウムヒ素）などを有する材料で形成してもよい。結晶格子に応力を与え、格子間隔を変化させることで有効質量を制御したシリコンを用いた構成としてもよい。またはＧａＡｓとＧａＡｌＡｓ等を用いることで、トランジスタ３００をＨＥＭＴ（Ｈｉｇｈ  Ｅｌｅｃｔｒｏｎ  Ｍｏｂｉｌｉｔｙ  Ｔｒａｎｓｉｓｔｏｒ）としてもよい。
【０４３６】低抵抗領域３１４ａ、および低抵抗領域３１４ｂは、半導体領域３１３に適用される半導体材料に加え、ヒ素、リンなどのｎ型の導電性を付与する元素、またはホウ素などのｐ型の導電性を付与する元素を含む。
【０４３７】ゲート電極として機能する導電体３１６は、ヒ素、リンなどのｎ型の導電性を付与する元素、もしくはホウ素などのｐ型の導電性を付与する元素を含むシリコンなどの半導体材料、金属材料、合金材料、または金属酸化物材料などの導電性材料を用いることができる。
【０４３８】なお、導電体の材料により、仕事関数を定めることで、閾値電圧を調整することができる。具体的には、導電体に窒化チタンや窒化タンタルなどの材料を用いることが好ましい。さらに導電性と埋め込み性を両立するために導電体にタングステンやアルミニウムなどの金属材料を積層として用いることが好ましく、特にタングステンを用いることが耐熱性の点で好ましい。
【０４３９】なお、図２５に示すトランジスタ３００は一例であり、その構造に限定されず、回路構成や駆動方法に応じて適切なトランジスタを用いればよい。
【０４４０】トランジスタ３００を覆って、絶縁体３２０、絶縁体３２２、絶縁体３２４、および絶縁体３２６が順に積層して設けられている。
【０４４１】絶縁体３２０、絶縁体３２２、絶縁体３２４、および絶縁体３２６として、例えば、酸化シリコン、酸化窒化シリコン、窒化酸化シリコン、窒化シリコン、酸化アルミニウム、酸化窒化アルミニウム、窒化酸化アルミニウム、窒化アルミニウムなどを用いればよい。
【０４４２】絶縁体３２２は、その下方に設けられるトランジスタ３００などによって生じる段差を平坦化する平坦化膜としての機能を有していてもよい。例えば、絶縁体３２２の上面は、平坦性を高めるためにＣＭＰ法等を用いた平坦化処理により平坦化されていてもよい。
【０４４３】また、絶縁体３２４には、基板３１１、またはトランジスタ３００などから、トランジスタ２００が設けられる領域に、水素や不純物が拡散しないようなバリア性を有する膜を用いることが好ましい。
【０４４４】水素に対するバリア性を有する膜の一例として、例えば、ＣＶＤ法で形成した窒化シリコンを用いることができる。ここで、トランジスタ２００等の酸化物半導体を有する半導体素子に、水素が拡散することで、当該半導体素子の特性が低下する場合がある。したがって、トランジスタ２００と、トランジスタ３００との間に、水素の拡散を抑制する膜を用いることが好ましい。水素の拡散を抑制する膜とは、具体的には、水素の脱離量が少ない膜とする。
【０４４５】水素の脱離量は、例えば、昇温脱離ガス分析法（ＴＤＳ）などを用いて分析することができる。例えば、絶縁体３２４の水素の脱離量は、ＴＤＳ分析において、５０℃から５００℃の範囲において、水素分子に換算した脱離量が、絶縁体３２４の単位面積当たりに換算して、１０×１０１５ａｔｏｍ／ｃｍ２以下、好ましくは５×１０１５ａｔｏｍ／ｃｍ２以下であればよい。
【０４４６】なお、絶縁体３２６は、絶縁体３２４よりも誘電率が低いことが好ましい。例えば、絶縁体３２４の比誘電率は４未満が好ましく、３未満がより好ましい。また例えば、絶縁体３２６の比誘電率は、絶縁体３２４の比誘電率の０．７倍以下が好ましく、０．６倍以下がより好ましい。誘電率が低い材料を層間膜とすることで、配線間に生じる寄生容量を低減することができる。
【０４４７】また、絶縁体３２０、絶縁体３２２、絶縁体３２４、および絶縁体３２６には容量素子１００、またはトランジスタ２００と電気的に接続する導電体３２８、および導電体３３０等が埋め込まれている。なお、導電体３２８、および導電体３３０はプラグ、または配線としての機能を有する。また、プラグまたは配線としての機能を有する導電体は、複数の構造をまとめて同一の符号を付与する場合がある。また、本明細書等において、配線と、配線と電気的に接続するプラグとが一体物であってもよい。すなわち、導電体の一部が配線として機能する場合、および該導電体の一部がプラグとして機能する場合もある。
【０４４８】各プラグ、および配線（導電体３２８、および導電体３３０等）の材料としては、金属材料、合金材料、金属窒化物材料、または金属酸化物材料などの導電性材料を、単層または積層して用いることができる。耐熱性と導電性を両立するタングステンやモリブデンなどの高融点材料を用いることが好ましく、タングステンを用いることが特に好ましい。または、アルミニウムや銅などの低抵抗導電性材料で形成することが好ましい。低抵抗導電性材料を用いることで配線抵抗を低くすることができる。
【０４４９】絶縁体３２６、および導電体３３０上に、配線層を設けてもよい。例えば、図２５において、絶縁体３５０、絶縁体３５２、および絶縁体３５４が順に積層して設けられている。また、絶縁体３５０、絶縁体３５２、および絶縁体３５４には、導電体３５６が形成されている。導電体３５６は、プラグ、または配線としての機能を有する。なお、導電体３５６は、導電体３２８、および導電体３３０と同様の材料を用いて設けることができる。
【０４５０】なお、例えば、絶縁体３５０は、絶縁体３２４と同様に、水素に対するバリア性を有する絶縁体を用いることが好ましい。また、導電体３５６は、水素に対するバリア性を有する導電体を含むことが好ましい。特に、水素に対するバリア性を有する絶縁体３５０が有する開口部に、水素に対するバリア性を有する導電体が形成される。当該構成により、トランジスタ３００とトランジスタ２００とは、バリア層により分離することができ、トランジスタ３００からトランジスタ２００への水素の拡散を抑制することができる。
【０４５１】なお、水素に対するバリア性を有する導電体としては、例えば、窒化タンタル等を用いるとよい。また、窒化タンタルと導電性が高いタングステンを積層することで、配線としての導電性を保持したまま、トランジスタ３００からの水素の拡散を抑制することができる。この場合、水素に対するバリア性を有する窒化タンタル層が、水素に対するバリア性を有する絶縁体３５０と接する構造であることが好ましい。
【０４５２】絶縁体３５０、および導電体３５６上に、配線層を設けてもよい。例えば、図２５において、絶縁体３６０、絶縁体３６２、および絶縁体３６４が順に積層して設けられている。また、絶縁体３６０、絶縁体３６２、および絶縁体３６４には、導電体３６６が形成されている。導電体３６６は、プラグ、または配線としての機能を有する。なお、導電体３６６は、導電体３２８、および導電体３３０と同様の材料を用いて設けることができる。
【０４５３】なお、例えば、絶縁体３６０は、絶縁体３２４と同様に、水素に対するバリア性を有する絶縁体を用いることが好ましい。また、導電体３６６は、水素に対するバリア性を有する導電体を含むことが好ましい。特に、水素に対するバリア性を有する絶縁体３６０が有する開口部に、水素に対するバリア性を有する導電体が形成される。当該構成により、トランジスタ３００とトランジスタ２００とは、バリア層により分離することができ、トランジスタ３００からトランジスタ２００への水素の拡散を抑制することができる。
【０４５４】絶縁体３６４、および導電体３６６上に、配線層を設けてもよい。例えば、図２５において、絶縁体３７０、絶縁体３７２、および絶縁体３７４が順に積層して設けられている。また、絶縁体３７０、絶縁体３７２、および絶縁体３７４には、導電体３７６が形成されている。導電体３７６は、プラグ、または配線としての機能を有する。なお、導電体３７６は、導電体３２８、および導電体３３０と同様の材料を用いて設けることができる。
【０４５５】なお、例えば、絶縁体３７０は、絶縁体３２４と同様に、水素に対するバリア性を有する絶縁体を用いることが好ましい。また、導電体３７６は、水素に対するバリア性を有する導電体を含むことが好ましい。特に、水素に対するバリア性を有する絶縁体３７０が有する開口部に、水素に対するバリア性を有する導電体が形成される。当該構成により、トランジスタ３００とトランジスタ２００とは、バリア層により分離することができ、トランジスタ３００からトランジスタ２００への水素の拡散を抑制することができる。
【０４５６】絶縁体３７４、および導電体３７６上に、配線層を設けてもよい。例えば、図２５において、絶縁体３８０、絶縁体３８２、および絶縁体３８４が順に積層して設けられている。また、絶縁体３８０、絶縁体３８２、および絶縁体３８４には、導電体３８６が形成されている。導電体３８６は、プラグ、または配線としての機能を有する。なお、導電体３８６は、導電体３２８、および導電体３３０と同様の材料を用いて設けることができる。
【０４５７】なお、例えば、絶縁体３８０は、絶縁体３２４と同様に、水素に対するバリア性を有する絶縁体を用いることが好ましい。また、導電体３８６は、水素に対するバリア性を有する導電体を含むことが好ましい。特に、水素に対するバリア性を有する絶縁体３８０が有する開口部に、水素に対するバリア性を有する導電体が形成される。当該構成により、トランジスタ３００とトランジスタ２００とは、バリア層により分離することができ、トランジスタ３００からトランジスタ２００への水素の拡散を抑制することができる。
【０４５８】絶縁体３８４上には絶縁体２１０、絶縁体２１２、絶縁体２１４、および絶縁体２１６が、順に積層して設けられている。絶縁体２１０、絶縁体２１２、絶縁体２１４、および絶縁体２１６のいずれかは、酸素や水素に対してバリア性のある物質を用いることが好ましい。
【０４５９】例えば、絶縁体２１０、および絶縁体２１４には、基板３１１、またはトランジスタ３００を設ける領域などから、トランジスタ２００を設ける領域に、水素や不純物が拡散しないようなバリア性を有する膜を用いることが好ましい。したがって、絶縁体３２４と同様の材料を用いることができる。
【０４６０】水素に対するバリア性を有する膜の一例として、ＣＶＤ法で形成した窒化シリコンを用いることができる。ここで、トランジスタ２００等の酸化物半導体を有する半導体素子に、水素が拡散することで、当該半導体素子の特性が低下する場合がある。したがって、トランジスタ２００と、トランジスタ３００との間に、水素の拡散を抑制する膜を用いることが好ましい。水素の拡散を抑制する膜とは、具体的には、水素の脱離量が少ない膜とする。
【０４６１】また、水素に対するバリア性を有する膜として、例えば、絶縁体２１０、および絶縁体２１４には、酸化アルミニウム、酸化ハフニウム、酸化タンタルなどの金属酸化物を用いることが好ましい。
【０４６２】特に、酸化アルミニウムは、酸素、およびトランジスタの電気特性の変動要因となる水素、水分などの不純物、の両方に対して膜を透過させない遮断効果が高い。したがって、酸化アルミニウムは、トランジスタの作製工程中および作製後において、水素、水分などの不純物のトランジスタ２００への混入を防止することができる。また、トランジスタ２００を構成する酸化物からの酸素の放出を抑制することができる。そのため、トランジスタ２００に対する保護膜として用いることに適している。
【０４６３】また、例えば、絶縁体２１２、および絶縁体２１６には、絶縁体３２０と同様の材料を用いることができる。また、比較的誘電率が低い材料を層間膜とすることで、配線間に生じる寄生容量を低減することができる。例えば、絶縁体２１２、および絶縁体２１６として、酸化シリコン膜や酸化窒化シリコン膜などを用いることができる。
【０４６４】また、絶縁体２１０、絶縁体２１２、絶縁体２１４、および絶縁体２１６には、導電体２１８、およびトランジスタ２００を構成する導電体（導電体２０５）等が埋め込まれている。なお、導電体２１８は、容量素子１００、またはトランジスタ３００と電気的に接続するプラグ、または配線としての機能を有する。導電体２１８は、導電体３２８、および導電体３３０と同様の材料を用いて設けることができる。
【０４６５】特に、絶縁体２１０、および絶縁体２１４と接する領域の導電体２１８は、酸素、水素、および水に対するバリア性を有する導電体であることが好ましい。当該構成により、トランジスタ３００とトランジスタ２００とは、酸素、水素、および水に対するバリア性を有する層で、分離することができ、トランジスタ３００からトランジスタ２００への水素の拡散を抑制することができる。
【０４６６】絶縁体２１６の上方には、トランジスタ２００が設けられている。なお、トランジスタ２００の構造は、先の実施の形態で説明した半導体装置が有するトランジスタを用いればよい。また、図２５に示すトランジスタ２００は一例であり、その構造に限定されず、回路構成や駆動方法に応じて適切なトランジスタを用いればよい。
【０４６７】トランジスタ２００の上方には、絶縁体２８０を設ける。
【０４６８】絶縁体２８０上には、絶縁体２８２が設けられている。絶縁体２８２は、酸素や水素に対してバリア性のある物質を用いることが好ましい。したがって、絶縁体２８２には、絶縁体２１４と同様の材料を用いることができる。例えば、絶縁体２８２には、酸化アルミニウム、酸化ハフニウム、酸化タンタルなどの金属酸化物を用いることが好ましい。
【０４６９】特に、酸化アルミニウムは、酸素、およびトランジスタの電気特性の変動要因となる水素、水分などの不純物、の両方に対して膜を透過させない遮断効果が高い。したがって、酸化アルミニウムは、トランジスタの作製工程中および作製後において、水素、水分などの不純物のトランジスタ２００への混入を防止することができる。また、トランジスタ２００を構成する酸化物からの酸素の放出を抑制することができる。そのため、トランジスタ２００に対する保護膜として用いることに適している。
【０４７０】また、絶縁体２８２上には、絶縁体２８６が設けられている。絶縁体２８６は、絶縁体３２０と同様の材料を用いることができる。また、比較的誘電率が低い材料を層間膜とすることで、配線間に生じる寄生容量を低減することができる。例えば、絶縁体２８６として、酸化シリコン膜や酸化窒化シリコン膜などを用いることができる。
【０４７１】また、絶縁体２２０、絶縁体２２２、絶縁体２８０、絶縁体２８２、および絶縁体２８６には、導電体２４６、および導電体２４８等が埋め込まれている。
【０４７２】導電体２４６、および導電体２４８は、容量素子１００、トランジスタ２００、またはトランジスタ３００と電気的に接続するプラグ、または配線としての機能を有する。導電体２４６、および導電体２４８は、導電体３２８、および導電体３３０と同様の材料を用いて設けることができる。
【０４７３】続いて、トランジスタ２００の上方には、容量素子１００が設けられている。容量素子１００は、導電体１１０と、導電体１２０、および絶縁体１３０とを有する。
【０４７４】また、導電体２４６、および導電体２４８上に、導電体１１２を設けてもよい。導電体１１２は、容量素子１００、トランジスタ２００、またはトランジスタ３００と電気的に接続するプラグ、または配線としての機能を有する。導電体１１０は、容量素子１００の電極としての機能を有する。なお、導電体１１２、および導電体１１０は、同時に形成することができる。
【０４７５】導電体１１２、および導電体１１０には、モリブデン、チタン、タンタル、タングステン、アルミニウム、銅、クロム、ネオジム、スカンジウムから選ばれた元素を含む金属膜、または上述した元素を成分とする金属窒化物膜（窒化タンタル膜、窒化チタン膜、窒化モリブデン膜、窒化タングステン膜）等を用いることができる。または、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、酸化ケイ素を添加したインジウム錫酸化物などの導電性材料を適用することもできる。
【０４７６】図２５では、導電体１１２、および導電体１１０は単層構造を示したが、当該構成に限定されず、２層以上の積層構造でもよい。例えば、バリア性を有する導電体と導電性が高い導電体との間に、バリア性を有する導電体、および導電性が高い導電体に対して密着性が高い導電体を形成してもよい。
【０４７７】また、導電体１１２、および導電体１１０上に、容量素子１００の誘電体のとして、絶縁体１３０を設ける。絶縁体１３０は、例えば、酸化シリコン、酸化窒化シリコン、窒化酸化シリコン、窒化シリコン、酸化アルミニウム、酸化窒化アルミニウム、窒化酸化アルミニウム、窒化アルミニウム、酸化ハフニウム、酸化窒化ハフニウム、窒化酸化ハフニウム、窒化ハフニウムなどを用いればよく、積層または単層で設けることができる。
【０４７８】例えば、絶縁体１３０には、酸化窒化シリコンなどの絶縁耐力が大きい材料を用いるとよい。当該構成により、容量素子１００は、絶縁体１３０を有することで、絶縁耐力が向上し、容量素子１００の静電破壊を抑制することができる。
【０４７９】絶縁体１３０上に、導電体１１０と重畳するように、導電体１２０を設ける。なお、導電体１２０は、金属材料、合金材料、または金属酸化物材料などの導電性材料を用いることができる。耐熱性と導電性を両立するタングステンやモリブデンなどの高融点材料を用いることが好ましく、特にタングステンを用いることが好ましい。また、導電体などの他の構造と同時に形成する場合は、低抵抗金属材料であるＣｕ（銅）やＡｌ（アルミニウム）等を用いればよい。
【０４８０】導電体１２０、および絶縁体１３０上には、絶縁体１５０が設けられている。絶縁体１５０は、絶縁体３２０と同様の材料を用いて設けることができる。また、絶縁体１５０は、その下方の凹凸形状を被覆する平坦化膜として機能してもよい。
【０４８１】本構造を用いることで、酸化物半導体を有するトランジスタを用いた半導体装置において、電気特性の変動を抑制すると共に、信頼性を向上させることができる。または、オン電流が大きい酸化物半導体を有するトランジスタを提供することができる。または、オフ電流が小さい酸化物半導体を有するトランジスタを提供することができる。または、消費電力が低減された半導体装置を提供することができる。
【０４８２】＜記憶装置１の構造２＞
本発明の一態様の記憶装置は、図２６に示すようにトランジスタ３００、およびトランジスタ２００、および容量素子１００を含むセル６００を有する。セル６００はトランジスタ３００の上方に設けられている。
【０４８３】なお、図２６に示す半導体装置において、＜記憶装置の構造１＞に示した半導体装置を構成する構造と同機能を有する構造には、同符号を付記する。
【０４８４】絶縁体２１６の上方には、セル６００が設けられている。なお、セル６００の構造は、先の実施の形態で説明した半導体装置が有するトランジスタを用いればよい。また、図２６に示すセル６００は一例であり、その構造に限定されず、回路構成や駆動方法に応じて適切なトランジスタを用いればよい。
【０４８５】上記構造により、セル６００と、トランジスタ３００との一部、または全体が、重畳することで、記憶装置の投影面積の合計した面積を小さくすることができる。したがって、セル６００の微細化、または高集積化が容易となる。また、工程短縮が可能となる。
【０４８６】＜メモリセルアレイの構造＞
【０４８７】本実施の形態のメモリセルアレイの一例を、図２７に示す。トランジスタ２００をメモリセルとして、マトリクス状に配置することで、メモリセルアレイを構成することができる。
【０４８８】なお、図２７に示す記憶装置は、図２５に示す記憶装置をマトリクス状に配置することで、メモリセルアレイを構成する半導体装置である。
【０４８９】図２７に示す記憶装置では、メモリセル６５０ａとメモリセル６５０ｂが隣接して配置されている。メモリセル６５０ａおよびメモリセル６５０ｂは、トランジスタ３００、トランジスタ２００、および容量素子１００を有し、配線１００１、配線１００２、配線１００３、配線１００４、配線１００５、および配線１００６と電気的に接続される。また、メモリセル６５０ａおよびメモリセル６５０ｂにおいても、同様にトランジスタ３００のゲートと、容量素子１００の電極の一方と、が電気的に接続するノードを、ノードＦＧとする。なお、配線１００２は隣接するメモリセル６５０ａとメモリセル６５０ｂで共通の配線である。
【０４９０】メモリセルをアレイ状に配置する場合、読み出し時には、所望のメモリセルの情報を読み出さなくてはならない。例えば、メモリセルアレイがＮＯＲ型の構成の場合、情報を読み出さないメモリセルのトランジスタ３００を非導通状態にすることで、所望のメモリセルの情報のみを読み出すことができる。この場合、ノードＦＧに与えられた電荷によらずトランジスタ３００が「非導通状態」となるような電位、つまり、Ｖｔｈ＿Ｈより低い電位を、情報を読み出さないメモリセルと接続される配線１００５に与えればよい。または、例えば、メモリセルアレイがＮＡＮＤ型の構成の場合、情報を読み出さないメモリセルのトランジスタ３００を導通状態にすることで、所望のメモリセルの情報のみを読み出すことができる。この場合、ノードＦＧに与えられた電荷によらずトランジスタ３００が「導通状態」となるような電位、つまり、Ｖｔｈ＿Ｌより高い電位を、情報を読み出さないメモリセルと接続される配線１００５に与えればよい。
【０４９１】本構造を用いることで、酸化物半導体を有するトランジスタを用いた半導体装置において、電気特性の変動を抑制すると共に、信頼性を向上させることができる。または、酸化物半導体を有するトランジスタを用いた半導体装置において、消費電力を低減することができる。または、酸化物半導体を有するトランジスタを用いた半導体装置において、微細化または高集積化を図ることができる。または、微細化または高集積化された半導体装置を生産性良く提供することができる。
【０４９２】以上、本実施の形態に示す構成、構造、方法などは、他の実施の形態に示す構成、構造、方法などと適宜組み合わせて用いることができる。
【０４９３】（実施の形態４）
以下では、本発明の一態様に係る容量素子１００、トランジスタ２００、およびトランジスタ４００を有する半導体装置の一例について説明する。
【０４９４】＜半導体装置の構成例＞
図２８（Ａ）、および図２８（Ｂ）は、本発明の一態様に係るトランジスタ２００、およびトランジスタ４００周辺の断面図であり、図２９は当該半導体装置の上面図である。なお、図２９の上面図では、図の明瞭化のために一部の要素を省いて図示している。
【０４９５】図２８（Ａ）は、図２９にＡ１−Ａ２の一点鎖線で示す部位の断面図であり、トランジスタ２００、およびトランジスタ４００のチャネル長方向の断面図でもある。また、図２８（Ｂ）は、図２９にＡ３−Ａ４の一点鎖線で示す部位の断面図であり、トランジスタ２００のチャネル幅方向の断面図である。
【０４９６】基板２０１上に形成されたトランジスタ２００およびトランジスタ４００は、異なる構成を有する。例えば、トランジスタ４００は、トランジスタ２００と比較して、バックゲート電位およびトップゲート電位が０Ｖのときのドレイン電流（Ｉｃｕｔ）が小さい構成とすればよい。なお、本明細書等で、Ｉｃｕｔとは、トランジスタのスイッチング動作を制御するゲートの電位が０Ｖのときのドレイン電流のことを指す。
【０４９７】例えば、トランジスタ４００をスイッチング素子として、トランジスタ２００のバックゲートの電位を制御できる構成とする。これにより、トランジスタ２００のバックゲートと接続するノードを所望の電位にした後、トランジスタ４００をオフ状態にすることで、トランジスタ２００のバックゲートと接続するノードの電荷が消失することを抑制することができる。
【０４９８】以下、トランジスタ２００とトランジスタ４００の構成についてそれぞれ図２８、図２９、および図３０を用いて説明する。なお、トランジスタ２００とトランジスタ４００の構成材料については＜半導体装置の構成材料＞で詳細に説明する。
【０４９９】本発明の一態様の半導体装置は、トランジスタ２００と、層間膜として機能する絶縁体２１０、絶縁体２１２、絶縁体２８０を有する。また、トランジスタ２００と電気的に接続し、配線として機能する導電体２０３（導電体２０３ａ、および導電体２０３ｂ）、およびプラグとして機能する導電体２４０（導電体２４０ａ、および導電体２４０ｂ）とを有する。また、トランジスタ４００と電気的に接続し、配線として機能する導電体４０３（導電体４０３ａ、および導電体４０３ｂ）、およびプラグとして機能する導電体４４０（導電体４４０ａ、および導電体４４０ｂ）とを有する。
【０５００】なお、導電体２０３、および導電体４０３は、絶縁体２１２の開口の内壁に接して導電体２０３ａ、および導電体４０３ａが形成され、さらに内側に導電体２０３ｂ、および導電体４０３ｂが形成されている。ここで、導電体２０３、および導電体４０３の上面の高さと、絶縁体２１２の上面の高さは同程度にできる。
【０５０１】また、導電体２４０、および導電体４４０は、絶縁体２８０、絶縁体２８２、および絶縁体２８６の開口の内壁に接して形成されている。ここで、導電体２４０、および導電体４４０の上面の高さと、絶縁体２８６の上面の高さは同程度にできる。
【０５０２】なお、図では、配線、またはプラグとして機能する導電体を２層の積層構造として示しているが、本発明はこれに限られるものではない。例えば、単層、または３層以上の積層構造としてもよい。
【０５０３】［トランジスタ２００］
図２８、図２９および図３０に示すように、トランジスタ２００は、基板２０１の上に配置された絶縁体２１０および絶縁体２１２と、絶縁体２１４および絶縁体２１６に埋め込まれるように配置された導電体２０５と、絶縁体２１６と導電体２０５の上に配置された絶縁体２２０と、絶縁体２２０の上に配置された絶縁体２２２と、絶縁体２２２の上に配置された絶縁体２２４と、絶縁体２２４の上に配置された酸化物２３０（酸化物２３０ａ、酸化物２３０ｂ、および酸化物２３０ｃ）と、酸化物２３０の上に配置された絶縁体２５０と、絶縁体２５０上に配置された絶縁体２５２と、絶縁体２５２の上に配置された導電体２６０（導電体２６０ａ、および導電体２６０ｂ）と、導電体２６０の上に配置された絶縁体２７０と、絶縁体２７０上に配置された絶縁体２７１と、酸化物２３０、少なくとも絶縁体２５０、絶縁体２５２、および導電体２６０の側面に接して配置された絶縁体２７３と、絶縁体２７３を介して酸化物２３０上に配置された絶縁体２７４と、を有する。
【０５０４】また、先の実施の形態で前述したように酸化物２３０上に、水素、または窒素などを含む膜が直に接しない構造とすることが好ましい。例えば、水素、または窒素の拡散を抑制する金属酸化膜を、酸化物２３０と水素、または窒素などを含む膜との間に設けるとよい。例えば、図２８、図２９および図３０に示すように、絶縁体２７３として金属酸化膜を設け、絶縁体２７４として、水素、または窒素などを含む膜を設けるとよい。絶縁体２７４を、絶縁体２７３を介して、酸化物２３０の領域２３１上に設けることで、過剰な水素、または窒素が、酸化物２３０の領域２３４へと添加されることを防止することができる。
【０５０５】したがって、絶縁体２７３、および絶縁体２７４の膜厚は、用いた材質に応じて、適宜調整するとよい。
【０５０６】［トランジスタ４００］
次に、トランジスタ２００とは異なる電気特性を有するトランジスタ４００について説明する。トランジスタ４００は、上記のトランジスタ２００と並行して作製することができるトランジスタであり、トランジスタ２００と同じ層に形成することが好ましい。トランジスタ２００と並行して作製することで、余計な工程を増やすことなく、トランジスタ４００を作製することができる。
【０５０７】図２８（Ａ）に示すように、トランジスタ４００は、基板２０１の上に配置された絶縁体２１０および絶縁体２１２と、絶縁体２１４および絶縁体２１６に埋め込まれるように配置された導電体４０５（導電体４０５ａ、および導電体４０５ｂ）と、絶縁体２１６と導電体４０５の上に配置された絶縁体２２０と、絶縁体２２０の上に配置された絶縁体２２２と、絶縁体２２２の上に配置された絶縁体２２４と、絶縁体２２４の上に配置された酸化物４３０ａ１および酸化物４３０ａ２と、酸化物４３０ａ１の上面に接して配置された酸化物４３０ｂ１と、酸化物４３０ａ２の上面に接して配置された酸化物４３０ｂ２と、絶縁体２２４の上面、酸化物４３０ａ１および酸化物４３０ａ２の側面と上面、ならびに酸化物４３０ｂ１および酸化物４３０ｂ２の側面と上面に接して配置された酸化物４３０ｃと、酸化物４３０ｃの上に配置された絶縁体４５０と、絶縁体４５０の上に配置された絶縁体４５２と、絶縁体４５２上に配置された導電体４６０ａと、導電体４６０ａの上に配置された導電体４６０ｂと、導電体４６０ｂの上に配置された絶縁体４７０と、絶縁体４７０上に配置された絶縁体４７１と、絶縁体４５０、絶縁体４５２、導電体４６０ａ、および導電体４６０ｂ、絶縁体４７０および絶縁体４７１の側面と、絶縁体４７１、および酸化物４３０ｃの上面に接して配置された絶縁体２７３と、絶縁体２７３上に配置された絶縁体２７４と、を有する。
【０５０８】以下において、酸化物４３０ａ１、酸化物４３０ａ２、酸化物４３０ｂ１、酸化物４３０ｂ２、および酸化物４３０ｃをまとめて酸化物４３０という場合がある。なお、トランジスタ４００では、導電体４６０ａおよび導電体４６０ｂを積層する構成について示しているが、本発明はこれに限られるものではない。例えば、導電体４６０ｂのみを設ける構成にしてもよい。
【０５０９】ここで、トランジスタ４００を構成する導電体、絶縁体、および酸化物は、同じ層のトランジスタ２００を構成する導電体、絶縁体、および酸化物と、同じ工程で形成することができる。よって、導電体４０５（導電体４０５ａおよび導電体４０５ｂ）は導電体２０５（導電体２０５ａおよび導電体２０５ｂ）と、酸化物４３０（酸化物４３０ａ１、酸化物４３０ａ２、酸化物４３０ｂ１、酸化物４３０ｂ２、および酸化物４３０ｃ）は酸化物２３０（酸化物２３０ａ、酸化物２３０ｂ、および酸化物２３０ｃ）と、絶縁体４５０は絶縁体２５０と、絶縁体４５２は絶縁体２５２と、導電体４６０（導電体４６０ａおよび導電体４６０ｂ）は導電体２６０（導電体２６０ａおよび導電体２６０ｂ）と、絶縁体４７０は絶縁体２７０と、絶縁体４７１は絶縁体２７１と、対応している。そのため、これらのトランジスタ４００を構成する導電体、絶縁体、および酸化物は、トランジスタ２００と同様の材料を用いて形成することができ、トランジスタ２００の構成を参酌することができる。
【０５１０】酸化物４３０ｃは酸化物４３０ａ１および酸化物４３０ｂ１、ならびに酸化物４３０ａ２および酸化物４３０ｂ２、を覆って形成されることが好ましい。また、酸化物４３０ａ１の側面と酸化物４３０ｂ１の側面が略一致していることが好ましく、酸化物４３０ａ２の側面と酸化物４３０ｂ２の側面が略一致していることが好ましい。例えば、酸化物４３０ｃは、酸化物４３０ａ１および酸化物４３０ａ２の側面、酸化物４３０ｂ１および酸化物４３０ｂ２の上面および側面、ならびに絶縁体２２４の上面の一部に接して形成される。ここで、酸化物４３０ｃを上面から見ると、酸化物４３０ｃの側面は、酸化物４３０ａ１の側面および酸化物４３０ｂ１の側面、ならびに酸化物４３０ａ２の側面および酸化物４３０ｂ２の側面の外側に位置する。
【０５１１】酸化物４３０ａ１および酸化物４３０ｂ１と、酸化物４３０ａ２および酸化物４３０ｂ２は、導電体４０５、絶縁体４５０、絶縁体４５２、および導電体４６０を挟んで対向して形成される。
【０５１２】また、酸化物４３０ｂ１の側面、または酸化物４３０ｂ２の側面と、酸化物４３０ｂ１の上面、または酸化物４３０ｂ２の上面との間に、湾曲面を有する。つまり、側面の端部と上面の端部は、湾曲していることが好ましい。湾曲面は、例えば、酸化物４３０ｂ１、または酸化物４３０ｂ２の端部において、曲率半径が、３ｎｍ以上１０ｎｍ以下、好ましくは、５ｎｍ以上６ｎｍ以下とすることが好ましい。
【０５１３】酸化物４３０は、絶縁体２７３を介して、絶縁体２７４と重畳する領域を有し、当該領域およびその近傍は、トランジスタ２００の領域２３１、および領域２３２と同様に、低抵抗化されている。よって、酸化物４３０ａ１、酸化物４３０ｂ１、および酸化物４３０ｃの一部または酸化物４３０ａ２、酸化物４３０ｂ２、および酸化物４３０ｃの一部は、トランジスタ４００のソース領域またはドレイン領域のいずれかとして機能できる。
【０５１４】酸化物４３０ｃにおいて、酸化物４３０ａ１および酸化物４３０ａ２と、酸化物４３０ｂ１および酸化物４３０ｂ２とに挟まれる領域は、チャネル形成領域として機能する。ここで、酸化物４３０ａ１および酸化物４３０ａ２と、酸化物４３０ｂ１および酸化物４３０ｂ２との距離を大きくすることが好ましく、例えば、トランジスタ２００の導電体２６０のチャネル長方向の長さより大きくすることが好ましい。これにより、トランジスタ４００のオフ電流を低減することができる。
【０５１５】トランジスタ４００の酸化物４３０ｃは、トランジスタ２００の酸化物２３０ｃと同様の材料を用いて形成することができる。つまり、酸化物４３０ｃは、酸化物２３０ａまたは酸化物２３０ｂに用いることができる金属酸化物を用いることができる。例えば、酸化物４３０ｃとして、Ｉｎ−Ｇａ−Ｚｎ酸化物を用いる場合、含まれるＩｎ、Ｇａ、Ｚｎの原子数比をＩｎ：Ｇａ：Ｚｎ＝１：１：１、Ｉｎ：Ｇａ：Ｚｎ＝１：３：２、Ｉｎ：Ｇａ：Ｚｎ＝４：２：３、またはＩｎ：Ｇａ：Ｚｎ＝１：３：４などにすることができる。
【０５１６】また、酸化物４３０ｃをチャネル形成領域に用いたトランジスタは、酸化物２３０ｂをチャネル形成領域に用いたトランジスタと異なる電気特性を有することが好ましい。このため、例えば、酸化物４３０ｃと酸化物２３０ｂにおいて、酸化物の材料、酸化物に含まれる元素の含有比率、酸化物の膜厚、または、酸化物に形成されるチャネル形成領域の幅や長さ、などのいずれかが異なることが好ましい。
【０５１７】以下では、酸化物４３０ｃに、酸化物２３０ｃと同じ金属酸化物を用いた場合について説明する。例えば、酸化物４３０ｃとして、絶縁性が比較的高い、Ｉｎの原子数比が比較的小さい金属酸化物を用いることが好ましい。酸化物４３０ｃとして、このような金属酸化物を用いた場合、酸化物４３０ｃにおいて、構成元素中の元素Ｍの原子数比を、酸化物２３０ｂにおける、構成元素中の元素Ｍの原子数比より大きくすることができる。また、酸化物４３０ｃにおいて、Ｉｎに対する元素Ｍの原子数比を、酸化物２３０ｂにおける、Ｉｎに対する元素Ｍの原子数比より大きくすることができる。これにより、トランジスタ４００の閾値電圧を０Ｖより大きくし、オフ電流を低減し、Ｉｃｕｔを非常に小さくすることができる。
【０５１８】また、トランジスタ４００のチャネル形成領域として機能する酸化物４３０ｃは、トランジスタ２００の酸化物２３０ｃなどと同様に、酸素欠損が低減され、水素または水などの不純物が低減されていることが好ましい。これにより、トランジスタ４００の閾値電圧を０Ｖより大きくし、オフ電流を低減し、Ｉｃｕｔを非常に小さくすることができる。
【０５１９】また、酸化物４３０ｃを用いたトランジスタ４００の閾値電圧が、第２のゲート電極に負電位を印加していないトランジスタ２００より閾値電圧が大きいことが好ましい。トランジスタ４００の閾値電圧をトランジスタ２００の閾値電圧より大きくするには、例えば、トランジスタ２００の酸化物２３０ｂとして用いられる金属酸化物は、Ｉｎの原子数比が、酸化物２３０ａ、および酸化物４３０ｃに用いる金属酸化物よりも、比較的大きい金属酸化物を用いることが好ましい。
【０５２０】また、トランジスタ４００の酸化物４３０ａ１または酸化物４３０ｂ１と、酸化物４３０ａ２または酸化物４３０ｂ２との間の距離を、トランジスタ２００の領域２３４の幅より大きくすることが好ましい。これにより、トランジスタ４００のチャネル長をトランジスタ２００のチャネル長より長くできるので、トランジスタ４００の閾値電圧を、第２のゲート電極に負電位を印加していないトランジスタ２００の閾値電圧より大きくすることができる。
【０５２１】また、トランジスタ４００では、チャネル形成領域が酸化物４３０ｃに形成されるのに対して、トランジスタ２００では、チャネル形成領域が酸化物２３０ａ、酸化物２３０ｂ、および酸化物２３０ｃに形成される。このため、トランジスタ４００のチャネル形成領域における酸化物４３０の膜厚は、トランジスタ２００のチャネル形成領域における酸化物２３０の膜厚より薄くできる。よって、トランジスタ４００の閾値電圧を、第２のゲート電極に負電位を印加していないトランジスタ２００の閾値電圧より大きくすることができる。
【０５２２】［容量素子１００］
また、トランジスタ２００およびトランジスタ４００の上に容量素子１００を設ける構成にしてもよい。本実施の形態では、トランジスタ２００に電気的に接続された導電体１１０を用いて、容量素子１００を形成する例について示す。
【０５２３】導電体１１０、および複数の導電体１１２上に絶縁体１３０を配置することが好ましい。絶縁体１３０は、例えば、酸化アルミニウムまたは酸化窒化シリコンを単層または積層で用いればよい。
【０５２４】さらに、絶縁体１３０の上に、少なくとも一部が導電体１１０と重なるように、導電体１２０が配置されることが好ましい。導電体１２０は、導電体１１０などと同様に、タングステン、銅、またはアルミニウムを主成分とする導電性材料を用いることが好ましい。また、図示しないが、導電体１２０は積層構造としてもよく、例えば、チタン、窒化チタンと上記導電性材料との積層としてもよい。なお、導電体１２０は、導電体２０３などと同様に、絶縁体に設けられた開口に埋め込むように形成してもよい。
【０５２５】導電体１１０は容量素子１００の電極の一方として機能し、導電体１２０は容量素子１００の電極の他方として機能する。絶縁体１３０は容量素子１００の誘電体として機能する。
【０５２６】また、絶縁体１３０および導電体１２０の上に絶縁体１５０を配置するのが好ましい。絶縁体１５０は、絶縁体２８０に用いることができる絶縁体を用いればよい。
【０５２７】［半導体装置の回路図］
ここで、本実施の形態に示す半導体装置における、トランジスタ２００、トランジスタ４００、および容量素子１００の接続関係の一例を示した回路図を図３３（Ａ）に示す。また、図３３（Ａ）に示す配線１００３から配線１０１０などを図２８（Ａ）に対応させた断面図を図３３（Ｂ）に示す。
【０５２８】図３３（Ａ）、図３３（Ｂ）に示すように、トランジスタ２００は、ゲートが配線１００４と、ソースおよびドレインの一方が配線１００３と、ソースおよびドレインの他方が容量素子１００の電極の一方と電気的に接続される。また、容量素子１００の電極の他方が配線１００５と電気的に接続される。また、トランジスタ４００のドレインが配線１０１０と電気的に接続される。また、図３３（Ａ）、図３３（Ｂ）に示すように、トランジスタ２００のバックゲートと、トランジスタ４００のソース、トップゲート、およびバックゲートが、配線１００６、配線１００７、配線１００８、および配線１００９を介して電気的に接続される。
【０５２９】ここで、配線１００４に電位を印加することで、トランジスタ２００のオン状態、オフ状態を制御することができる。トランジスタ２００をオン状態として、配線１００３に電位を印加することで、トランジスタ２００を介して、容量素子１００に電荷を供給することができる。このとき、トランジスタ２００をオフ状態にすることで、容量素子１００に供給された電荷を保持することができる。また、配線１００５は、任意の電位を与えることで、容量結合によって、トランジスタ２００と容量素子１００の接続部分の電位を制御することができる。例えば、配線１００５に接地電位を与えると、上記電荷を保持しやすくなる。また、配線１０１０に負の電位を印加することで、トランジスタ４００を介して、トランジスタ２００のバックゲートに負の電位を与え、トランジスタ２００の閾値電圧を０Ｖより大きくし、オフ電流を低減し、Ｉｃｕｔを非常に小さくすることができる。
【０５３０】図３３（Ａ）に示すように、トランジスタ４００のトップゲートおよびバックゲートをソースと接続（ダイオード接続）し、トランジスタ４００のソースとトランジスタ２００のバックゲートを接続する構成にすることで、配線１０１０によって、トランジスタ２００のバックゲート電位を制御することができる。トランジスタ２００のバックゲートの負電位を保持するとき、トランジスタ４００のトップゲート−ソース間の電位差、およびバックゲート−ソース間の電位差は、０Ｖになる。トランジスタ４００のゲート電圧が０Ｖの時のドレイン電流が非常に小さく、閾値電圧がトランジスタ２００より大きいので、この構成とすることにより、トランジスタ４００に電源供給をしなくてもトランジスタ２００のバックゲートの負電位を長時間維持することができる。
【０５３１】さらに、トランジスタ２００のバックゲートの負電位を保持することで、トランジスタ２００に電源供給をしなくてもトランジスタ２００のゲート電圧が０Ｖの時のドレイン電流を非常に小さい状態に維持することができる。つまり、トランジスタ２００およびトランジスタ４００に電源供給をしなくても、容量素子１００に電荷を長時間保持することができる。例えば、このような半導体装置を記憶素子として用いることにより、電源供給無しで長時間の記憶保持を行うことができる。よって、リフレッシュ動作の頻度が少ない、またはリフレッシュ動作を必要としない記憶装置を提供することができる。
【０５３２】なお、トランジスタ２００、トランジスタ４００および容量素子１００の接続関係は、図３３（Ａ）、図３３（Ｂ）に示すものに限定されない。必要な回路構成に応じて適宜接続関係を変更することができる。
【０５３３】＜半導体装置の作製方法＞
次に、本発明に係るトランジスタ２００、およびトランジスタ４００を有する半導体装置について、作製方法を図３０乃至図３２を用いて説明する。また、図３０乃至図３２において、各図の（Ａ）は、図２９にＡ１−Ａ２の一点鎖線で示す部位に対応する断面図である。また、各図の（Ｂ）は、図２９にＡ３−Ａ４の一点鎖線で示す部位に対応する断面図である。
【０５３４】まず、基板２０１を準備し、基板２０１上に絶縁体２１０を成膜する。絶縁体２１０の成膜は、スパッタリング法、ＣＶＤ法、ＭＢＥ法、ＰＬＤ法またはＡＬＤ法などを用いて行うことができる。
【０５３５】本実施の形態では、絶縁体２１０として、スパッタリング法によって酸化アルミニウムを成膜する。また、絶縁体２１０は、多層構造としてもよい。例えばスパッタリング法によって酸化アルミニウムを成膜し、当該酸化アルミニウム上にＡＬＤ法によって酸化アルミニウムを成膜する構造としてもよい。または、ＡＬＤ法によって酸化アルミニウムを成膜し、当該酸化アルミニウム上に、スパッタリング法によって酸化アルミニウムを成膜する構造としてもよい。
【０５３６】次に絶縁体２１０上に絶縁体２１２を成膜する。絶縁体２１２の成膜は、スパッタリング法、ＣＶＤ法、ＭＢＥ法、ＰＬＤ法またはＡＬＤ法などを用いて行うことができる。本実施の形態では、絶縁体２１２として、ＣＶＤ法によって酸化シリコンを成膜する。
【０５３７】次に、絶縁体２１２に、絶縁体２１０に達する開口を形成する。開口とは、例えば、溝やスリットなども含まれる。また、開口が形成された領域を指して開口部とする場合がある。開口の形成はウエットエッチングを用いてもよいが、ドライエッチングを用いるほうが微細加工には好ましい。また、絶縁体２１０は、絶縁体２１２をエッチングして溝を形成する際のエッチングストッパ膜として機能する絶縁体を選択することが好ましい。例えば、溝を形成する絶縁体２１２に酸化シリコン膜を用いた場合は、絶縁体２１０は、エッチングストッパ膜として機能する絶縁膜として、窒化シリコン膜、酸化アルミニウム膜、酸化ハフニウム膜を用いるとよい。
【０５３８】開口の形成後に、導電体２０３ａ、および導電体４０３ａとなる導電膜を成膜する。当該導電膜は、酸素の透過を抑制する機能を有する導電体を含むことが好ましい。例えば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２０３ａ、および導電体４０３ａとなる導電体の成膜は、スパッタリング法、ＣＶＤ法、ＭＢＥ法、ＰＬＤ法またはＡＬＤ法などを用いて行うことができる。
【０５３９】本実施の形態では、導電体２０３ａ、および導電体４０３ａとなる導電膜として、スパッタリング法によって窒化タンタル、または窒化タンタルの上に窒化チタンを積層した膜を成膜する。導電体２０３ａ、および導電体４０３ａとしてこのような金属窒化物を用いることにより、導電体２０３ｂ、および導電体４０３ｂで銅など拡散しやすい金属を用いても、当該金属が導電体２０３ａ、および導電体４０３ａを介して外に拡散するのを防ぐことができる。
【０５４０】次に、導電体２０３ａ、および導電体４０３ａとなる導電膜上に、導電体２０３ｂ、および導電体４０３ｂとなる導電膜を成膜する。当該導電膜の成膜は、スパッタリング法、ＣＶＤ法、ＭＢＥ法、ＰＬＤ法またはＡＬＤ法などを用いて行うことができる。本実施の形態では、導電体２０３ｂ、および導電体４０３ｂとなる導電膜として、銅などの低抵抗導電性材料を成膜する。
【０５４１】次に、ＣＭＰ処理を行うことで、導電体２０３ａ、および導電体４０３ａとなる導電膜、ならびに導電体２０３ｂ、および導電体４０３ｂとなる導電膜の一部を除去し、絶縁体２１２が露出する。その結果、開口部のみに、導電体２０３ａ、および導電体４０３ａとなる導電膜、ならびに導電体２０３ｂ、および導電体４０３ｂとなる導電膜が残存する。これにより、上面が平坦な、導電体２０３ａおよび導電体２０３ｂを含む導電体２０３、および導電体４０３ａおよび導電体４０３ｂを含む導電体４０３を形成することができる。なお、当該ＣＭＰ処理により、絶縁体２１２の一部が除去される場合がある。
【０５４２】次に、導電体２０３、および導電体４０３上に絶縁体２１４を成膜する。絶縁体２１４の成膜は、スパッタリング法、ＣＶＤ法、ＭＢＥ法、ＰＬＤ法またはＡＬＤ法などを用いて行うことができる。本実施の形態では、絶縁体２１４として、ＣＶＤ法によって窒化シリコンを成膜する。このように、絶縁体２１４として、窒化シリコンなどの銅が透過しにくい絶縁体を用いることにより、導電体２０３ｂに銅など拡散しやすい金属を用いても、当該金属が絶縁体２１４より上の層に拡散するのを防ぐことができる。
【０５４３】次に、絶縁体２１４上に絶縁体２１６を成膜する。絶縁体２１６の成膜は、スパッタリング法、ＣＶＤ法、ＭＢＥ法、ＰＬＤ法またはＡＬＤ法などを用いて行うことができる。本実施の形態では、絶縁体２１６として、ＣＶＤ法によって酸化シリコンを成膜する。
【０５４４】次に、絶縁体２１４および絶縁体２１６に、導電体２０３、および導電体４０３に達する開口を形成する。開口の形成はウエットエッチングを用いてもよいが、ドライエッチングを用いるほうが微細加工には好ましい。
【０５４５】開口の形成後に、導電体２０５ａ、および導電体４０５ａとなる導電膜を成膜する。導電体２０５ａ、および導電体４０５ａとなる導電膜は、酸素の透過を抑制する機能を有する導電性材料を含むことが好ましい。例えば、窒化タンタル、窒化タングステン、窒化チタンなどを用いることができる。またはタンタル、タングステン、チタン、モリブデン、アルミニウム、銅、モリブデンタングステン合金との積層膜とすることができる。導電体２０５ａ、および導電体４０５ａとなる導電膜の成膜は、スパッタリング法、ＣＶＤ法、ＭＢＥ法、ＰＬＤ法またはＡＬＤ法などを用いて行うことができる。
【０５４６】本実施の形態では、導電体２０５ａ、および導電体４０５ａとなる導電膜として、スパッタリング法によって窒化タンタルを成膜する。
【０５４７】次に、導電体２０５ａ、および導電体４０５ａとなる導電膜上に、導電体２０５ｂ、および導電体４０５ｂとなる導電膜を成膜する。当該導電膜の成膜は、スパッタリング法、ＣＶＤ法、ＭＢＥ法、ＰＬＤ法またはＡＬＤ法などを用いて行うことができる。
【０５４８】本実施の形態では、導電体２０５ｂ、および導電体４０５ｂとなる導電膜として、ＣＶＤ法によって窒化チタンを成膜し、当該窒化チタン上にＣＶＤ法によってタングステンを成膜する。
【０５４９】次に、ＣＭＰ処理を行うことで、導電体２０５ａ、および導電体４０５ａとなる導電膜、ならびに導電体２０５ｂ、および導電体４０５ｂとなる導電膜の一部を除去し、絶縁体２１６が露出する。その結果、開口部のみに、導電体２０５ａ、導電体４０５ａ、導電体２０５ｂ、および導電体４０５ｂとなる導電膜が残存する。これにより、上面が平坦な、導電体２０５ａおよび導電体２０５ｂを含む導電体２０５、ならびに導電体４０５ａおよび導電体４０５ｂを含む導電体４０５を形成することができる。なお、当該ＣＭＰ処理により、絶縁体２１２の一部が除去される場合がある。
【０５５０】次に、絶縁体２１６、導電体２０５、および導電体４０５ｂ上に絶縁体２２０を成膜する。絶縁体２２０の成膜は、スパッタリング法、ＣＶＤ法、ＭＢＥ法、ＰＬＤ法またはＡＬＤ法などを用いて行うことができる。
【０５５１】本実施の形態では、絶縁体２２０として、ＣＶＤ法によって酸化シリコンを成膜する。
【０５５２】次に、絶縁体２２０上に絶縁体２２２を成膜する。絶縁体２２２として、アルミニウムおよびハフニウムの一方または双方の酸化物を含む絶縁体を成膜するとよい。なお、アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。アルミニウムおよびハフニウムの一方または双方の酸化物を含む絶縁体は、酸素、水素、および水に対するバリア性を有する。絶縁体２２２が、水素および水に対するバリア性を有することで、トランジスタ２００の周辺に設けられた構造体に含まれる水素、および水は、絶縁体２２２を介してトランジスタ２００の内側へ拡散することなく、酸化物２３０中の酸素欠損の生成を抑制することができる。
【０５５３】絶縁体２２２の成膜は、スパッタリング法、ＣＶＤ法、ＭＢＥ法、ＰＬＤ法またはＡＬＤ法などを用いて行うことができる。
【０５５４】本実施の形態では、絶縁体２２２として、ＡＬＤ法によって酸化ハフニウムを成膜する。
【０５５５】次に、絶縁体２２２上に絶縁体２２４を成膜する。絶縁体２２４の成膜は、スパッタリング法、ＣＶＤ法、ＭＢＥ法、ＰＬＤ法またはＡＬＤ法などを用いて行うことができる。
【０５５６】本実施の形態では、絶縁体２２４として、ＣＶＤ法によって酸化シリコンを成膜する。
【０５５７】続いて、加熱処理を行うと好ましい。加熱処理は、２５０℃以上６５０℃以下、好ましくは３００℃以上５００℃以下、さらに好ましくは３２０℃以上４５０℃以下で行えばよい。第１の加熱処理は、窒素または不活性ガス雰囲気、または酸化性ガスを１０ｐｐｍ以上、１％以上もしくは１０％以上含む雰囲気で行う。第１の加熱処理は減圧状態で行ってもよい。または、第１の加熱処理は、窒素または不活性ガス雰囲気で加熱処理した後に、脱離した酸素を補うために酸化性ガスを１０ｐｐｍ以上、１％以上または１０％以上含む雰囲気で加熱処理を行ってもよい。
【０５５８】上記加熱処理によって、絶縁体２２２から、絶縁体２２４に酸素が添加され、絶縁体２２４に過剰酸素領域を容易に形成することができる。
【０５５９】また、加熱処理は、絶縁体２２０成膜後、および絶縁体２２２の成膜後のそれぞれのタイミングで行うこともできる。当該加熱処理は、上述した加熱処理条件を用いることができるが、絶縁体２２０成膜後の加熱処理は、窒素を含む雰囲気中で行うことが好ましい。また、上記加熱処理によって、絶縁体２２４に含まれる水素や水などの不純物を除去することなどができる。
【０５６０】ここで、絶縁体２２４に過剰酸素領域を形成するために、減圧状態で酸素を含むプラズマ処理を行ってもよい。
【０５６１】次に、絶縁体２２４上に、酸化物２３０ａ、酸化物４３０ａ１、および酸化物４３０ａ２となる酸化膜と、酸化物２３０ｂ、酸化物４３０ｂ１、および酸化物４３０ｂ２となる酸化膜を順に成膜する。なお、上記酸化膜は、大気環境にさらさずに連続して成膜することが好ましい。大気開放せずに成膜することで、酸化物２３０ａ、酸化物４３０ａ１、および酸化物４３０ａ２となる酸化膜、および酸化物２３０ｂ、酸化物４３０ｂ１、および酸化物４３０ｂ２となる酸化膜上に大気環境からの不純物または水分が付着することを防ぐことができ、酸化物２３０ａ、酸化物４３０ａ１、および酸化物４３０ａ２となる酸化膜と酸化物２３０ｂ、酸化物４３０ｂ１、および酸化物４３０ｂ２となる酸化膜との界面近傍を清浄に保つことができる。
【０５６２】酸化物２３０ａ、酸化物４３０ａ１、および酸化物４３０ａ２となる酸化膜、および酸化物２３０ｂ、酸化物４３０ｂ１、および酸化物４３０ｂ２となる酸化膜の成膜はスパッタリング法、ＣＶＤ法、ＭＢＥ法、ＰＬＤ法またはＡＬＤ法などを用いて行うことができる。
【０５６３】例えば、酸化物２３０ａ、酸化物４３０ａ１、および酸化物４３０ａ２となる酸化膜、および酸化物２３０ｂ、酸化物４３０ｂ１、および酸化物４３０ｂ２となる酸化膜の成膜をスパッタリング法によって成膜する場合は、スパッタリングガスとして酸素、または、酸素と希ガスの混合ガスを用いる。スパッタリングガスに含まれる酸素の割合を高めることで、成膜される酸化膜中の過剰酸素を増やすことができる。また、上記の酸化膜の成膜をスパッタリング法によって成膜する場合は、上記のＩｎ−Ｍ−Ｚｎ酸化物ターゲットを用いることができる。
【０５６４】特に、酸化物２３０ａ、酸化物４３０ａ１、および酸化物４３０ａ２となる酸化膜の成膜時に、スパッタリングガスに含まれる酸素の一部が絶縁体２２４に供給される場合がある。なお、酸化物２３０ａ、酸化物４３０ａ１、および酸化物４３０ａ２となる酸化膜のスパッタリングガスに含まれる酸素の割合は７０％以上、好ましくは８０％以上、より好ましくは１００％とすればよい。
【０５６５】また、酸化物２３０ｂ、酸化物４３０ｂ１、および酸化物４３０ｂ２となる酸化膜をスパッタリング法で形成する場合、スパッタリングガスに含まれる酸素の割合を１％以上３０％以下、好ましくは５％以上２０％以下として成膜すると、酸素欠乏型の金属酸化物が形成される。酸素欠乏型の金属酸化物をチャネル形成領域に用いたトランジスタは、比較的高い電界効果移動度が得られる。
【０５６６】本実施の形態では、酸化物２３０ａ、酸化物４３０ａ１、および酸化物４３０ａ２となる酸化膜として、スパッタリング法によって、Ｉｎ：Ｇａ：Ｚｎ＝１：３：４［原子数比］のターゲットを用いて成膜する。また、酸化物２３０ｂ、酸化物４３０ｂ１、および酸化物４３０ｂ２となる酸化膜として、スパッタリング法によって、Ｉｎ：Ｇａ：Ｚｎ＝４：２：４．１［原子数比］のターゲットを用いて成膜する。なお、各酸化膜は、成膜条件、および原子数比を適宜選択することで、酸化物２３０に求める特性に合わせて形成するとよい。
【０５６７】次に、加熱処理を行ってもよい。加熱処理は、上述した加熱処理条件を用いることができる。加熱処理によって、酸化物２３０ａ、酸化物４３０ａ１、および酸化物４３０ａ２となる酸化膜、および酸化物２３０ｂ、酸化物４３０ｂ１、および酸化物４３０ｂ２となる酸化膜中の水素や水などの不純物を除去することなどができる。本実施の形態では、窒素雰囲気にて４００℃の温度で１時間の処理を行なった後に、連続して酸素雰囲気にて４００℃の温度で１時間の処理を行う。
【０５６８】次に、酸化物２３０ａ、酸化物４３０ａ１、および酸化物４３０ａ２となる酸化膜、および酸化物２３０ｂ、酸化物４３０ｂ１、および酸化物４３０ｂ２となる酸化膜を島状に加工して、酸化物２３０ａ、および酸化物２３０ｂの積層構造、酸化物４３０ａ１、および酸化物４３０ｂ１の積層構造、ならびに酸化物４３０ａ２、および酸化物４３０ｂ２の積層構造、を形成する（図３０（Ａ）、および図３０（Ｂ）参照。）。なお、当該工程において、絶縁体２２４の一部が除去される場合がある。
【０５６９】なお、上記工程において、絶縁体２２４を、島状に加工してもよい。その場合、例えば絶縁体２２２をエッチングストッパ膜として用いることができる。
【０５７０】ここで、酸化物２３０ａ、および酸化物２３０ｂは、少なくとも一部が導電体２０５と重なるように形成する。また、酸化物２３０ａ、および酸化物２３０ｂの側面は、絶縁体２２４の上面に対し、概略垂直であることが好ましい。酸化物２３０ａ、および酸化物２３０ｂの側面が、絶縁体２２４の上面に対し、概略垂直であることで、複数のトランジスタ２００を設ける際に、トランジスタ２００の小面積化、高密度化が可能となる。なお、酸化物２３０ａ、および酸化物２３０ｂの側面と絶縁体２２４の上面のなす角が鋭角になる構成にしてもよい。その場合、酸化物２３０ａ、および酸化物２３０ｂの側面と絶縁体２２４の上面のなす角は大きいほど好ましい。
【０５７１】また、酸化物２３０ａ、および酸化物２３０ｂの側面と、酸化物２３０ｂの上面との間に、湾曲面を有する。つまり、酸化物２３０ａ、および酸化物２３０ｂの側面の端部と酸化物２３０ｂ上面の端部は、湾曲していることが好ましい。湾曲面は、例えば、酸化物２３０ｂの端部において、曲率半径が、３ｎｍ以上１０ｎｍ以下、好ましくは、５ｎｍ以上６ｎｍ以下とすることが好ましい。
【０５７２】また、酸化物４３０ａ１、および酸化物４３０ｂ１の側面と、酸化物４３０ｂ１の上面、および、酸化物４３０ａ２、および酸化物４３０ｂ２の側面と、酸化物４３０ｂ２の上面との間に、湾曲面を有する。つまり、酸化物４３０ｂ１、および酸化物４３０ｂ２の側面の端部と酸化物４３０ｂ１、および酸化物４３０ｂ２の上面の端部は、湾曲していることが好ましい。湾曲面は、例えば、酸化物４３０ｂ１、または酸化物４３０ｂ２の端部において、曲率半径が、３ｎｍ以上１０ｎｍ以下、好ましくは、５ｎｍ以上６ｎｍ以下とすることが好ましい。
【０５７３】なお、端部に角を有さないことで、以降の成膜工程における膜の被覆性が向上する。
【０５７４】続いて、加熱処理を行ってもよい。加熱処理の条件は、前述の加熱処理の条件を用いることができる。
【０５７５】次に、絶縁体２２４、酸化物２３０ａ、および酸化物２３０ｂの積層構造、酸化物４３０ａ１、および酸化物４３０ｂ１の積層構造、ならびに酸化物４３０ａ２、および酸化物４３０ｂ２の積層構造の上に、酸化膜２３０Ｃを成膜する（図３０（Ｃ）、および図３０（Ｄ）参照。）。当該酸化膜の成膜はスパッタリング法、ＣＶＤ法、ＭＢＥ法、ＰＬＤ法またはＡＬＤ法などを用いて行うことができる。
【０５７６】酸化膜２３０Ｃは、酸化物２３０ａとなる酸化膜の成膜条件と同様の条件を用いて成膜してもよいし、酸化物２３０ｂとなる酸化膜の成膜条件と同様の条件を用いて成膜してもよい。また、これらの条件を組み合わせて成膜してもよい。
【０５７７】本実施の形態では、酸化膜２３０Ｃとして、スパッタリング法によって、Ｉｎ：Ｇａ：Ｚｎ＝４：２：４．１［原子数比］のターゲットを用いて成膜する。このとき、酸素の割合を７０％以上、好ましくは８０％以上、より好ましくは１００％として、成膜してもよい。
【０５７８】なお、酸化膜２３０Ｃは、酸化物２３０ｃ、および酸化物４３０ｃとなる酸化膜に求める特性に合わせて、酸化物２３０ａ、酸化物４３０ａ１、および酸化物４３０ａ２となる酸化膜と同様の成膜方法、または酸化物２３０ｂ、酸化物４３０ｂ１、および酸化物４３０ｂ２となる酸化膜と同様の成膜方法を用いればよい。本実施の形態では、酸化物２３０ｃ、および酸化物４３０ｃとなる酸化膜として、スパッタリング法によって、Ｉｎ：Ｇａ：Ｚｎ＝４：２：４．１［原子数比］のターゲットを用いて成膜する。
【０５７９】次に、酸化膜２３０Ｃを島状に加工し、酸化物２３０ｃを有する酸化物２３０、および酸化物４３０ｃを形成する（図３１（Ａ）、および図３１（Ｂ）参照。）ここで、酸化物２３０ｃは、酸化物２３０ａおよび酸化物２３０ｂを覆って形成することが好ましい。また、酸化物４３０ｃは、酸化物４３０ａ１、酸化物４３０ｂ１、酸化物４３０ａ２、および酸化物４３０ｂ２を覆って形成することが好ましい。当該加工はリソグラフィー法を用いて行えばよい。また、当該加工はドライエッチング法やウエットエッチング法を用いることができる。ドライエッチング法による加工は微細加工に適している。また、リソグラフィー法において、レジストマスクの代わりにハードマスクを用いてもよい。
【０５８０】続いて、絶縁膜２５０Ａ、絶縁膜２５２Ａ、導電膜２６０Ａ、導電膜２６０Ｂ、絶縁膜２７０Ａ、および絶縁膜２７１Ａを順に成膜する（図３１（Ｃ）、および図３１（Ｄ）参照。）。絶縁膜２５０Ａ、絶縁膜２５２Ａ、導電膜２６０Ａ、導電膜２６０Ｂ、絶縁膜２７０Ａ、および絶縁膜２７１Ａは、それぞれ先の実施の形態で前述した説明を参酌することができる。
【０５８１】次に、絶縁膜２７１Ａを、エッチングし、絶縁体２７１、および絶縁体４７１を形成する。ここで、絶縁体２７１、および絶縁体４７１は、ハードマスクとして機能する。絶縁体２７１、および絶縁体４７１を設けることで、絶縁体２５０の側面、絶縁体２５２の側面、導電体２６０ａの側面、導電体２６０ｂの側面、および絶縁体２７０の側面、ならびに絶縁体４５０の側面、絶縁体４５２の側面、導電体４６０ａの側面、導電体４６０ｂの側面、および絶縁体４７０の側面を、基板の上面に対し、概略垂直に形成することができる。
【０５８２】絶縁体２７１、および絶縁体４７１をマスクとして、絶縁膜２５０Ａ、絶縁膜２５２Ａ、導電膜２６０Ａ、導電膜２６０Ｂ、絶縁膜２７０Ａを、エッチングし、絶縁体２５０、絶縁体２５２、導電体２６０（導電体２６０ａ、および導電体２６０ｂ）、および絶縁体２７０、ならびに絶縁体４５０、絶縁体４５２、導電体４６０（導電体４６０ａ、および導電体４６０ｂ）、および絶縁体４７０を形成する（図３２（Ａ）、および図３２（Ｂ）参照。）。なお、当該エッチングにより、酸化物２３０ｃと、絶縁体２５０とが重ならない領域、および、酸化物４３０ｃと、絶縁体４５０とが重ならない領域において、酸化物２３０ｃ、および酸化物４３０ｃの一部が除去されていてもよい。この場合、酸化物２３０ｃの絶縁体２５０と重なる領域の膜厚が、絶縁体２５０と重ならない領域の膜厚より厚くなる場合がある。また、酸化物４３０ｃの絶縁体４５０と重なる領域の膜厚が、絶縁体４５０と重ならない領域の膜厚より厚くなる場合がある。
【０５８３】また、絶縁体２５０、絶縁体２５２、導電体２６０ａ、導電体２６０ｂ、絶縁体２７０、および絶縁体２７１は、少なくとも一部が、導電体２０５および酸化物２３０ａ、および酸化物２３０ｂと重なるように形成する。
【０５８４】また、絶縁体２５０の側面、絶縁体２５２の側面、導電体２６０ａの側面、導電体２６０ｂの側面、および絶縁体２７０の側面は、同一面内であることが好ましい。絶縁体４５０の側面、絶縁体４５２の側面、導電体４６０ａの側面、導電体４６０ｂの側面、および絶縁体４７０の側面は、同一面内であることが好ましい。
【０５８５】なお、上記加工後も、当該ハードマスク（絶縁体２７１、および絶縁体４７１）は除去せずに後工程を進めてもよい。
【０５８６】続いて、酸化物２３０において、領域２３１、領域２３２、および領域２３４を形成する。また、同時に、酸化物４３０においても、選択的に低抵抗領域を形成する。
【０５８７】領域２３１、および領域２３２、ならびに酸化物４３０の一部に、不純物を添加するために、例えば、インジウム、またはガリウムなどの金属元素、および不純物の少なくとも一であるドーパントを添加すればよい。なお、ドーパントとしては、先の実施の形態で前述した元素を用いることができる。
【０５８８】また、領域２３１、および領域２３２、ならびに酸化物４３０の一部に、不純物を添加するために、ドーパントを含む膜を絶縁体２７４として、絶縁体２７３を介して、領域２３１上に成膜するとよい。絶縁体２７４は、上記元素の一種、または複数種を含む絶縁膜を用いることが好ましい。
【０５８９】具体的には、酸化物２３０ｃ、絶縁体２５０、絶縁体２５２、導電体２６０、絶縁体２７０、および絶縁体２７１、ならびに酸化物４３０ｃ、絶縁体４５０、絶縁体４５２、導電体４６０、絶縁体４７０、および絶縁体４７１を覆って、絶縁体２７３、および絶縁体２７４を成膜する（図３２（Ｃ）、および図３２（Ｄ）参照。）。
【０５９０】したがって、酸化物２３０上、および酸化物４３０上に、金属酸化物を含む絶縁体２７３を介して、窒素などの不純物となる元素を含む絶縁体２７４を成膜するとよい。窒素などの不純物となる元素を含む絶縁体は、酸化物２３０、ならびに酸化物４３０に含まれる酸素を引き抜き、吸収する場合がある。酸化物２３０から、酸素が引き抜かれると、領域２３１、および領域２３２には酸素欠損が生じる。当該酸素欠損に、絶縁体２７４の成膜や成膜後の熱処理により、絶縁体２７４の成膜雰囲気に含まれる、水素または窒素などの不純物元素が捕獲され、領域２３１、および領域２３２は低抵抗化する。つまり、酸化物２３０、ならびに酸化物４３０は、絶縁体２７４と接する領域を中心に、添加された不純物元素により酸素欠損が形成され、さらに当該不純物元素が酸素欠損に入り込むことで、キャリア密度が高くなり、低抵抗化される。その際、絶縁体２７４と接しない領域２３２にも不純物が拡散することで、低抵抗化する。
【０５９１】したがって、絶縁体２７４の成膜により、ソース領域およびドレイン領域を自己整合的に形成することができる。よって、微細化または高集積化された半導体装置も、歩留まり良く製造することができる。
【０５９２】ここで、絶縁体２７４と酸化物２３０、ならびに酸化物４３０との間に、絶縁体２７３を形成することで、窒素、または水素などの不純物元素が、酸化物２３０、ならびに酸化物４３０に過剰に添加されることを抑制することができる。
【０５９３】また、導電体２６０、絶縁体２５２および絶縁体２５０の上面および側面を、絶縁体２７３で覆っておくことで、窒素または水素などの不純物元素が、導電体２６０、絶縁体２５２および絶縁体２５０に混入することを防ぐことができる。これにより、窒素または水素などの不純物元素が、導電体２６０、絶縁体２５２および絶縁体２５０を通って、トランジスタ２００のチャネル形成領域として機能する領域２３４に混入することを防ぐことができる。したがって、良好な電気特性を有するトランジスタ２００を提供することができる。
【０５９４】次に、絶縁体２７４の上に、絶縁体２８０となる絶縁膜を成膜する。
【０５９５】次に、絶縁体２８０となる絶縁膜の一部を除去して、絶縁体２８０を形成する。
【０５９６】続いて、絶縁体２８０上に、絶縁体２８２を形成する。絶縁体２８２は、スパッタリング装置により成膜することが好ましい。例えば、絶縁体２８２に、バリア性を有する酸化アルミニウムを用いることで、絶縁体２８２よりも上に形成される構造体から、トランジスタ２００、およびトランジスタ４００への不純物の拡散を抑制することができる。
【０５９７】続いて、絶縁体２８２上に、絶縁体２８６を成膜する。例えば、絶縁体２８６として、ＣＶＤ法により、酸化シリコン膜や酸化窒化シリコン膜などの、酸素を含む絶縁体を形成する。絶縁体２８６は、絶縁体２８２よりも誘電率が低いことが好ましい。誘電率が低い材料を層間膜とすることで、配線間に生じる寄生容量を低減することができる。
【０５９８】続いて、絶縁体２８６、絶縁体２８２、および絶縁体２８０に、トランジスタ２００、およびトランジスタ４００、および配線などに到達する開口を形成する。
【０５９９】次に、導電体２４０、および導電体４４０となる導電膜を形成する。例えば、導電体２４０、および導電体４４０となる導電膜は、スパッタリング法、ＣＶＤ法、ＭＢＥ法またはＰＬＤ法、ＡＬＤ法などを用いて行うことができる。なお、導電体２４０、および導電体４４０となる導電膜は、絶縁体２８０などによって形成される開口を埋めるように成膜する。したがって、ＣＶＤ法（特にＭＯＣＶＤ法）を用いることが好ましい。また、ＭＯＣＶＤ法で成膜する導電体の密着性を高めるために、ＡＬＤ法などによって成膜した導電体と、ＣＶＤ法で成膜した導電体との多層膜にすると好ましい場合がある。例えば、導電体２４０、および導電体４４０となる導電膜として、窒化チタン、およびタングステンの積層構造とするとよい。
【０６００】続いて、導電体２４０、および導電体４４０となる導電膜の不要な部分を除去する。例えば、エッチバック処理、または、ＣＭＰ処理などにより、絶縁体２８６が露出するまで、導電体２４０、および導電体４４０となる導電膜の一部を除去することで導電体２４０、および導電体４４０を形成する。この際、絶縁体２８６をストッパ層として使用することもでき、絶縁体２８６が薄くなる場合がある。
【０６０１】次に、絶縁体２８６上に導電体１１２、および導電体１１０となる導電膜を成膜する。なお、導電体１１２、および導電体１１０となる導電膜としては、例えば、アルミニウム、クロム、銅、タンタル、チタン、モリブデン、タングステンから選ばれた金属、または上述した金属を成分とする合金か、上述した金属を組み合わせた合金等を用いて形成することができる。また、マンガン、ジルコニウムのいずれか一または複数から選択された金属を用いてもよい。また、リン等の不純物元素をドーピングした多結晶シリコンに代表される半導体、ニッケルシリサイド等のシリサイドを用いてもよい。例えば、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等がある。また、アルミニウムに、チタン、タンタル、タングステン、モリブデン、クロム、ネオジム、スカンジウムから選ばれた一または複数の金属を組み合わせた合金膜、もしくは窒化膜を用いてもよい。
【０６０２】続いて、導電体１１２、および導電体１１０となる導電膜をエッチングすることで、導電体１１２、および導電体１１０を形成する。当該エッチング処理を、オーバーエッチング処理とすることで、絶縁体２８６の一部も同時に除去してもよい。
【０６０３】続いて、導電体１１２、および導電体１１０の側面、および上面を覆う絶縁体１３０を成膜する。絶縁体１３０には例えば酸化シリコン、酸化窒化シリコン、窒化酸化シリコン、窒化シリコン、酸化アルミニウム、酸化窒化アルミニウム、窒化酸化アルミニウム、窒化アルミニウム、酸化ハフニウム、酸化窒化ハフニウム、窒化酸化ハフニウム、窒化ハフニウムなどを用いればよく、積層または単層で設ける。
【０６０４】例えば、酸化アルミニウムなどのｈｉｇｈ−ｋ材料と、酸化窒化シリコンなどの絶縁耐力が大きい材料の積層構造とすることが好ましい。当該構成により、容量素子１００は、ｈｉｇｈ−ｋ材料により十分な容量を確保でき、絶縁耐性が向上するため、容量素子１００の静電破壊を抑制し、容量素子１００の信頼性を向上させることができる。
【０６０５】続いて、絶縁体１３０上に導電体１２０となる導電膜を成膜する。なお、導電体１２０となる導電膜の形成は、導電体１１０と同様の材料および方法で作成することができる。続いて、導電体１２０となる導電膜の不要な部分をエッチングにより除去する。その後レジストマスクを除去することにより、導電体１２０を形成する。
【０６０６】導電体１２０は、絶縁体１３０を介して、導電体１１０の側面および上面を覆うように設けることが好ましい。当該構成により、導電体１１０の側面は、絶縁体１３０を介して、導電体１２０と面する。したがって、容量素子１００において、導電体１１０の上面および側面の和が容量として機能するため、投影面積当たりの容量が大きな容量素子を形成することができる。
【０６０７】続いて、容量素子１００を覆う絶縁体１５０を成膜する（図２８参照。）。絶縁体１５０となる絶縁体は、絶縁体２８６等と同様の材料および方法により形成することができる。
【０６０８】以上により、容量素子１００、トランジスタ２００、およびトランジスタ４００を有する半導体装置を作製することができる。図３０乃至図３２に示すように、本実施の形態に示す半導体装置の作製方法を用いることで、容量素子１００、トランジスタ２００、およびトランジスタ４００を作製することができる。
【０６０９】本発明の一態様により、微細化または高集積化が可能な半導体装置を提供することができる。または、本発明の一態様により、良好な電気特性を有する半導体装置を提供することができる。または、本発明の一態様により、オフ電流の小さい半導体装置を提供することができる。または、本発明の一態様により、オン電流の大きいトランジスタを提供することができる。または、本発明の一態様により、信頼性の高い半導体装置を提供することができる。または、本発明の一態様により、消費電力が低減された半導体装置を提供することができる。または、本発明の一態様により、生産性の高い半導体装置を提供することができる。
【０６１０】以上、本実施の形態に示す構成、方法などは、他の実施の形態に示す構成、方法などと適宜組み合わせて用いることができる。
【０６１１】＜半導体装置の変形例＞
以下では、図３４を用いて、本実施の形態に示すトランジスタの変形例について説明する。なお、図３４に示す半導体装置において、＜半導体装置の構成例＞に示した半導体装置を構成する構造と同機能を有する構造には、同符号を付記する。また、本項目においても、半導体装置の構成材料については＜半導体装置の構成材料＞で詳細に説明した材料を用いることができる。
【０６１２】図３４に示すトランジスタ２００、およびトランジスタ４００は、＜半導体装置の構成例＞に示した半導体装置とは、少なくとも絶縁体２７２、および絶縁体４７２を有することが異なる。
【０６１３】バリア膜として機能する絶縁体２７２は、絶縁体２５０、絶縁体２５２、導電体２６０、および絶縁体２７０の側面に接して設ける。また、バリア膜として機能する絶縁体４７２は、絶縁体４５０、絶縁体４５２、導電体４６０、および絶縁体４７０の側面に接して設ける。
【０６１４】ここで、絶縁体２７２、および絶縁体４７２は、水または水素などの不純物、および酸素の透過を抑制する機能を有する絶縁性材料を用いるとよい。例えば、酸化アルミニウム、または酸化ハフニウムなどを用いることが好ましい。これにより、絶縁体２５０、および絶縁体２５２、ならびに絶縁体４５０、および絶縁体４５２中の酸素が外部に拡散することを防ぐことができる。また、絶縁体２５０、および絶縁体２５２、ならびに絶縁体４５０、および絶縁体４５２の端部などから酸化物２３０の領域２３４、および酸化物４３０のチャネル形成領域に水素、水などの不純物が混入するのを抑制することができる。したがって、酸化物２３０の領域２３４と、絶縁体２５０との界面、ならびに、絶縁体４５０と酸化物４３０のチャネル形成領域との界面における酸素欠損の形成が抑制され、トランジスタ２００、およびトランジスタ４００の信頼性を向上させることができる。
【０６１５】絶縁体２７２、および絶縁体４７２を設けることで、水または水素などの不純物、および酸素の透過を抑制する機能を有する絶縁体で、絶縁体２５０の側面、絶縁体２５２の側面、および導電体２６０の側面、ならびに絶縁体４５０の側面、絶縁体４５２の側面、および導電体４６０の側面を覆うことができる。これにより、酸化物２３０の領域２３２、および酸化物４３０の低抵抗化された領域が形成される範囲を適宜調整することができる。
【０６１６】特に、トランジスタが微細化され、チャネル長が１０ｎｍ以上３０ｎｍ以下程度に形成されている場合、トランジスタ２００の周辺に設けられる構造体に含まれる不純物元素が領域２３４に拡散し、領域２３１ａと、領域２３１ｂと、が電気的に導通する恐れがある。上記構造とすることで、第１のゲート電位が０Ｖのときに、ソース領域とドレイン領域が電気的に導通することを防ぐことができる。
【０６１７】（実施の形態５）
本実施の形態では、半導体装置の一形態を、図３５を用いて説明する。
【０６１８】＜記憶装置＞
図３５に示す半導体装置は、トランジスタ４００と、トランジスタ３００と、トランジスタ２００、および容量素子１００を有する記憶装置である。以下に、記憶装置としての一形態を、図３５を用いて説明する。
【０６１９】トランジスタ２００は、チャネル形成領域に金属酸化物を有するトランジスタであり、上記実施の形態に示すトランジスタを用いることができる。上記実施の形態に示すトランジスタは、微細化しても歩留まり良く形成できるので、トランジスタ２００の微細化を図ることができる。このようなトランジスタを記憶装置に用いることで、記憶装置の微細化または高集積化を図ることができる。上記実施の形態に示すトランジスタは、オフ電流が小さいため、これを記憶装置に用いることにより長期にわたり記憶内容を保持することが可能である。つまり、リフレッシュ動作を必要としない、あるいは、リフレッシュ動作の頻度が極めて少ないため、記憶装置の消費電力を十分に低減することができる。
【０６２０】図３５において、配線１００１はトランジスタ３００のソースと電気的に接続され、配線１００２はトランジスタ３００のドレインと電気的に接続されている。また、配線１００３はトランジスタ２００のソースおよびドレインの一方と電気的に接続され、配線１００４はトランジスタ２００の第１のゲートと電気的に接続され、配線１００６はトランジスタ２００の第２のゲートと電気的に接続されている。そして、トランジスタ３００のゲート、およびトランジスタ２００のソースおよびドレインの他方は、容量素子１００の電極の一方と電気的に接続され、配線１００５は容量素子１００の電極の他方と電気的に接続されている。配線１００７はトランジスタ４００のソースと電気的に接続され、配線１００８はトランジスタ４００の第１のゲートと電気的に接続され、配線１００９はトランジスタ４００の第２のゲートと電気的に接続され、配線１０１０はトランジスタ４００のドレインと電気的に接続されている。ここで、配線１００６、配線１００７、配線１００８、および配線１００９が電気的に接続されている。
【０６２１】図３５に示す半導体装置は、トランジスタ３００のゲートの電位が保持可能という特性を有することで先の実施の形態で説明したように保持、読み出しが可能である。
【０６２２】＜記憶装置の構造＞
図３５は、容量素子１００、トランジスタ２００、トランジスタ３００、およびトランジスタ４００を有する記憶装置の断面図である。なお、図３５に示す記憶装置において、先の実施の形態に示した半導体装置、および記憶装置を構成する構造と同機能を有する構造には、同符号を付記する。
【０６２３】本発明の一態様の記憶装置は、図３５に示すようにトランジスタ３００、トランジスタ２００、トランジスタ４００および容量素子１００を有する。トランジスタ２００およびトランジスタ４００はトランジスタ３００の上方に設けられ、容量素子１００はトランジスタ３００、トランジスタ２００およびトランジスタ４００の上方に設けられている。
【０６２４】なお、容量素子１００、トランジスタ２００、トランジスタ３００、およびトランジスタ４００としては、先の実施の形態で説明した半導体装置が有する容量およびトランジスタを用いればよい。なお、図３５に示す容量素子１００、トランジスタ３００、トランジスタ２００およびトランジスタ４００は一例であり、その構造に限定されず、回路構成や駆動方法に応じて適切なトランジスタを用いればよい。
【０６２５】トランジスタ３００の上方には、トランジスタ２００、およびトランジスタ４００が設けられている。なお、トランジスタ２００およびトランジスタ４００としては、先の実施の形態で説明した半導体装置が有するトランジスタを用いればよい。なお、図３５に示すトランジスタ２００およびトランジスタ４００は一例であり、その構造に限定されず、回路構成や駆動方法に応じて適切なトランジスタを用いればよい。
【０６２６】また、大面積基板を半導体素子ごとに分断することによって、複数の半導体装置をチップ状で取り出す場合に設けられるダイシングライン（スクライブライン、分断ライン、または切断ラインと呼ぶ場合がある。）について説明する。分断方法としては、例えば、まず、基板に半導体素子を分断するための溝（ダイシングライン）を形成した後、ダイシングラインにおいて切断し、複数の半導体装置に分断（分割）する場合がある。例えば、図３５に示す構造５００は、ダイシングライン近傍の断面図を示している。
【０６２７】例えば、構造５００に示すように、トランジスタ２００、またはトランジスタ４００を有するメモリセルの外縁に設けられるダイシングラインと重なる領域近傍において、絶縁体２８０、絶縁体２７４、絶縁体２７３、絶縁体２２４、絶縁体２２２、絶縁体２２０、絶縁体２１６、絶縁体２１４および絶縁体２１２に、絶縁体２１０に達する開口を設ける。また、絶縁体２８０、絶縁体２７４、絶縁体２７３、絶縁体２２４、絶縁体２２２、絶縁体２２０、絶縁体２１６、絶縁体２１４および絶縁体２１２の側面、および絶縁体２１０の底面を覆うように、絶縁体２８２を設ける。
【０６２８】つまり、当該開口部において絶縁体２１０と、絶縁体２８２とが接する。このとき、絶縁体２１０と、絶縁体２８２と、を同材料および同方法を用いて形成することで、密着性を高めることができる。例えば、酸化アルミニウムを用いることができる。
【０６２９】当該構造により、絶縁体２１４と、絶縁体２８２で、絶縁体２８０、トランジスタ２００、およびトランジスタ４００を包み込むことができる。絶縁体３６０、絶縁体２２２、絶縁体２８２は、酸素、水素、および水の拡散を抑制する機能を有しているため、本実施の形態に示す半導体素子が形成された回路領域ごとに、基板を分断することにより、複数のチップに加工しても、分断した基板の側面方向から、水素または水などの不純物が混入し、トランジスタ２００、またはトランジスタ４００に拡散することを防ぐことができる。
【０６３０】また、当該構造により、絶縁体２８０の過剰酸素が絶縁体２８２、および絶縁体２２２の外部に拡散することを防ぐことができる。したがって、絶縁体２８０の過剰酸素は、効率的にトランジスタ２００、またはトランジスタ４００におけるチャネルが形成される酸化物に供給される。当該酸素により、トランジスタ２００、またはトランジスタ４００におけるチャネルが形成される酸化物の酸素欠損を低減することができる。これにより、トランジスタ２００、またはトランジスタ４００におけるチャネルが形成される酸化物を欠陥準位密度が低い、安定な特性を有する金属酸化物とすることができる。つまり、トランジスタ２００、またはトランジスタ４００の電気特性の変動を抑制すると共に、信頼性を向上させることができる。
【０６３１】以上が構成例についての説明である。本構成を用いることで、金属酸化物を有するトランジスタを用いた半導体装置において、電気特性の変動を抑制すると共に、信頼性を向上させることができる。または、金属酸化物を有するトランジスタを用いた半導体装置において、消費電力を低減することができる。または、金属酸化物を有するトランジスタを用いた半導体装置において、微細化または高集積化を図ることができる。または、微細化または高集積化された半導体装置を生産性良く提供することができる。
【０６３２】以上、本実施の形態に示す構成、構造、方法などは、他の実施の形態に示す構成、構造、方法などと適宜組み合わせて用いることができる。
【０６３３】（実施の形態６）
本実施の形態では、図３６および図３７を用いて、本発明の一態様に係る、金属酸化物をチャネル形成領域に用いたトランジスタ（以下、ＯＳトランジスタと呼ぶ。）、および容量素子が適用されている記憶装置の一例として、ＮＯＳＲＡＭについて説明する。ＮＯＳＲＡＭ（登録商標）とは「Ｎｏｎｖｏｌａｔｉｌｅ  Ｏｘｉｄｅ  Ｓｅｍｉｃｏｎｄｕｃｔｏｒ  ＲＡＭ」の略称であり、ゲインセル型（２Ｔ型、３Ｔ型）のメモリセルを有するＲＡＭを指す。なお、以下において、ＮＯＳＲＡＭのようにＯＳトランジスタを用いたメモリ装置を、ＯＳメモリと呼ぶ場合がある。
【０６３４】ＮＯＳＲＡＭでは、メモリセルにＯＳトランジスタが用いられるメモリ装置（以下、「ＯＳメモリ」と呼ぶ。）が適用されている。ＯＳメモリは、少なくとも容量素子と、容量素子の充放電を制御するＯＳトランジスタを有するメモリである。ＯＳトランジスタが極小オフ電流のトランジスタであるので、ＯＳメモリは優れた保持特性をもち、不揮発性メモリとして機能させることができる。
【０６３５】＜＜ＮＯＳＲＡＭ＞＞
図３６にＮＯＳＲＡＭの構成例を示す。図３６に示すＮＯＳＲＡＭ１６００は、メモリセルアレイ１６１０、コントローラ１６４０、行ドライバ１６５０、列ドライバ１６６０、出力ドライバ１６７０を有する。なお、ＮＯＳＲＡＭ１６００は、１のメモリセルで多値データを記憶する多値ＮＯＳＲＡＭである。
【０６３６】メモリセルアレイ１６１０は複数のメモリセル１６１１、複数のワード線ＷＷＬ、ワード船ＲＷＬ、ビット線ＢＬ、ソース線ＳＬを有する。ワード線ＷＷＬは書き込みワード線であり、ワード線ＲＷＬは読み出しワード線である。ＮＯＳＲＡＭ１６００では、１のメモリセル１６１１で３ビット（８値）のデータを記憶する。
【０６３７】コントローラ１６４０は、ＮＯＳＲＡＭ１６００全体を統括的に制御し、データＷＤＡ［３１：０］の書き込み、データＲＤＡ［３１：０］の読み出しを行う。コントローラ１６４０は、外部からのコマンド信号（例えば、チップイネーブル信号、書き込みイネーブル信号など）を処理して、行ドライバ１６５０、列ドライバ１６６０および出力ドライバ１６７０の制御信号を生成する。
【０６３８】行ドライバ１６５０は、アクセスする行を選択する機能を有する。行ドライバ１６５０は、行デコーダ１６５１、およびワード線ドライバ１６５２を有する。
【０６３９】列ドライバ１６６０は、ソース線ＳＬおよびビット線ＢＬを駆動する。列ドライバ１６６０は、列デコーダ１６６１、書き込みドライバ１６６２、ＤＡＣ（デジタル−アナログ変換回路）１６６３を有する。
【０６４０】ＤＡＣ１６６３は３ビットのデジタルデータをアナログ電圧に変換する。ＤＡＣ１６６３は３２ビットのデータＷＤＡ［３１：０］を３ビットごとに、アナログ電圧に変換する。
【０６４１】書き込みドライバ１６６２は、ソース線ＳＬをプリチャージする機能、ソース線ＳＬを電気的に浮遊状態にする機能、ソース線ＳＬを選択する機能、選択されたソース線ＳＬにＤＡＣ１６６３で生成した書き込み電圧を入力する機能、ビット線ＢＬをプリチャージする機能、ビット線ＢＬを電気的に浮遊状態にする機能等を有する。
【０６４２】出力ドライバ１６７０は、セレクタ１６７１、ＡＤＣ（アナログ−デジタル変換回路）１６７２、出力バッファ１６７３を有する。セレクタ１６７１は、アクセスするソース線ＳＬを選択し、選択されたソース線ＳＬの電圧をＡＤＣ１６７２に送信する。ＡＤＣ１６７２は、アナログ電圧を３ビットのデジタルデータに変換する機能を持つ。ソース線ＳＬの電圧はＡＤＣ１６７２において、３ビットのデータに変換され、出力バッファ１６７３はＡＤＣ１６７２から出力されるデータを保持する。
【０６４３】＜メモリセル＞
図３７（Ａ）はメモリセル１６１１の構成例を示す回路図である。メモリセル１６１１は２Ｔ型のゲインセルであり、メモリセル１６１１はワード線ＷＷＬ、ワード線ＲＷＬ、ビット線ＢＬ、ソース線ＳＬ、配線ＢＧＬに電気的に接続されている。メモリセル１６１１は、ノードＳＮ、ＯＳトランジスタＭＯ６１、トランジスタＭＰ６１、容量素子Ｃ６１を有する。ＯＳトランジスタＭＯ６１は書き込みトランジスタである。トランジスタＭＰ６１は読み出しトランジスタであり、例えばｐチャネル型Ｓｉトランジスタで構成される。容量素子Ｃ６１はノードＳＮの電位を保持するための保持容量である。ノードＳＮはデータの保持ノードであり、ここではトランジスタＭＰ６１のゲートに相当する。
【０６４４】メモリセル１６１１の書き込みトランジスタがＯＳトランジスタＭＯ６１で構成されているため、ＮＯＳＲＡＭ１６００は長時間データを保持することが可能である。
【０６４５】図３７（Ａ）の例では、ビット線は、書き込みと読み出しで共通のビット線であるが、図３７（Ｂ）に示すように、書き込みビット線ＷＢＬと、読み出しビット線ＲＢＬとを設けてもよい。
【０６４６】図３７（Ｃ）乃至図３７（Ｅ）にメモリセルの他の構成例を示す。図３７（Ｃ）乃至図３７（Ｅ）には、書き込み用ビット線と読み出し用ビット線を設けた例を示しているが、図３７（Ａ）のように書き込みと読み出しで共有されるビット線を設けてもよい。
【０６４７】図３７（Ｃ）に示すメモリセル１６１２は、メモリセル１６１１の変形例であり、読み出しトランジスタをｎチャネル型トランジスタ（ＭＮ６１）に変更したものである。トランジスタＭＮ６１はＯＳトランジスタであってもよいし、Ｓｉトランジスタであってもよい。
【０６４８】メモリセル１６１１、１６１２において、ＯＳトランジスタＭＯ６１はバックゲートの無いＯＳトランジスタであってもよい。
【０６４９】図３７（Ｄ）に示すメモリセル１６１３は、３Ｔ型ゲインセルであり、ワード線ＷＷＬ、ワード線ＲＷＬ、ビット線ＷＢＬ、ビット線ＲＢＬ、ソース線ＳＬ、配線ＢＧＬ、配線ＰＣＬに電気的に接続されている。メモリセル１６１３は、ノードＳＮ、ＯＳトランジスタＭＯ６２、トランジスタＭＰ６２、トランジスタＭＰ６３、容量素子Ｃ６２を有する。ＯＳトランジスタＭＯ６２は書き込みトランジスタである。トランジスタＭＰ６２は読み出しトランジスタであり、トランジスタＭＰ６３は選択トランジスタである。
【０６５０】図３７（Ｅ）に示すメモリセル１６１４は、メモリセル１６１３の変形例であり、読み出しトランジスタおよび選択トランジスタをｎチャネル型トランジスタ（ＭＮ６２、ＭＮ６３）に変更したものである。トランジスタＭＮ６２、トランジスタＭＮ６３はＯＳトランジスタであってもよいし、Ｓｉトランジスタであってもよい。
【０６５１】メモリセル１６１１乃至メモリセル１６１４に設けられるＯＳトランジスタは、バックゲートの無いトランジスタでもよいし、バックゲートが有るトランジスタであってもよい。
【０６５２】容量素子Ｃ６１の充放電によってデータを書き換えるため、ＮＯＳＲＡＭ１６００は原理的には書き換え回数に制約はなく、かつ、低エネルギーで、データの書き込みおよび読み出しが可能である。また、長時間データを保持することが可能であるので、リフレッシュ頻度を低減できる。
【０６５３】上記実施の形態に示す半導体装置をメモリセル１６１１、メモリセル１６１２、メモリセル１６１３、メモリセル１６１４に用いる場合、ＯＳトランジスタＭＯ６１、ＯＳトランジスタＭＯ６２としてトランジスタ２００を用い、容量素子Ｃ６１、容量素子Ｃ６２として容量素子１００を用い、トランジスタＭＰ６１、トランジスタＭＮ６２としてトランジスタ３００を用いることができる。これにより、トランジスタと容量素子一組当たりの上面視における占有面積を低減することができるので、本実施の形態に係る記憶装置をさらに高集積化させることができる。よって、本実施の形態に係る記憶装置の単位面積当たりの記憶容量を増加させることができる。
【０６５４】本実施の形態に示す構成は、他の実施の形態に示す構成と適宜組み合わせて用いることができる。
【０６５５】（実施の形態７）
本実施の形態では、図３８および図３９を用いて、本発明の一態様に係る、ＯＳトランジスタ、および容量素子が適用されている記憶装置の一例として、ＤＯＳＲＡＭについて説明する。ＤＯＳＲＡＭ（登録商標）とは、「Ｄｙｎａｍｉｃ  Ｏｘｉｄｅ  Ｓｅｍｉｃｏｎｄｕｃｔｏｒ  ＲＡＭ」の略称であり、１Ｔ（トランジスタ）１Ｃ（容量）型のメモリセルを有するＲＡＭを指す。ＤＯＳＲＡＭも、ＮＯＳＲＡＭと同様に、ＯＳメモリが適用されている。
【０６５６】＜＜ＤＯＳＲＡＭ１４００＞＞
図３８にＤＯＳＲＡＭの構成例を示す。図３８に示すように、ＤＯＳＲＡＭ１４００は、コントローラ１４０５、行回路１４１０、列回路１４１５、メモリセルおよびセンスアンプアレイ１４２０（以下、「ＭＣ−ＳＡアレイ１４２０」と呼ぶ。）を有する。
【０６５７】行回路１４１０はデコーダ１４１１、ワード線ドライバ回路１４１２、列セレクタ１４１３、センスアンプドライバ回路１４１４を有する。列回路１４１５はグローバルセンスアンプアレイ１４１６、入出力回路１４１７を有する。グローバルセンスアンプアレイ１４１６は複数のグローバルセンスアンプ１４４７を有する。ＭＣ−ＳＡアレイ１４２０はメモリセルアレイ１４２２、センスアンプアレイ１４２３、グローバルビット線ＧＢＬＬ、グローバルビット線ＧＢＬＲを有する。
【０６５８】（ＭＣ−ＳＡアレイ１４２０）
ＭＣ−ＳＡアレイ１４２０は、メモリセルアレイ１４２２をセンスアンプアレイ１４２３上に積層した積層構造をもつ。グローバルビット線ＧＢＬＬ、グローバルビット線ＧＢＬＲはメモリセルアレイ１４２２上に積層されている。ＤＯＳＲＡＭ１４００では、ビット線の構造に、ローカルビット線とグローバルビット線とで階層化された階層ビット線構造が採用されている。
【０６５９】メモリセルアレイ１４２２は、Ｎ個（Ｎは２以上の整数）のローカルメモリセルアレイ１４２５＜０＞乃至ローカルメモリセルアレイ１４２５＜Ｎ−１＞を有する。図３９（Ａ）にローカルメモリセルアレイ１４２５の構成例を示す。ローカルメモリセルアレイ１４２５は、複数のメモリセル１４４５、複数のワード線ＷＬ、複数のビット線ＢＬＬ、ビット線ＢＬＲを有する。図３９（Ａ）の例では、ローカルメモリセルアレイ１４２５の構造はオープンビット線型であるが、フォールデッドビット線型であってもよい。
【０６６０】図３９（Ｂ）にメモリセル１４４５の回路構成例を示す。メモリセル１４４５はトランジスタＭＷ１、容量素子ＣＳ１、端子Ｂ１、端子Ｂ２を有する。トランジスタＭＷ１は容量素子ＣＳ１の充放電を制御する機能をもつ。トランジスタＭＷ１のゲートはワード線に電気的に接続され、第１端子はビット線に電気的に接続され、第２端子は容量素子の第１端子に電気的に接続されている。容量素子ＣＳ１の第２端子は端子Ｂ２に電気的に接続されている。端子Ｂ２には、定電位（例えば、低電源電位）が入力される。
【０６６１】上記実施の形態に示す半導体装置をメモリセル１４４５に用いる場合、トランジスタＭＷ１としてトランジスタ２００を用い、容量素子ＣＳ１として容量素子１００を用いることができる。これにより、トランジスタと容量素子一組当たりの上面視における占有面積を低減することができるので、本実施の形態に係る記憶装置を高集積化させることができる。よって、本実施の形態に係る記憶装置の単位面積当たりの記憶容量を増加させることができる。
【０６６２】トランジスタＭＷ１はバックゲートを備えており、バックゲートは端子Ｂ１に電気的に接続されている。そのため、端子Ｂ１の電圧によって、トランジスタＭＷ１のＶｔｈを変更することができる。例えば、端子Ｂ１の電圧は固定電位（例えば、負の定電位）であってもよいし、ＤＯＳＲＡＭ１４００の動作に応じて、端子Ｂ１の電圧を変化させてもよい。
【０６６３】トランジスタＭＷ１のバックゲートをトランジスタＭＷ１のゲート、ソース、またはドレインに電気的に接続してもよい。あるいは、トランジスタＭＷ１にバックゲートを設けなくてもよい。
【０６６４】センスアンプアレイ１４２３は、Ｎ個のローカルセンスアンプアレイ１４２６＜０＞乃至ローカルセンスアンプアレイ１４２６＜Ｎ−１＞を有する。ローカルセンスアンプアレイ１４２６は、１のスイッチアレイ１４４４、複数のセンスアンプ１４４６を有する。センスアンプ１４４６には、ビット線対が電気的に接続されている。センスアンプ１４４６は、ビット線対をプリチャージする機能、ビット線対の電位差を増幅する機能、この電位差を保持する機能を有する。スイッチアレイ１４４４は、ビット線対を選択し、選択したビット線対とグローバルビット線対と間を導通状態にする機能を有する。
【０６６５】ここで、ビット線対とは、センスアンプによって、同時に比較される２本のビット線のことをいう。グローバルビット線対とは、グローバルセンスアンプによって、同時に比較される２本のグローバルビット線のことをいう。ビット線対を一対のビット線と呼ぶことができ、グローバルビット線対を一対のグローバルビット線と呼ぶことができる。ここでは、ビット線ＢＬＬとビット線ＢＬＲが１組のビット線対を成す。グローバルビット線ＧＢＬＬとグローバルビット線ＧＢＬＲとが１組のグローバルビット線対をなす。以下、ビット線対（ＢＬＬ，ＢＬＲ）、グローバルビット線対（ＧＢＬＬ，ＧＢＬＲ）とも表す。
【０６６６】（コントローラ１４０５）
コントローラ１４０５は、ＤＯＳＲＡＭ１４００の動作全般を制御する機能を有する。コントローラ１４０５は、外部からの入力されるコマンド信号を論理演算して、動作モードを決定する機能、決定した動作モードが実行されるように、行回路１４１０、列回路１４１５の制御信号を生成する機能、外部から入力されるアドレス信号を保持する機能、内部アドレス信号を生成する機能を有する。
【０６６７】（行回路１４１０）
行回路１４１０は、ＭＣ−ＳＡアレイ１４２０を駆動する機能を有する。デコーダ１４１１はアドレス信号をデコードする機能を有する。ワード線ドライバ回路１４１２は、アクセス対象行のワード線ＷＬを選択する選択信号を生成する。
【０６６８】列セレクタ１４１３、センスアンプドライバ回路１４１４はセンスアンプアレイ１４２３を駆動するための回路である。列セレクタ１４１３は、アクセス対象列のビット線を選択するための選択信号を生成する機能をもつ。列セレクタ１４１３の選択信号によって、各ローカルセンスアンプアレイ１４２６のスイッチアレイ１４４４が制御される。センスアンプドライバ回路１４１４の制御信号によって、複数のローカルセンスアンプアレイ１４２６は独立して駆動される。
【０６６９】（列回路１４１５）
列回路１４１５は、データ信号ＷＤＡ［３１：０］の入力を制御する機能、データ信号ＲＤＡ［３１：０］の出力を制御する機能を有する。データ信号ＷＤＡ［３１：０］は書き込みデータ信号であり、データ信号ＲＤＡ［３１：０］は読み出しデータ信号である。
【０６７０】グローバルセンスアンプ１４４７はグローバルビット線対（ＧＢＬＬ，ＧＢＬＲ）に電気的に接続されている。グローバルセンスアンプ１４４７はグローバルビット線対（ＧＢＬＬ，ＧＢＬＲ）間の電位差を増幅する機能、この電位差を保持する機能を有する。グローバルビット線対（ＧＢＬＬ，ＧＢＬＲ）へのデータの書き込み、および読み出しは、入出力回路１４１７によって行われる。
【０６７１】ＤＯＳＲＡＭ１４００の書き込み動作の概要を説明する。入出力回路１４１７によって、データがグローバルビット線対に書き込まれる。グローバルビット線対のデータは、グローバルセンスアンプアレイ１４１６によって保持される。アドレス信号が指定するローカルセンスアンプアレイ１４２６のスイッチアレイ１４４４によって、グローバルビット線対のデータが、対象列のビット線対に書き込まれる。ローカルセンスアンプアレイ１４２６は、書き込まれたデータを増幅し、保持する。指定されたローカルメモリセルアレイ１４２５において、行回路１４１０によって、対象行のワード線ＷＬが選択され、選択行のメモリセル１４４５にローカルセンスアンプアレイ１４２６の保持データが書き込まれる。
【０６７２】ＤＯＳＲＡＭ１４００の読み出し動作の概要を説明する。アドレス信号によって、ローカルメモリセルアレイ１４２５の１行が指定される。指定されたローカルメモリセルアレイ１４２５において、対象行のワード線ＷＬが選択状態となり、メモリセル１４４５のデータがビット線に書き込まれる。ローカルセンスアンプアレイ１４２６によって、各列のビット線対の電位差がデータとして検出され、かつ保持される。スイッチアレイ１４４４によって、ローカルセンスアンプアレイ１４２６の保持データのうち、アドレス信号が指定する列のデータが、グローバルビット線対に書き込まれる。グローバルセンスアンプアレイ１４１６は、グローバルビット線対のデータを検出し、保持する。グローバルセンスアンプアレイ１４１６の保持データは入出力回路１４１７に出力される。以上で、読み出し動作が完了する。
【０６７３】容量素子ＣＳ１の充放電によってデータを書き換えるため、ＤＯＳＲＡＭ１４００には原理的には書き換え回数に制約はなく、かつ、低エネルギーで、データの書き込みおよび読み出しが可能である。また、メモリセル１４４５の回路構成が単純であるため、大容量化が容易である。
【０６７４】トランジスタＭＷ１はＯＳトランジスタである。ＯＳトランジスタはオフ電流が極めて小さいため、容量素子ＣＳ１から電荷がリークすることを抑えることができる。したがって、ＤＯＳＲＡＭ１４００の保持時間はＳｉトランジスタを用いたＤＲＡＭに比べて非常に長い。したがってリフレッシュの頻度を低減できるため、リフレッシュ動作に要する電力を削減できる。よって、ＤＯＳＲＡＭ１４００は大容量のデータを高頻度で書き換えるメモリ装置、例えば、画像処理に利用されるフレームメモリに好適である。
【０６７５】ＭＣ−ＳＡアレイ１４２０が積層構造であることによって、ローカルセンスアンプアレイ１４２６の長さと同程度の長さにビット線を短くすることができる。ビット線を短くすることで、ビット線容量が小さくなり、メモリセル１４４５の保持容量を低減することができる。また、ローカルセンスアンプアレイ１４２６にスイッチアレイ１４４４を設けることで、長いビット線の本数を減らすことができる。以上の理由から、ＤＯＳＲＡＭ１４００のアクセス時に駆動する負荷が低減され、消費電力を低減することができる。
【０６７６】本実施の形態に示す構成は、他の実施の形態に示す構成と適宜組み合わせて用いることができる。
【０６７７】（実施の形態８）
本実施の形態では、図４０から図４３を用いて、本発明の一態様に係る、ＯＳトランジスタ、および容量素子が適用されている半導体装置の一例として、ＦＰＧＡ（フィールドプログラマブルゲートアレイ）について説明する。本実施の形態のＦＰＧＡは、コンフィギュレーションメモリ、およびレジスタにＯＳメモリが適用されている。ここでは、このようなＦＰＧＡを「ＯＳ−ＦＰＧＡ」と呼ぶ。
【０６７８】＜＜ＯＳ−ＦＰＧＡ＞＞
図４０（Ａ）にＯＳ−ＦＰＧＡの構成例を示す。図４０（Ａ）に示すＯＳ−ＦＰＧＡ３１１０は、マルチコンテキスト構造によるコンテキスト切り替え、細粒度パワーゲーティング、ＮＯＦＦ（ノーマリオフ）コンピューティングが可能である。ＯＳ−ＦＰＧＡ３１１０は、コントローラ３１１１、ワードドライバ３１１２、データドライバ３１１３、プログラマブルエリア３１１５を有する。
【０６７９】プログラマブルエリア３１１５は、２個の入出力ブロック（ＩＯＢ）３１１７、コア３１１９を有する。ＩＯＢ３１１７は複数のプログラマブル入出力回路を有する。コア３１１９は、複数のロジックアレイブロック（ＬＡＢ）３１２０、複数のスイッチアレイブロック（ＳＡＢ）３１３０を有する。ＬＡＢ３１２０は複数のプログラマブルロジックエレメント（ＰＬＥ）３１２１を有する。図４０（Ｂ）には、ＬＡＢ３１２０を５個のＰＬＥ３１２１で構成する例を示す。図４０（Ｃ）に示すようにＳＡＢ３１３０はアレイ状に配列された複数のスイッチブロック（ＳＢ）３１３１を有する。ＬＡＢ３１２０は自身の入力端子と、ＳＡＢ３１３０を介して４（上下左右）方向のＬＡＢ３１２０に接続される。
【０６８０】図４１（Ａ）乃至図４１（Ｃ）を参照して、ＳＢ３１３１について説明する。図４１（Ａ）に示すＳＢ３１３１には、ｄａｔａ、ｄａｔａ＿ｂ、信号ｃｏｎｔｅｘｔ［１：０］、信号ｗｏｒｄ［１：０］が入力される。ｄａｔａ、ｄａｔａ＿ｂはコンフィギュレーションデータであり、ｄａｔａとｄａｔａ＿ｂは論理が相補的な関係にある。ＯＳ−ＦＰＧＡ３１１０のコンテキスト数は２であり、信号ｃｏｎｔｅｘｔ［１：０］はコンテキスト選択信号である。信号ｗｏｒｄ［１：０］はワード線選択信号であり、信号ｗｏｒｄ［１：０］が入力される配線がそれぞれワード線である。
【０６８１】ＳＢ３１３１は、ＰＲＳ（プログラマブルルーティングスイッチ）３１３３［０］、ＰＲＳ３１３３［１］を有する。ＰＲＳ３１３３［０］、３１３３［１］は、相補データを格納できるコンフィギュレーションメモリ（ＣＭ）を有する。なお、ＰＲＳ３１３３［０］とＰＲＳ３１３３［１］とを区別しない場合、ＰＲＳ３１３３と呼ぶ。他の要素についても同様である。
【０６８２】図４１（Ｂ）にＰＲＳ３１３３［０］の回路構成例を示す。ＰＲＳ３１３３［０］とＰＲＳ３１３３［１］とは同じ回路構成を有する。ＰＲＳ３１３３［０］とＰＲＳ３１３３［１］とは入力されるコンテキスト選択信号、ワード線選択信号が異なる。信号ｃｏｎｔｅｘｔ［０］、信号ｗｏｒｄ［０］はＰＲＳ３１３３［０］に入力され、信号ｃｏｎｔｅｘｔ［１］、信号ｗｏｒｄ［１］はＰＲＳ３１３３［１］に入力される。例えば、ＳＢ３１３１において、信号ｃｏｎｔｅｘｔ［０］が“Ｈ”になることで、ＰＲＳ３１３３［０］がアクティブになる。
【０６８３】ＰＲＳ３１３３［０］は、ＣＭ３１３５、ＳｉトランジスタＭ３１を有する。ＳｉトランジスタＭ３１は、ＣＭ３１３５により制御されるパストランジスタである。ＣＭ３１３５は、メモリ回路３１３７、メモリ回路３１３７Ｂを有する。メモリ回路３１３７、メモリ回路３１３７Ｂは同じ回路構成である。メモリ回路３１３７は、容量素子Ｃ３１、ＯＳトランジスタＭＯ３１、トランジスタＭＯ３２を有する。メモリ回路３１３７Ｂは、容量素子ＣＢ３１、ＯＳトランジスタＭＯＢ３１、ＯＳトランジスタＭＯＢ３２を有する。
【０６８４】上記実施の形態に示す半導体装置をＳＡＢ３１３０に用いる場合、ＯＳトランジスタＭＯ３１、ＯＳトランジスタＭＯＢ３１としてトランジスタ２００を用い、容量素子Ｃ３１、容量素子ＣＢ３１として容量素子１００を用いることができる。これにより、トランジスタと容量素子一組当たりの上面視における占有面積を低減することができるので、本実施の形態に係る半導体装置を高集積化させることができる。
【０６８５】ＯＳトランジスタＭＯ３１、ＯＳトランジスタＭＯ３２、ＯＳトランジスタＭＯＢ３１、ＯＳトランジスタＭＯＢ３２はバックゲートを有し、これらバックゲートはそれぞれ固定電位を供給する電源線に電気的に接続されている。
【０６８６】ＳｉトランジスタＭ３１のゲートがノードＮ３１であり、ＯＳトランジスタＭＯ３２のゲートがノードＮ３２であり、ＯＳトランジスタＭＯＢ３２のゲートがノードＮＢ３２である。ノードＮ３２、ノードＮＢ３２はＣＭ３１３５の電荷保持ノードである。ＯＳトランジスタＭＯ３２はノードＮ３１と信号ｃｏｎｔｅｘｔ［０］用の信号線との間の導通状態を制御する。ＯＳトランジスタＭＯＢ３２はノードＮ３１と低電位電源線ＶＳＳとの間の導通状態を制御する。
【０６８７】メモリ回路３１３７、メモリ回路３１３７Ｂが保持するデータは相補的な関係にある。したがって、ＯＳトランジスタＭＯ３２またはＯＳトランジスタＭＯＢ３２のいずれか一方が導通する。
【０６８８】図４１（Ｃ）を参照して、ＰＲＳ３１３３［０］の動作例を説明する。ＰＲＳ３１３３［０］にコンフィギュレーションデータが既に書き込まれており、ＰＲＳ３１３３［０］のノードＮ３２は“Ｈ”であり、ノードＮＢ３２は“Ｌ”である。
【０６８９】信号ｃｏｎｔｅｘｔ［０］が“Ｌ”である間はＰＲＳ３１３３［０］は非アクティブである。この期間に、ＰＲＳ３１３３［０］の入力端子が“Ｈ”に遷移しても、ＳｉトランジスタＭ３１のゲートは“Ｌ”が維持され、ＰＲＳ３１３３［０］の出力端子も“Ｌ”が維持される。
【０６９０】信号ｃｏｎｔｅｘｔ［０］が“Ｈ”である間はＰＲＳ３１３３［０］はアクティブである。信号ｃｏｎｔｅｘｔ［０］が“Ｈ”に遷移すると、ＣＭ３１３５が記憶するコンフィギュレーションデータによって、ＳｉトランジスタＭ３１のゲートは“Ｈ”に遷移する。
【０６９１】ＰＲＳ３１３３［０］がアクティブである期間に、入力端子が“Ｈ”に遷移すると、メモリ回路３１３７のＯＳトランジスタＭＯ３２がソースフォロアであるために、ブースティング（ｂｏｏｓｔｉｎｇ）によってＳｉトランジスタＭ３１のゲート電位は上昇する。その結果、メモリ回路３１３７のＯＳトランジスタＭＯ３２は駆動能力を失い、ＳｉトランジスタＭ３１のゲートは浮遊状態となる。
【０６９２】マルチコンテキスト機能を備えるＰＲＳ３１３３において、ＣＭ３１３５はマルチプレクサの機能を併せ持つ。
【０６９３】図４２にＰＬＥ３１２１の構成例を示す。ＰＬＥ３１２１はＬＵＴ（ルックアップテーブル）ブロック３１２３、レジスタブロック３１２４、セレクタ３１２５、ＣＭ３１２６を有する。ＬＵＴブロック３１２３は、入力ｉｎＡ−ｉｎＤに従って内部の１６ビットＣＭ対の出力をマルチプレクスする構成である。セレクタ３１２５は、ＣＭ３１２６が格納するコンフィギュレーションデータに従って、ＬＵＴブロック３１２３の出力またはレジスタブロック３１２４の出力を選択する。
【０６９４】ＰＬＥ３１２１は、パワースイッチ３１２７を介して電圧ＶＤＤ用の電源線に電気的に接続されている。パワースイッチ３１２７のオンオフは、ＣＭ３１２８が格納するコンフィギュレーションデータによって設定される。各ＰＬＥ３１２１にパワースイッチ３１２７を設けることで、細粒度パワーゲーティングが可能である。細粒度パワーゲーティング機能により、コンテキストの切り替え後に使用されないＰＬＥ３１２１をパワーゲーティングすることができるので、待機電力を効果的に低減できる。
【０６９５】ＮＯＦＦコンピューティングを実現するため、レジスタブロック３１２４は、不揮発性レジスタで構成される。ＰＬＥ３１２１内の不揮発性レジスタはＯＳメモリを備えるフリップフロップ（以下［ＯＳ−ＦＦ］と呼ぶ。）である。
【０６９６】レジスタブロック３１２４は、ＯＳ−ＦＦ３１４０［１］、ＯＳ−ＦＦ３１４０［２］を有する。信号ｕｓｅｒ＿ｒｅｓ、信号ｌｏａｄ、信号ｓｔｏｒｅがＯＳ−ＦＦ３１４０［１］、ＯＳ−ＦＦ３１４０［２］に入力される。クロック信号ＣＬＫ１はＯＳ−ＦＦ３１４０［１］に入力され、クロック信号ＣＬＫ２はＯＳ−ＦＦ３１４０［２］に入力される。図４３（Ａ）にＯＳ−ＦＦ３１４０の構成例を示す。
【０６９７】ＯＳ−ＦＦ３１４０は、ＦＦ３１４１、シャドウレジスタ３１４２を有する。ＦＦ３１４１は、ノードＣＫ、ノードＲ、ノードＤ、ノードＱ、ノードＱＢを有する。ノードＣＫにはクロック信号が入力される。ノードＲには信号ｕｓｅｒ＿ｒｅｓが入力される。信号ｕｓｅｒ＿ｒｅｓはリセット信号である。ノードＤはデータ入力ノードであり、ノードＱはデータ出力ノードである。ノードＱとノードＱＢとは論理が相補関係にある。
【０６９８】シャドウレジスタ３１４２は、ＦＦ３１４１のバックアップ回路として機能する。シャドウレジスタ３１４２は、信号ｓｔｏｒｅに従いノードＱ、ノードＱＢのデータをそれぞれバックアップし、また、信号ｌｏａｄに従い、バックアップしたデータをノードＱ、ノードＱＢに書き戻す。
【０６９９】シャドウレジスタ３１４２は、インバータ回路３１８８、インバータ回路３１８９、ＳｉトランジスタＭ３７、ＳｉトランジスタＭＢ３７、メモリ回路３１４３、メモリ回路３１４３Ｂを有する。メモリ回路３１４３、メモリ回路３１４３Ｂは、ＰＲＳ３１３３のメモリ回路３１３７と同じ回路構成である。メモリ回路３１４３は容量素子Ｃ３６、ＯＳトランジスタＭＯ３５、ＯＳトランジスタＭＯ３６を有する。メモリ回路３１４３Ｂは容量素子ＣＢ３６、ＯＳトランジスタＭＯＢ３５、ＯＳトランジスタＭＯＢ３６を有する。ノードＮ３６、ノードＮＢ３６はＯＳトランジスタＭＯ３６、ＯＳトランジスタＭＯＢ３６のゲートであり、それぞれ電荷保持ノードである。ノードＮ３７、ノードＮＢ３７は、ＳｉトランジスタＭ３７、ＳｉトランジスタＭＢ３７のゲートである。
【０７００】上記実施の形態に示す半導体装置をＬＡＢ３１２０に用いる場合、ＯＳトランジスタＭＯ３５、ＯＳトランジスタＭＯＢ３５としてトランジスタ２００を用い、容量素子Ｃ３６、容量素子ＣＢ３６として容量素子１００を用いることができる。これにより、トランジスタと容量素子一組当たりの上面視における占有面積を低減することができるので、本実施の形態に係る半導体装置を高集積化させることができる。
【０７０１】ＯＳトランジスタＭＯ３５、ＯＳトランジスタＭＯ３６、ＯＳトランジスタＭＯＢ３５、ＯＳトランジスタＭＯＢ３６はバックゲートを有し、これらバックゲートはそれぞれ固定電位を供給する電源線に電気的に接続されている。
【０７０２】図４３（Ｂ）を参照して、ＯＳ−ＦＦ３１４０の動作方法例を説明する。
【０７０３】（バックアップ（Ｂａｃｋｕｐ））
“Ｈ”の信号ｓｔｏｒｅがＯＳ−ＦＦ３１４０に入力されると、シャドウレジスタ３１４２はＦＦ３１４１のデータをバックアップする。ノードＮ３６は、ノードＱのデータが書き込まれることで、“Ｌ”となり、ノードＮＢ３６は、ノードＱＢのデータが書き込まれることで、“Ｈ”となる。その後、パワーゲーティングが実行され、パワースイッチ３１２７をオフにする。ＦＦ３１４１のノードＱ、ノードＱＢのデータは消失するが、電源オフであっても、シャドウレジスタ３１４２はバックアップしたデータを保持する。
【０７０４】（リカバリ（Ｒｅｃｏｖｅｒｙ））
パワースイッチ３１２７をオンにし、ＰＬＥ３１２１に電源を供給する。その後、“Ｈ”の信号ｌｏａｄがＯＳ−ＦＦ３１４０に入力されると、シャドウレジスタ３１４２はバックアップしているデータをＦＦ３１４１に書き戻す。ノードＮ３６は“Ｌ”であるので、ノードＮ３７は“Ｌ”が維持され、ノードＮＢ３６は“Ｈ”であるので、ノードＮＢ３７は“Ｈ”となる。よって、ノードＱは“Ｈ”になり、ノードＱＢは“Ｌ”になる。つまり、ＯＳ−ＦＦ３１４０はバックアップ動作時の状態に復帰する。
【０７０５】細粒度パワーゲーティングと、ＯＳ−ＦＦ３１４０のバックアップ／リカバリ動作とを組み合わせることで、ＯＳ−ＦＰＧＡ３１１０の消費電力を効果的に低減できる。
【０７０６】メモリ回路において発生し得るエラーとして放射線の入射によるソフトエラーが挙げられる。ソフトエラーは、メモリやパッケージを構成する材料などから放出されるα線や、宇宙から大気に入射した一次宇宙線が大気中に存在する原子の原子核と核反応を起こすことにより発生する二次宇宙線中性子などがトランジスタに照射され、電子正孔対が生成されることにより、メモリに保持されたデータが反転するなどの誤作動が生じる現象である。ＯＳトランジスタを用いたＯＳメモリはソフトエラー耐性が高い。そのため、ＯＳメモリを搭載することで、信頼性の高いＯＳ−ＦＰＧＡ３１１０を提供することができる。
【０７０７】本実施の形態に示す構成は、他の実施の形態に示す構成と適宜組み合わせて用いることができる。
【０７０８】（実施の形態９）
本実施の形態では、図４４を用いて、上記実施の形態に示す半導体装置を適用した、ＡＩシステムについて説明を行う。
【０７０９】図４４はＡＩシステム４０４１の構成例を示すブロック図である。ＡＩシステム４０４１は、演算部４０１０と、制御部４０２０と、入出力部４０３０を有する。
【０７１０】演算部４０１０は、アナログ演算回路４０１１と、ＤＯＳＲＡＭ４０１２と、ＮＯＳＲＡＭ４０１３と、ＦＰＧＡ４０１４と、を有する。ＤＯＳＲＡＭ４０１２、ＮＯＳＲＡＭ４０１３、およびＦＰＧＡ４０１４として、上記実施の形態に示す、ＤＯＳＲＡＭ１４００、ＮＯＳＲＡＭ１６００、およびＯＳ−ＦＰＧＡ３１１０を用いることができる。
【０７１１】制御部４０２０は、ＣＰＵ（Ｃｅｎｔｒａｌ  Ｐｒｏｃｅｓｓｉｎｇ  Ｕｎｉｔ）４０２１と、ＧＰＵ（Ｇｒａｐｈｉｃｓ  Ｐｒｏｃｅｓｓｉｎｇ  Ｕｎｉｔ）４０２２と、ＰＬＬ（Ｐｈａｓｅ  Ｌｏｃｋｅｄ  Ｌｏｏｐ）４０２３と、ＳＲＡＭ（Ｓｔａｔｉｃ  Ｒａｎｄｏｍ  Ａｃｃｅｓｓ  Ｍｅｍｏｒｙ）４０２４と、ＰＲＯＭ（Ｐｒｏｇｒａｍｍａｂｌｅ  Ｒｅａｄ  Ｏｎｌｙ  Ｍｅｍｏｒｙ）４０２５と、メモリコントローラ４０２６と、電源回路４０２７と、ＰＭＵ（Ｐｏｗｅｒ  Ｍａｎａｇｅｍｅｎｔ  Ｕｎｉｔ）４０２８と、を有する。
【０７１２】入出力部４０３０は、外部記憶制御回路４０３１と、音声コーデック４０３２と、映像コーデック４０３３と、汎用入出力モジュール４０３４と、通信モジュール４０３５と、を有する。
【０７１３】演算部４０１０は、ニューラルネットワークによる学習または推論を実行することができる。
【０７１４】アナログ演算回路４０１１はＡ／Ｄ（アナログ／デジタル）変換回路、Ｄ／Ａ（デジタル／アナログ）変換回路、および積和演算回路を有する。
【０７１５】アナログ演算回路４０１１はＯＳトランジスタを用いて形成することが好ましい。ＯＳトランジスタを用いたアナログ演算回路４０１１は、アナログメモリを有し、学習または推論に必要な積和演算を、低消費電力で実行することが可能になる。
【０７１６】ＤＯＳＲＡＭ４０１２は、ＯＳトランジスタを用いて形成されたＤＲＡＭであり、ＤＯＳＲＡＭ４０１２は、ＣＰＵ４０２１から送られてくるデジタルデータを一時的に格納するメモリである。ＤＯＳＲＡＭ４０１２は、ＯＳトランジスタを含むメモリセルと、Ｓｉトランジスタを含む読み出し回路部を有する。上記メモリセルと読み出し回路部は、積層された異なる層に設けることができるため、ＤＯＳＲＡＭ４０１２は、全体の回路面積を小さくすることができる。
【０７１７】ニューラルネットワークを用いた計算は、入力データが１０００を超えることがある。上記入力データをＳＲＡＭに格納する場合、ＳＲＡＭは回路面積に制限があり、記憶容量が小さいため、上記入力データを小分けにして格納せざるを得ない。ＤＯＳＲＡＭ４０１２は、限られた回路面積でも、メモリセルを高集積に配置することが可能であり、ＳＲＡＭに比べて記憶容量が大きい。そのため、ＤＯＳＲＡＭ４０１２は、上記入力データを効率よく格納することができる。
【０７１８】ＮＯＳＲＡＭ４０１３はＯＳトランジスタを用いた不揮発性メモリである。ＮＯＳＲＡＭ４０１３は、フラッシュメモリや、ＲｅＲＡＭ（Ｒｅｓｉｓｔｉｖｅ  Ｒａｎｄｏｍ  Ａｃｃｅｓｓ  Ｍｅｍｏｒｙ）、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）などの他の不揮発性メモリと比べて、データを書き込む際の消費電力が小さい。また、フラッシュメモリやＲｅＲＡＭのように、データを書き込む際に素子が劣化することもなく、データの書き込み可能回数に制限が無い。
【０７１９】また、ＮＯＳＲＡＭ４０１３は、１ビットの２値データの他に、２ビット以上の多値データを記憶することができる。ＮＯＳＲＡＭ４０１３は多値データを記憶することで、１ビット当たりのメモリセル面積を小さくすることができる。
【０７２０】また、ＮＯＳＲＡＭ４０１３は、デジタルデータの他にアナログデータを記憶することができる。そのため、アナログ演算回路４０１１は、ＮＯＳＲＡＭ４０１３をアナログメモリとして用いることもできる。ＮＯＳＲＡＭ４０１３は、アナログデータのまま記憶することができるため、Ｄ／Ａ変換回路やＡ／Ｄ変換回路が不要である。そのため、ＮＯＳＲＡＭ４０１３は周辺回路の面積を小さくすることができる。なお、本明細書においてアナログデータとは、３ビット（８値）以上分解能を有するデータのことを指す。上述した多値データがアナログデータに含まれる場合もある。
【０７２１】ニューラルネットワークの計算に用いられるデータやパラメータは、一旦、ＮＯＳＲＡＭ４０１３に格納することができる。上記データやパラメータは、ＣＰＵ４０２１を介して、ＡＩシステム４０４１の外部に設けられたメモリに格納してもよいが、内部に設けられたＮＯＳＲＡＭ４０１３の方が、より高速かつ低消費電力に上記データやパラメータを格納することができる。また、ＮＯＳＲＡＭ４０１３は、ＤＯＳＲＡＭ４０１２よりもビット線を長くすることができるので、記憶容量を大きくすることができる。
【０７２２】ＦＰＧＡ４０１４は、ＯＳトランジスタを用いたＦＰＧＡである。ＡＩシステム４０４１は、ＦＰＧＡ４０１４を用いることによって、ハードウェアで後述する、ディープニューラルネットワーク（ＤＮＮ）、畳み込みニューラルネットワーク（ＣＮＮ）、再帰型ニューラルネットワーク（ＲＮＮ）、自己符号化器、深層ボルツマンマシン（ＤＢＭ）、深層信念ネットワーク（ＤＢＮ）などの、ニューラルネットワークの接続を構成することができる。上記のニューラルネットワークの接続をハードウェアで構成することで、より高速に実行することができる。
【０７２３】ＦＰＧＡ４０１４はＯＳトランジスタを有するＦＰＧＡである。ＯＳ−ＦＰＧＡは、ＳＲＡＭで構成されるＦＰＧＡよりもメモリの面積を小さくすることができる。そのため、コンテキスト切り替え機能を追加しても面積増加が少ない。また、ＯＳ−ＦＰＧＡはブースティングによりデータやパラメータを高速に伝えることができる。
【０７２４】ＡＩシステム４０４１は、アナログ演算回路４０１１、ＤＯＳＲＡＭ４０１２、ＮＯＳＲＡＭ４０１３、およびＦＰＧＡ４０１４を１つのダイ（チップ）の上に設けることができる。そのため、ＡＩシステム４０４１は、高速かつ低消費電力に、ニューラルネットワークの計算を実行することができる。また、アナログ演算回路４０１１、ＤＯＳＲＡＭ４０１２、ＮＯＳＲＡＭ４０１３、およびＦＰＧＡ４０１４は、同じ製造プロセスで作製することができる。そのため、ＡＩシステム４０４１は、低コストで作製することができる。
【０７２５】なお、演算部４０１０は、ＤＯＳＲＡＭ４０１２、ＮＯＳＲＡＭ４０１３、およびＦＰＧＡ４０１４を、全て有する必要はない。ＡＩシステム４０４１が解決したい課題に応じて、ＤＯＳＲＡＭ４０１２、ＮＯＳＲＡＭ４０１３、およびＦＰＧＡ４０１４の一または複数を、選択して設ければよい。
【０７２６】ＡＩシステム４０４１は、解決したい課題に応じて、ディープニューラルネットワーク（ＤＮＮ）、畳み込みニューラルネットワーク（ＣＮＮ）、再帰型ニューラルネットワーク（ＲＮＮ）、自己符号化器、深層ボルツマンマシン（ＤＢＭ）、深層信念ネットワーク（ＤＢＮ）などの手法を実行することができる。ＰＲＯＭ４０２５は、これらの手法の少なくとも１つを実行するためのプログラムを保存することができる。また、当該プログラムの一部または全てを、ＮＯＳＲＡＭ４０１３に保存してもよい。
【０７２７】ライブラリとして存在する既存のプログラムは、ＧＰＵの処理を前提としているものが多い。そのため、ＡＩシステム４０４１はＧＰＵ４０２２を有することが好ましい。ＡＩシステム４０４１は、学習と推論で用いられる積和演算のうち、律速となる積和演算を演算部４０１０で実行し、それ以外の積和演算をＧＰＵ４０２２で実行することができる。そうすることで、学習と推論を高速に実行することができる。
【０７２８】電源回路４０２７は、論理回路用の低電源電位を生成するだけではなく、アナログ演算のための電位生成も行う。電源回路４０２７はＯＳメモリを用いてもよい。電源回路４０２７は、基準電位をＯＳメモリに保存することで、消費電力を下げることができる。
【０７２９】ＰＭＵ４０２８は、ＡＩシステム４０４１の電力供給を一時的にオフにする機能を有する。
【０７３０】ＣＰＵ４０２１およびＧＰＵ４０２２は、レジスタとしてＯＳメモリを有することが好ましい。ＣＰＵ４０２１およびＧＰＵ４０２２はＯＳメモリを有することで、電力供給がオフになっても、ＯＳメモリ中にデータ（論理値）を保持し続けることができる。その結果、ＡＩシステム４０４１は、電力を節約することができる。
【０７３１】ＰＬＬ４０２３は、クロックを生成する機能を有する。ＡＩシステム４０４１は、ＰＬＬ４０２３が生成したクロックを基準に動作を行う。ＰＬＬ４０２３はＯＳメモリを有することが好ましい。ＰＬＬ４０２３はＯＳメモリを有することで、クロックの発振周期を制御するアナログ電位を保持することができる。
【０７３２】ＡＩシステム４０４１は、ＤＲＡＭなどの外部メモリにデータを保存してもよい。そのため、ＡＩシステム４０４１は、外部のＤＲＡＭとのインターフェースとして機能するメモリコントローラ４０２６を有することが好ましい。また、メモリコントローラ４０２６は、ＣＰＵ４０２１またはＧＰＵ４０２２の近くに配置することが好ましい。そうすることで、データのやり取りを高速に行うことができる。
【０７３３】制御部４０２０に示す回路の一部または全ては、演算部４０１０と同じダイの上に形成することができる。そうすることで、ＡＩシステム４０４１は、高速かつ低消費電力に、ニューラルネットワークの計算を実行することができる。
【０７３４】ニューラルネットワークの計算に用いられるデータは外部記憶装置（ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）など）に保存される場合が多い。そのため、ＡＩシステム４０４１は、外部記憶装置とのインターフェースとして機能する外部記憶制御回路４０３１を有することが好ましい。
【０７３５】ニューラルネットワークを用いた学習と推論は、音声や映像を扱うことが多いので、ＡＩシステム４０４１は音声コーデック４０３２および映像コーデック４０３３を有する。音声コーデック４０３２は、音声データのエンコード（符号化）およびデコード（復号）を行い、映像コーデック４０３３は、映像データのエンコードおよびデコードを行う。
【０７３６】ＡＩシステム４０４１は、外部センサから得られたデータを用いて学習または推論を行うことができる。そのため、ＡＩシステム４０４１は汎用入出力モジュール４０３４を有する。汎用入出力モジュール４０３４は、例えば、ＵＳＢ（Ｕｎｉｖｅｒｓａｌ  Ｓｅｒｉａｌ  Ｂｕｓ）やＩ２Ｃ（Ｉｎｔｅｒ−Ｉｎｔｅｇｒａｔｅｄ  Ｃｉｒｃｕｉｔ）などを含む。
【０７３７】ＡＩシステム４０４１は、インターネットを経由して得られたデータを用いて学習または推論を行うことができる。そのため、ＡＩシステム４０４１は、通信モジュール４０３５を有することが好ましい。
【０７３８】アナログ演算回路４０１１は、多値のフラッシュメモリをアナログメモリとして用いてもよい。しかし、フラッシュメモリは書き換え可能回数に制限がある。また、多値のフラッシュメモリは、エンベディッドで形成する（演算回路とメモリを同じダイの上に形成する。）ことが非常に難しい。
【０７３９】また、アナログ演算回路４０１１は、ＲｅＲＡＭをアナログメモリとして用いてもよい。しかし、ＲｅＲＡＭは書き換え可能回数に制限があり、記憶精度の点でも問題がある。さらに、２端子でなる素子であるため、データの書き込みと読み出しを分ける回路設計が複雑になる。
【０７４０】また、アナログ演算回路４０１１は、ＭＲＡＭをアナログメモリとして用いてもよい。しかし、ＭＲＡＭは抵抗変化率が低く、記憶精度の点で問題がある。
【０７４１】以上を鑑み、アナログ演算回路４０１１は、ＯＳメモリをアナログメモリとして用いることが好ましい。
【０７４２】本実施の形態に示す構成は、他の実施の形態に示す構成と適宜組み合わせて用いることができる。
【０７４３】（実施の形態１０）
＜ＡＩシステムの応用例＞
本実施の形態では、上記実施の形態に示すＡＩシステムの応用例について図４５を用いて説明を行う。
【０７４４】図４５（Ａ）は、図４４で説明したＡＩシステム４０４１を並列に配置し、バス線を介してシステム間での信号の送受信を可能にした、ＡＩシステム４０４１Ａである。
【０７４５】図４５（Ａ）に図示するＡＩシステム４０４１Ａは、複数のＡＩシステム４０４１＿１乃至ＡＩシステム４０４１＿ｎ（ｎは自然数）を有する。ＡＩシステム４０４１＿１乃至ＡＩシステム４０４１＿ｎは、バス線４０９８を介して互いに接続されている。
【０７４６】また図４５（Ｂ）は、図４４で説明したＡＩシステム４０４１を図４５（Ａ）と同様に並列に配置し、ネットワークを介してシステム間での信号の送受信を可能にした、ＡＩシステム４０４１Ｂである。
【０７４７】図４５（Ｂ）に図示するＡＩシステム４０４１Ｂは、複数のＡＩシステム４０４１＿１乃至ＡＩシステム４０４１＿ｎを有する。ＡＩシステム４０４１＿１乃至ＡＩシステム４０４１＿ｎは、ネットワーク４０９９を介して互いに接続されている。
【０７４８】ネットワーク４０９９は、ＡＩシステム４０４１＿１乃至ＡＩシステム４０４１＿ｎのそれぞれに通信モジュールを設け、無線または有線による通信を行う構成とすればよい。通信モジュールは、アンテナを介して通信を行うことができる。例えば、Ｗｏｒｌｄ  Ｗｉｄｅ  Ｗｅｂ（ＷＷＷ）の基盤であるインターネット、イントラネット、エクストラネット、ＰＡＮ（Ｐｅｒｓｏｎａｌ  Ａｒｅａ  Ｎｅｔｗｏｒｋ）、ＬＡＮ（Ｌｏｃａｌ  Ａｒｅａ  Ｎｅｔｗｏｒｋ）、ＣＡＮ（Ｃａｍｐｕｓ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）、ＷＡＮ（Ｗｉｄｅ  Ａｒｅａ  Ｎｅｔｗｏｒｋ）、ＧＡＮ（Ｇｌｏｂａｌ  Ａｒｅａ  Ｎｅｔｗｏｒｋ）等のコンピュータネットワークに各電子装置を接続させ、通信を行うことができる。無線通信を行う場合、通信プロトコルまたは通信技術として、ＬＴＥ（Ｌｏｎｇ  Ｔｅｒｍ  Ｅｖｏｌｕｔｉｏｎ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ：登録商標）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、Ｗ−ＣＤＭＡ（登録商標）などの通信規格、またはＷｉ−Ｆｉ（登録商標）、Ｂｌｕｅｔｏｏｔｈ（登録商標）、ＺｉｇＢｅｅ（登録商標）等のＩＥＥＥにより通信規格化された仕様を用いることができる。
【０７４９】図４５（Ａ）、図４５（Ｂ）の構成とすることで、外部のセンサ等で得られたアナログ信号を別々のＡＩシステムで処理することができる。例えば、生体情報のように、脳波、脈拍、血圧、体温等といった情報を脳波センサ、脈波センサ、血圧センサ、温度センサといった各種センサで取得し、別々のＡＩシステムでアナログ信号を処理することができる。別々のＡＩシステムのそれぞれで信号の処理、または学習を行うことで一つのＡＩシステムあたりの情報処理量を少なくできる。そのため、より少ない演算量で信号の処理、または学習を行うことができる。その結果、認識精度を高めることができる。それぞれのＡＩシステムで得られた情報から、複雑に変化する生体情報の変化を瞬時に統合的に把握することができるといったことが期待できる。
【０７５０】本実施の形態に示す構成は、他の実施の形態に示す構成と適宜組み合わせて用いることができる。
【０７５１】（実施の形態１１）
本実施の形態は、上記実施の形態に示すＡＩシステムが組み込まれたＩＣの一例を示す。
【０７５２】上記実施の形態に示すＡＩシステムは、ＣＰＵ等のＳｉトランジスタでなるデジタル処理回路と、ＯＳトランジスタを用いたアナログ演算回路、ＯＳ−ＦＰＧＡおよびＤＯＳＲＡＭ、ＮＯＳＲＡＭ等のＯＳメモリを、１のダイに集積することができる。
【０７５３】図４６に、ＡＩシステムを組み込んだＩＣの一例を示す。図４６に示すＡＩシステムＩＣ７０００は、リード７００１および回路部７００３を有する。ＡＩシステムＩＣ７０００は、例えばプリント基板７００２に実装される。このようなＩＣチップが複数組み合わされて、それぞれがプリント基板７００２上で電気的に接続されることで電子部品が実装された基板（実装基板７００４）が完成する。回路部７００３には、上記実施の形態で示した各種の回路が１のダイに設けられている。回路部７００３は、先の実施の形態で図２５に示すように、積層構造をもち、Ｓｉトランジスタ層７０３１、配線層７０３２、ＯＳトランジスタ層７０３３に大別される。ＯＳトランジスタ層７０３３をＳｉトランジスタ層７０３１に積層して設けることができるため、ＡＩシステムＩＣ７０００の小型化が容易である。
【０７５４】図４６では、ＡＩシステムＩＣ７０００のパッケージにＱＦＰ（Ｑｕａｄ  Ｆｌａｔ  Ｐａｃｋａｇｅ）を適用しているが、パッケージの態様はこれに限定されない。
【０７５５】ＣＰＵ等のデジタル処理回路と、ＯＳトランジスタを用いたアナログ演算回路、ＯＳ−ＦＰＧＡおよびＤＯＳＲＡＭ、ＮＯＳＲＡＭ等のＯＳメモリは、全て、Ｓｉトランジスタ層７０３１、配線層７０３２およびＯＳトランジスタ層７０３３に形成することができる。すなわち、上記ＡＩシステムを構成する素子は、同一の製造プロセスで形成することが可能である。そのため、本実施の形態に示すＩＣは、構成する素子が増えても製造プロセスを増やす必要がなく、上記ＡＩシステムを低コストで組み込むことができる。
【０７５６】本実施の形態に示す構成は、他の実施の形態に示す構成と適宜組み合わせて用いることができる。
【０７５７】（実施の形態１２）
＜電子機器＞
本発明の一態様に係る半導体装置は、様々な電子機器に用いることができる。図４７に、本発明の一態様に係る半導体装置を用いた電子機器の具体例を示す。
【０７５８】図４７（Ａ）は、自動車の一例を示す外観図である。自動車２９８０は、車体２９８１、車輪２９８２、ダッシュボード２９８３、およびライト２９８４等を有する。また、自動車２９８０は、アンテナ、バッテリなどを備える。
【０７５９】図４７（Ｂ）に示す情報端末２９１０は、筐体２９１１、表示部２９１２、マイク２９１７、スピーカ部２９１４、カメラ２９１３、外部接続部２９１６、および操作スイッチ２９１５等を有する。表示部２９１２には、可撓性基板が用いられた表示パネルおよびタッチスクリーンを備える。また、情報端末２９１０は、筐体２９１１の内側にアンテナ、バッテリなどを備える。情報端末２９１０は、例えば、スマートフォン、携帯電話、タブレット型情報端末、タブレット型パーソナルコンピュータ、電子書籍端末等として用いることができる。
【０７６０】図４７（Ｃ）に示すノート型パーソナルコンピュータ２９２０は、筐体２９２１、表示部２９２２、キーボード２９２３、およびポインティングデバイス２９２４等を有する。また、ノート型パーソナルコンピュータ２９２０は、筐体２９２１の内側にアンテナ、バッテリなどを備える。
【０７６１】図４７（Ｄ）に示すビデオカメラ２９４０は、筐体２９４１、筐体２９４２、表示部２９４３、操作スイッチ２９４４、レンズ２９４５、および接続部２９４６等を有する。操作スイッチ２９４４およびレンズ２９４５は筐体２９４１に設けられており、表示部２９４３は筐体２９４２に設けられている。また、ビデオカメラ２９４０は、筐体２９４１の内側にアンテナ、バッテリなどを備える。そして、筐体２９４１と筐体２９４２は、接続部２９４６により接続されており、筐体２９４１と筐体２９４２の間の角度は、接続部２９４６により変えることが可能な構造となっている。筐体２９４１に対する筐体２９４２の角度によって、表示部２９４３に表示される画像の向きの変更や、画像の表示／非表示の切り換えを行うことができる。
【０７６２】図４７（Ｅ）にバングル型の情報端末の一例を示す。情報端末２９５０は、筐体２９５１、および表示部２９５２等を有する。また、情報端末２９５０は、筐体２９５１の内側にアンテナ、バッテリなどを備える。表示部２９５２は、曲面を有する筐体２９５１に支持されている。表示部２９５２には、可撓性基板を用いた表示パネルを備えているため、フレキシブルかつ軽くて使い勝手の良い情報端末２９５０を提供することができる。
【０７６３】図４７（Ｆ）に腕時計型の情報端末の一例を示す。情報端末２９６０は、筐体２９６１、表示部２９６２、バンド２９６３、バックル２９６４、操作スイッチ２９６５、入出力端子２９６６などを備える。また、情報端末２９６０は、筐体２９６１の内側にアンテナ、バッテリなどを備える。情報端末２９６０は、移動電話、電子メール、文章閲覧および作成、音楽再生、インターネット通信、コンピュータゲームなどの種々のアプリケーションを実行することができる。
【０７６４】表示部２９６２の表示面は湾曲しており、湾曲した表示面に沿って表示を行うことができる。また、表示部２９６２はタッチセンサを備え、指やスタイラスなどで画面に触れることで操作することができる。例えば、表示部２９６２に表示されたアイコン２９６７に触れることで、アプリケーションを起動することができる。操作スイッチ２９６５は、時刻設定のほか、電源のオン、オフ動作、無線通信のオン、オフ動作、マナーモードの実行および解除、省電力モードの実行および解除など、様々な機能を持たせることができる。例えば、情報端末２９６０に組み込まれたオペレーティングシステムにより、操作スイッチ２９６５の機能を設定することもできる。
【０７６５】また、情報端末２９６０は、通信規格された近距離無線通信を実行することが可能である。例えば無線通信可能なヘッドセットと相互通信することによって、ハンズフリーで通話することもできる。また、情報端末２９６０は入出力端子２９６６を備え、他の情報端末とコネクターを介して直接データのやりとりを行うことができる。また入出力端子２９６６を介して充電を行うこともできる。なお、充電動作は入出力端子２９６６を介さずに無線給電により行ってもよい。
【０７６６】例えば、本発明の一態様の半導体装置を用いた記憶装置は、上述した電子機器の制御情報や、制御プログラムなどを長期間保持することができる。本発明の一態様に係る半導体装置を用いることで、信頼性の高い電子機器を実現することができる。
【０７６７】本実施の形態は、他の実施の形態や実施例などに記載した構成と適宜組み合わせて実施することが可能である。
【実施例】
【０７６８】本実施例では、本発明の一態様に係るトランジスタ２００の電気特性（Ｖｇ−Ｉｄ特性）測定を実施し、先の実施の形態で説明した効果の検証を行った。以下、に結果を示す。【０７６９】本発明の一態様に係るトランジスタ２００は、ソース領域またはドレイン領域としての機能を有する領域２３１ａおよび領域２３１ｂ、および、接合領域としての機能を有する領域２３２ａおよび領域２３２ｂに水素を添加して低抵抗化するための絶縁体２７４が、絶縁体２７３を介して酸化物２３０上に成膜されていることで、前述した各領域の低抵抗化を制御できる点に特徴を有する。そこで、本実施例では、絶縁体２７３の有無、および絶縁体２７３の膜種を条件振りした各サンプルを準備し、当該各サンプルに形成されたトランジスタのＶｇ−Ｉｄの測定（Ｖｇ−Ｉｄ測定）を行うことで、絶縁体２７３の有無、および絶縁体２７３の膜種依存性について調査を行った。【０７７０】本実施例で使用したサンプルは、絶縁体２７３を有さないサンプルＡ、絶縁体２７３としてＡＬＤ法で厚さ１ｎｍの酸化シリコンを成膜したサンプルＢ、および、絶縁体２７３としてＡＬＤ法で厚さ１ｎｍの酸化アルミニウムを成膜したサンプルＣの３種類である。当該３サンプルは、前述した絶縁体２７３の条件振り以外は、同一の作製条件（詳細は、先の実施の形態に記載）で統一されている。【０７７１】Ｖｇ−Ｉｄ測定は、上記サンプル上に１μｍ２あたり０．２３個の密度でマトリクス状に配置されたチャネル長（Ｌ）が０．３４μｍ、チャネル幅（Ｗ）が０．１９μｍ（以下、Ｌ／Ｗ＝０．３４／０．１９μｍと表記する。）のトランジスタを６素子用い、当該トランジスタのソース電位Ｖｓおよびバックゲート電位Ｖｂｇを０Ｖに固定し、ドレイン電位Ｖｄを＋０．１Ｖと＋３．３Ｖの２水準で、ゲート電位Ｖｇを−３．３Ｖから＋３．３Ｖまで０．１Ｖ刻みで掃引することにより行った。【０７７２】図４８に、各サンプルのＶｇ−Ｉｄ測定結果を示す。各サンプルとも、測定を行った６個のトランジスタのＶｇ−Ｉｄカーブを重ね書きしている。【０７７３】絶縁体２７３を有さないサンプルＡについては、６個の測定素子間で大きな電気特性ばらつきが見られ、Ｖｇ＝−０．５Ｖ付近からＶｇ−Ｉｄカーブの立ち上がりが見え始める素子の他、Ｖｇ＝−３Ｖから−２ＶでＶｇ−Ｉｄカーブの立ち上がりが見え始める素子や、今回のＶｇの掃引範囲内（−３．３Ｖから＋３．３Ｖ）ではオンオフ特性が得られない素子も見られた。サンプルＡについては、絶縁体２７３を有さず、絶縁体２７４と酸化物２３０が直接接する構成であることから、絶縁体２７４の酸化物２３０に対する水素添加量のサンプル面内ばらつきが、そのままトランジスタのＶｇ−Ｉｄ特性ばらつきに反映された可能性がある。すなわち、素子によっては水素添加を行いたくない領域２３４にまで水素添加がなされたことで領域２３４が低抵抗化し、当該素子における上述の電気特性不良を誘発した可能性がある。【０７７４】絶縁体２７３としてＡＬＤ法で厚さ１ｎｍの酸化シリコンを成膜したサンプルＢについては、測定を行った６個のトランジスタ全てで、今回のＶｇの掃引範囲内（−３．３Ｖから＋３．３Ｖ）においてオンオフ特性が得られな���結果となった。トランジスタＢは、上述したサンプルＡと異なり、酸化物２３０と絶縁体２７４との間に絶縁体２７３を有しているが、トランジスタＢよりもオンオフ特性が得られない結果となった。先の実施の形態で説明したように、絶縁体２７３を導入することの効果として、絶縁体２７４から酸化物２３０への水素添加を制御する狙いがあったが、本実施例では逆の結果となった。すべての測定素子でオンオフ特性が得られていないことから、ＡＬＤ法で成膜した厚さ１ｎｍの酸化シリコンを絶縁体２７３に用いると、酸化物２３０の低抵抗化を促進させている可能性がある。【０７７５】絶縁体２７３としてＡＬＤ法で厚さ１ｎｍの酸化アルミニウムを成膜したサンプルＣについては、測定を行った６個のトランジスタ全てにおいてＶｇ＝０Ｖ前後でのＶｇ−Ｉｄカーブの立ち上がりが確認され、良好なオンオフ特性が得られた。上述したサンプルＢと異なり、ＡＬＤ法で成膜した厚さ１ｎｍの酸化アルミニウムを絶縁体２７３に用いると、絶縁体２７４から酸化物２３０への水素の添加量を狙い通りに制御できている可能性がある。【０７７６】以上のように、本実施例では、本発明の一態様に係るトランジスタ２００が、絶縁体２７３に用いる膜種（ＡＬＤ法で１ｎｍ成膜）によって、酸化物２３０の低抵抗化を制御することが可能であり、絶縁体２７３を有さない場合よりもサンプル面内での電気特性ばらつきが小さく、かつ良好な電気特性を有するトランジスタ２００を提供できることが確認された。【０７７７】以上、本実施例に示す構成、方法などは、少なくともその一部を本明細書中に記載する他の実施の形態と適宜組み合わせて実施することができる。
【符号の説明】
【０７７８】１００  容量素子、１００ａ  容量素子、１００ｂ  容量素子、１１０  導電体、１１２  導電体、１２０  導電体、１２０Ａ  導電膜、１３０  絶縁体、１３２  絶縁体、１５０  絶縁体、２００  トランジスタ、２００ａ  トランジスタ、２００ｂ  トランジスタ、２０１  基板、２０３  導電体、２０３ａ  導電体、２０３ｂ  導電体、２０５  導電体、２０５ａ  導電体、２０５ｂ  導電体、２０５Ｂ  導電膜、２０７  導電体、２０７ａ  導電体、２０７ｂ  導電体、２０９  導電体、２０９ａ  導電体、２０９ｂ  導電体、２１０  絶縁体、２１２  絶縁体、２１４  絶縁体、２１６  絶縁体、２１８  導電体、２２０  絶縁体、２２２  絶縁体、２２４  絶縁体、２３０  酸化物、２３０ａ  酸化物、２３０Ａ  酸化膜、２３０ｂ  酸化物、２３０Ｂ  酸化膜、２３０ｃ  酸化物、２３０Ｃ  酸化膜、２３１  領域、２３１ａ  領域、２３１ｂ  領域、２３２  領域、２３２ａ  領域、２３２ｂ  領域、２３４  領域、２３９  領域、２４０  導電体、２４０ａ  導電体、２４０ｂ  導電体、２４０ｄ  導電体、２４６  導電体、２４８  導電体、２５０  絶縁体、２５０Ａ  絶縁膜、２５２  絶縁体、２５２Ａ  絶縁膜、２６０  導電体、２６０ａ  導電体、２６０Ａ  導電膜、２６０ｂ  導電体、２６０Ｂ  導電膜、２７０  絶縁体、２７０Ａ  絶縁膜、２７１  絶縁体、２７１Ａ  絶縁膜、２７２  絶縁体、２７２Ａ  絶縁膜、２７３  絶縁体、２７４  絶縁体、２７５  絶縁体、２８０  絶縁体、２８２  絶縁体、２８６  絶縁体、３００  トランジスタ、３１１  基板、３１３  半導体領域、３１４ａ  低抵抗領域、３１４ｂ  低抵抗領域、３１５  絶縁体、３１６  導電体、３２０  絶縁体、３２２  絶縁体、３２４  絶縁体、３２６  絶縁体、３２８  導電体、３３０  導電体、３５０  絶縁体、３５２  絶縁体、３５４  絶縁体、３５６  導電体、３６０  絶縁体、３６２  絶縁体、３６４  絶縁体、３６６  導電体、３７０  絶縁体、３７２  絶縁体、３７４  絶縁体、３７６  導電体、３８０  絶縁体、３８２  絶縁体、３８４  絶縁体、３８６  導電体、４００  トランジスタ、４０３  導電体、４０３ａ  導電体、４０３ｂ  導電体、４０５  導電体、４０５ａ  導電体、４０５ｂ  導電体、４３０  酸化物、４３０ａ１  酸化物、４３０ａ２  酸化物、４３０ｂ１  酸化物、４３０ｂ２  酸化物、４３０ｃ  酸化物、４４０  導電体、４４０ａ  導電体、４４０ｂ  導電体、４５０  絶縁体、４５２  絶縁体、４６０  導電体、４６０ａ  導電体、４６０ｂ  導電体、４７０  絶縁体、４７１  絶縁体、４７２  絶縁体、５００  構造、６００  セル、６００ａ  セル、６００ｂ  セル、６１０  回路、６２０  回路、６５０ａ  メモリセル、６５０ｂ  メモリセル、１００１  配線、１００２  配線、１００３  配線、１００４  配線、１００５  配線、１００６  配線、１００７  配線、１００８  配線、１００９  配線、１０１０  配線
【図１】
2018167601.tif 000003
【図２】
2018167601.tif 000004
【図３】
2018167601.tif 000005
【図４】
2018167601.tif 000006
【図５】
2018167601.tif 000007
【図６】
2018167601.tif 000008
【図７】
2018167601.tif 000009
【図８】
2018167601.tif 000010
【図９】
2018167601.tif 000011
【図１０】
2018167601.tif 000012
【図１１】
2018167601.tif 000013
【図１２】
2018167601.tif 000014
【図１３】
2018167601.tif 000015
【図１４】
2018167601.tif 000016
【図１５】
2018167601.tif 000017
【図１６】
2018167601.tif 000018
【図１７】
2018167601.tif 000019
【図１８】
2018167601.tif 000020
【図１９】
2018167601.tif 000021
【図２０】
2018167601.tif 000022
【図２１】
2018167601.tif 000023
【図２２】
2018167601.tif 000024
【図２３】
2018167601.tif 000025
【図２４】
2018167601.tif 000026
【図２５】
2018167601.tif 000027
【図２６】
2018167601.tif 000028
【図２７】
2018167601.tif 000029
【図２８】
2018167601.tif 000030
【図２９】
2018167601.tif 000031
【図３０】
2018167601.tif 000032
【図３１】
2018167601.tif 000033
【図３２】
2018167601.tif 000034
【図３３】
2018167601.tif 000035
【図３４】
2018167601.tif 000036
【図３５】
2018167601.tif 000037
【図３６】
2018167601.tif 000038
【図３７】
2018167601.tif 000039
【図３８】
2018167601.tif 000040
【図３９】
2018167601.tif 000041
【図４０】
2018167601.tif 000042
【図４１】
2018167601.tif 000043
【図４２】
2018167601.tif 000044
【図４３】
2018167601.tif 000045
【図４４】
2018167601.tif 000046
【図４５】
2018167601.tif 000047
【図４６】
2018167601.tif 000048
【図４７】
2018167601.tif 000049
【図４８】
2018167601.tif 000050
【国際調査報告】
2018167601.tif 000051
2018167601.tif 000052
2018167601.tif 000053
2018167601.tif 000054